(57)【要約】【課題】高照度短時間の露光がなされるデジタル露光において潜像安定性に優れたハロゲン化銀乳剤の製造方法、ハロゲン化銀乳剤、ハロゲン化銀写真感光材料及び画像形成方法を提供する。【解決手段】塩化銀含有率が９０モル％以上、沃化銀含有率が０〜２．０モル％、臭化銀含有率が０．０２〜５．０モル％、かつ、１種類以上のイリジウム化合物を含む２種類以上の８族金属化合物をハロゲン化銀粒子内部に含有するハロゲン化銀粒子を含有するハロゲン化銀乳剤の製造方法において、該ハロゲン化銀粒子が、予め添加されているチオスルフォ化合物の少なくとも１種類の存在下でセレン増感することを特徴とするハロゲン化銀乳剤の製造方法。【選択図】        なし【特許請求の範囲】
【請求項１】
塩化銀含有率が９０モル％以上、沃化銀含有率が０〜２．０モル％、臭化銀含有率が０．０２〜５．０モル％、かつ、１種類以上のイリジウム化合物を含む２種類以上の８族金属化合物をハロゲン化銀粒子内部に含有するハロゲン化銀粒子を含有するハロゲン化銀乳剤の製造方法において、該ハロゲン化銀粒子が、予め添加されている下記一般式（１）〜（３）で表される化合物の少なくとも１種類の存在下でセレン増感することを特徴とするハロゲン化銀乳剤の製造方法。
一般式（１）        Ｒ−ＳＯ２Ｓ−Ｍ
一般式（２）        Ｒ１−ＳＯ２Ｓ−Ｒ２
一般式（３）        Ｒ３−ＳＯ２Ｓ−Ｌｍ−ＳＳＯ２−Ｒ４
（式中、Ｒ、Ｒ１、Ｒ２、Ｒ３、Ｒ４は各々脂肪族基、芳香族基、またはヘテロ環基を表す。Ｒ、Ｒ１、Ｒ２、Ｒ３、Ｒ４は同じであっても異なっていてもよい。Ｍは陽イオンを表す。Ｌは２価の連結基を表し、ｍは０または１を表す。）
【請求項２】
塩化銀含有率が９０モル％以上、沃化銀含有率が０〜２．０モル％、臭化銀含有率が０．０２〜５．０モル％、かつ、１種類以上のイリジウム化合物を含む２種類以上の８族金属化合物をハロゲン化銀粒子内部に含有するハロゲン化銀粒子を含有するハロゲン化銀乳剤の製造方法において、該ハロゲン化銀粒子が、予め添加されている下記一般式（４）で表される化合物の少なくとも１種類の存在下でセレン増感することを特徴とするハロゲン化銀乳剤の製造方法。
一般式（４）        Ｒ１１−（Ｓ）ｍ１−Ｒ１２
（式中、Ｒ１１及びＲ１２は各々脂肪族基、芳香族基、ヘテロ環基又は互いに結合して環を形成することができる原子群を表す。またＲ１１、Ｒ１２は同じでも異なっていてもよく、Ｒ１１及びＲ１２が脂肪族基の場合、互いに結合して環を形成してもよい。ｍ１は２〜６の整数を表す。）
【請求項３】
塩化銀含有率が９０モル％以上、沃化銀含有率が０〜２．０モル％、臭化銀含有率が０．０２〜５．０モル％、かつ、１種類以上のイリジウム化合物を含む２種類以上の８族金属化合物をハロゲン化銀粒子内部に含有するハロゲン化銀粒子を含有するハロゲン化銀乳剤の製造方法において、該ハロゲン化銀粒子が、硫化銀、硫化金銀、硫化金から選ばれる少なくとも１種類の微粒子及びセレン化合物により化学増感することを特徴とするハロゲン化銀乳剤の製造方法。
【請求項４】
塩化銀含有率が９０モル％以上、沃化銀含有率が０〜２．０モル％、臭化銀含有率が０．０２〜５．０モル％、かつ、１種類以上のイリジウム化合物を含む２種類以上の８族金属化合物をハロゲン化銀粒子内部に含有するハロゲン化銀粒子を含有するハロゲン化銀乳剤の製造方法において、該ハロゲン化銀粒子が下記一般式（Ｓ）で表される化合物の少なくとも１種類の存在下でセレン増感されていることを特徴とするハロゲン化銀乳剤の製造方法。
【化１】
2004240182.tif 000051
（式中、Ｑは、５員もしくは６員の含窒素複素環を表し、Ｍ１は水素原子、アルカリ金属原子もしくは１価のカチオンを形成するに必要な原子群を表す。）
【請求項５】
ハロゲン化銀粒子内部に含有するイリジウム化合物の少なくとも１種類が、水配位子及び有機配位子から選ばれる少なくとも１種を１つ以上有するイリジウム錯体であることを特徴とする請求項１〜４のいずれか１項記載のハロゲン化銀乳剤の製造方法。
【請求項６】
ハロゲン化銀粒子が最外シェルの少なくとも一部に臭化銀局在相を有することを特徴とする請求項１〜５のいずれか１項記載のハロゲン化銀乳剤の製造方法。
【請求項７】
ハロゲン化銀粒子内部に少なくとも１つの沃化銀局在相を有することを特徴とする請求項１〜６のいずれか１項に記載のハロゲン化銀乳剤の製造方法。
【請求項８】
ハロゲン化銀粒子内部に前記一般式（Ｓ）で表される化合物を含有することを特徴とする請求項１〜７のいずれか１項記載のハロゲン化銀乳剤の製造方法。
【請求項９】
前記一般式（Ｓ）で表される化合物が下記一般式（Ｓ−２）で表される化合物であることを特徴とする請求項４〜８のいずれか１項記載のハロゲン化銀乳剤の製造方法。
【化２】
2004240182.tif 000052
（式中、Ａｒは下記（化３）で表される基を表す。）
【化３】
2004240182.tif 000053
（式中、Ｒ２はアルキル基、アルコキシ基、カルボキシル基もしくはその塩、スルホ基もしくはその塩、ヒドロキシル基、アミノ基、アシルアミノ基、カルバモイル基又はスルホンアミド基を表す。ｎは０〜２の整数を表す。Ｍ１は一般式（Ｓ）におけるＭ１と同義である。）
【請求項１０】
請求項１〜９のいずれか１項記載の製造方法により製造されたことを特徴とするハロゲン化銀乳剤。
【請求項１１】
支持体上に少なくとも１層の画像形成層を有するハロゲン化銀写真感光材料において、該画像形成層の少なくとも１層に請求項１０記載のハロゲン化銀乳剤を含有することを特徴とするハロゲン化銀写真感光材料。
【請求項１２】
請求項１１記載のハロゲン化銀写真感光材料を走査露光した後、発色現像処理することを特徴とする画像形成方法。
【発明の詳細な説明】
【０００１】
【発明の属する技術分野】
本発明は露光方式に関わらず、高感度、高ガンマでかつ塗布液停滞安定性が向上し、かつ潜像安定性に優れ、常に安定した高品質のプリントが得られ、特に高照度短時間の露光がなされるデジタル露光において潜像安定性に優れたハロゲン化銀乳剤の製造方法、ハロゲン化銀乳剤、ハロゲン化銀写真感光材料及び画像形成方法に関する。
【０００２】
【従来の技術】
最近の急速なデジタル化指向の中にあって、写真感光材料においてはレーザー光などによるデジタル方式の露光が行われる機会が増えてきた。これに伴い特にカラープリント用の写真感光材料であるカラーペーパーにおいては、高照度の光でのミリ秒からナノ秒程度の極短時間での露光適性や、走査露光に対する適性も求められるようになって来た。同時に、インクジェット方式を初めとする他の非銀塩の出力メディアの急速な進歩に対して、画質・コスト・大量生産性で有利な写真感光材料の更なる進化が強く求められている。
【０００３】
従来からカラーペーパーにおいては、より迅速な現像処理を達成する手段として、使用するハロゲン化銀乳剤に塩化銀乳剤又は塩化銀含有率の高いハロゲン化銀乳剤が用いられている。一方、ハロゲン化銀乳剤の問題点の一つである相反則不軌特性の改良には、イリジウム化合物をドープすることが有効であることが一般的に知られている。例えば、ハロゲン化銀粒子の頂点近傍に臭化銀含有率の高い領域を有する高塩化銀乳剤による増感（例えば、特許文献１参照）が、また臭化銀の局在領域に選択的にイリジウム化合物をドープさせることにより潜像安定性と相反則不軌特性に優れた高塩化銀乳剤を提供できる（例えば、特許文献２参照）ことが開示されている。また、イリジウム化合物をドープした臭化銀微粒子を用いて臭化銀の局在領域を形成する方法（例えば、特許文献３参照）が開示されているが、いずれの方法も露光後初期の潜像安定性の改良に対しては、決して十分なものではなかった。
【０００４】
また第８族金属化合物と第５〜１０族のニトロシルまたはチオニトロシル錯体を含有するハロゲン化銀乳剤を用いてガンマ、コントラストを改良する技術（例えば、特許文献４、５参照）の開示があり、ルテニウムのイミダゾール錯体、他の有機配位子錯体を用いたハロゲン化銀乳剤の開示（例えば、特許文献６参照）、水配位子を有するイリジウム錯体を用いたハロゲン化銀乳剤の開示（例えば、特許文献７参照）があるが、カブリや潜像安定性の改良に関しては知見が明らかではない。
【０００５】
さらに最近話題になっている、デジタル露光方式による高照度の光による極短時間での露光適性においては、既存の潜像安定性改良技術だけでは充分な実用性能を得ることが出来ないことが明らかになってきた。こういったデジタル露光方式への適応技術としては、例えば、高塩化銀含有率でかつ臭化銀局在相を形成した乳剤（例えば、特許文献８参照）、更には、沃塩化銀乳剤を用いる方法（例えば、特許文献９、１０参照）等がある。しかし当発明者らの検討によれば、これらの技術によりデジタル露光適性を改良した場合、潜像安定性の改良が不十分であるばかりか、感材の圧力耐性や露光時の温度変化に対する安定性が著しく劣化することが判明したため、先の開示技術では全く不十分であった。
【０００６】
また、ハロゲン化銀粒子の表面近傍に臭化銀、ヨウ化銀の富有相を有し、この富有相の導入がカブリ防止剤化合物の添加前及び後で２回に分けて行われ、相反則不軌、塗布液停滞性を改良する方法（例えば、特許文献１１参照）が記載されているが、ハロゲン化銀乳剤の潜像安定性向上及びカブリ低減に対する更なる性能の向上が求められている。
【０００７】
一方、ジカルコゲン化合物のうち反応不活性な化合物をハロゲン化銀乳剤の沈澱前または沈澱中及び分光／化学増感の前または分光／化学増感中に添加することによって即カブリ及び経時後のカブリの上昇を改良する技術の開示がある（例えば特許文献１２、１３参照）。さらにこれらの化合物を固体分散物として添加する技術（例えば、特許文献１４参照）、塩化銀乳剤がジアミノジスルフィド及びスルフィネート化合物を１：１〜１：２０の質量比で包含させることによってカラー写真感光材料の貯蔵安定性、露光時の温度変動による性能変動の改良する技術（例えば、特許文献１５参照）の開示がある。その他、ハロゲン化銀乳剤の沈澱後、分光／化学増感の前または分光／化学増感中に本発明の一般式（３）で表される化合物のうちの特定のジスルフィド化合物とスルフィネートまたはセレニネート化合物を添加することによって低いカブリと高い感度を得る技術（例えば、特許文献１６参照）や水溶性基を有するジスルフィド化合物を含有する塩化銀乳剤からなる写真要素によってカブリが低下し、生試料を保存したときのカブリ、感度の変動、露光時の温度の変動に起因した感度変動を小さくする技術（例えば、特許文献１７参照）等の開示がある。
【０００８】
しかしこれら何れの方法においても潜像安定性、特に高照度で露光された乳剤の潜像安定性向上についての記載はない。
【０００９】
硫化銀、硫化金銀、硫化金微粒子及び硫化銀ゾルに関しては、硫化銀、硫化金銀、硫化金微粒子及び硫化銀ゾルの基礎的な製造技術を中心とした開示はあるが（例えば、特許文献１８、１９参照）、昨今の実用乳剤、実用写真感材への適用、諸性能の改良に関しての知見は十分ではなかった。
【００１０】
セレン化合物を粒子表面に含有する塩化銀粒子を含有する写真要素の開示（例えば、特許文献２０、２１参照）があるが、感度以外の写真性能の改良効果は不明で、特にプリント用写真感光材料で必要とされるガンマ、潜像その他諸性能の向上に必須と思われるハロゲン組成やドーパントに関する記載がなく、近年要請されている諸性能を満足させた実用的なハロゲン化銀写真感光材料を提供することが困難であった。塩化銀含有率の高い塩化銀や塩臭化銀粒子に対してセレン増感、テルル増感を適用したハロゲン化銀写真感光材料に関する開示（例えば特許文献２２、２３、２４参照）があるが、潜像安定性や塗布液停滞安定性等諸性能の改良効果が不明で、かつ感度やガンマに対する効果も近年のハロゲン化銀写真感光材料への要請に応えるには不十分であった。
【００１１】
【特許文献１】
特開昭６４−２６８３７号公報  （特許請求の範囲）
【００１２】
【特許文献２】
特開平１−１０５９４０号公報  （特許請求の範囲）
【００１３】
【特許文献３】
米国特許第５，６２７，０２０号明細書  （クレーム）
【００１４】
【特許文献４】
特開平６−２３５９９２号公報  （特許請求の範囲）
【００１５】
【特許文献５】
特開平６−２３５９９３号公報  （特許請求の範囲）
【００１６】
【特許文献６】
特開平１０−２９３３７７号公報  （特許請求の範囲）
【００１７】
【特許文献７】
特開平１１−２０２４４０号公報  （特許請求の範囲）
【００１８】
【特許文献８】
特開平１１−１０９５３４号公報  （特許請求の範囲）
【００１９】
【特許文献９】
特開平９−１６６８３６号公報  （特許請求の範囲）
【００２０】
【特許文献１０】
特開平９−１０１５８７号公報  （特許請求の範囲）
【００２１】
【特許文献１１】
特開２００１−１８８３１１号公報  （特許請求の範囲）
【００２２】
【特許文献１２】
特開平６−１９０２４号公報  （特許請求の範囲）
【００２３】
【特許文献１３】
特開平６−１９０２６号公報  （特許請求の範囲）
【００２４】
【特許文献１４】
特開平６−１９０３７号公報  （特許請求の範囲）
【００２５】
【特許文献１５】
特開平６−３５１４７号公報  （特許請求の範囲）
【００２６】
【特許文献１６】
特開平６−２０２２６５号公報  （特許請求の範囲）
【００２７】
【特許文献１７】
特開平７−７２５８０号公報  （実施例１１）
【００２８】
【特許文献１８】
特開平２−１９８４４３号公報  （実施例２及び３）
【００２９】
【特許文献１９】
特許第２９２９３２５号明細書  （特許請求の範囲）
【００３０】
【特許文献２０】
特開平５−６６５１３号公報  （特許請求の範囲）
【００３１】
【特許文献２１】
米国特許第５，２４０，８２７号明細書  （クレーム）
【００３２】
【特許文献２２】
特開平５−３１３２９３号公報  （特許請求の範囲）
【００３３】
【特許文献２３】
特開平９−５９２２号公報  （特許請求の範囲）
【００３４】
【特許文献２４】
特開平９−５９２４号公報  （特許請求の範囲）
【００３５】
【発明が解決しようとする課題】
従って本発明の目的は、高感度、高ガンマでかつ塗布液停滞安定性が向上し、かつ潜像安定性に優れ、常に安定した高品質のプリントが得られ、特に高照度短時間の露光がなされるデジタル露光において潜像安定性に優れたハロゲン化銀乳剤の製造方法、ハロゲン化銀乳剤、ハロゲン化銀写真感光材料及び画像形成方法を提供することにある。
【００３６】
【課題を解決するための手段】
本発明の上記目的は、以下の構成によって達成された。
【００３７】
１．塩化銀含有率が９０モル％以上、沃化銀含有率が０〜２．０モル％、臭化銀含有率が０．０２〜５．０モル％、かつ、１種類以上のイリジウム化合物を含む２種類以上の８族金属化合物をハロゲン化銀粒子内部に含有するハロゲン化銀粒子を含有するハロゲン化銀乳剤の製造方法において、該ハロゲン化銀粒子が、予め添加されている前記一般式（１）〜（３）で表される化合物の少なくとも１種類の存在下でセレン増感することを特徴とするハロゲン化銀乳剤の製造方法。
【００３８】
２．塩化銀含有率が９０モル％以上、沃化銀含有率が０〜２．０モル％、臭化銀含有率が０．０２〜５．０モル％、かつ、１種類以上のイリジウム化合物を含む２種類以上の８族金属化合物をハロゲン化銀粒子内部に含有するハロゲン化銀粒子を含有するハロゲン化銀乳剤の製造方法において、該ハロゲン化銀粒子が、予め添加されている前記一般式（４）で表される化合物の少なくとも１種類の存在下でセレン増感することを特徴とするハロゲン化銀乳剤の製造方法。
【００３９】
３．塩化銀含有率が９０モル％以上、沃化銀含有率が０〜２．０モル％、臭化銀含有率が０．０２〜５．０モル％、かつ、１種類以上のイリジウム化合物を含む２種類以上の８族金属化合物をハロゲン化銀粒子内部に含有するハロゲン化銀粒子を含有するハロゲン化銀乳剤の製造方法において、該ハロゲン化銀粒子が、硫化銀、硫化金銀、硫化金から選ばれる少なくとも１種類の微粒子及びセレン化合物により化学増感することを特徴とするハロゲン化銀乳剤の製造方法。
【００４０】
４．塩化銀含有率が９０モル％以上、沃化銀含有率が０〜２．０モル％、臭化銀含有率が０．０２〜５．０モル％、かつ、１種類以上のイリジウム化合物を含む２種類以上の８族金属化合物をハロゲン化銀粒子内部に含有するハロゲン化銀粒子を含有するハロゲン化銀乳剤の製造方法において、該ハロゲン化銀粒子が前記一般式（Ｓ）で表される化合物の少なくとも１種類の存在下でセレン増感されていることを特徴とするハロゲン化銀乳剤の製造方法。
【００４１】
５．ハロゲン化銀粒子内部に含有するイリジウム化合物の少なくとも１種類が、水配位子及び有機配位子から選ばれる少なくとも１種を１つ以上有するイリジウム錯体であることを特徴とする前記１〜４のいずれか１項記載のハロゲン化銀乳剤の製造方法。
【００４２】
６．ハロゲン化銀粒子が最外シェルの少なくとも一部に臭化銀局在相を有することを特徴とする前記１〜５のいずれか１項記載のハロゲン化銀乳剤の製造方法。
【００４３】
７．ハロゲン化銀粒子内部に少なくとも１つの沃化銀局在相を有することを特徴とする前記１〜６のいずれか１項に記載のハロゲン化銀乳剤の製造方法。
【００４４】
８．ハロゲン化銀粒子内部に前記一般式（Ｓ）で表される化合物を含有することを特徴とする前記１〜７のいずれか１項記載のハロゲン化銀乳剤の製造方法。
【００４５】
９．前記一般式（Ｓ）で表される化合物が前記一般式（Ｓ−２）で表される化合物であることを特徴とする前記４〜８のいずれか１項記載のハロゲン化銀乳剤の製造方法。
【００４６】
１０．前記１〜９のいずれか１項記載の製造方法により製造されたことを特徴とするハロゲン化銀乳剤。
【００４７】
１１．支持体上に少なくとも１層の画像形成層を有するハロゲン化銀写真感光材料において、該画像形成層の少なくとも１層に前記１０記載のハロゲン化銀乳剤を含有することを特徴とするハロゲン化銀写真感光材料。
【００４８】
１２．前記１１記載のハロゲン化銀写真感光材料を走査露光した後、発色現像処理することを特徴とする画像形成方法。
【００４９】
以下、本発明を詳細に説明する。本発明に係わるハロゲン化銀乳剤中のハロゲン化銀粒子は塩化銀含有率が９０モル％以上であるが、塩化銀含有率が９５モル％以上であることが好ましく、９７モル％以上であることがさらに好ましい。
【００５０】
本発明に係わるハロゲン化銀粒子は沃化銀含有率が０〜２．０モル％であることを特徴とし、該沃化銀含有率は０．０１〜１．０モル％であることが好ましく、０．０２〜０．５モル％であることが更に好ましい。
【００５１】
本発明に係わるハロゲン化銀粒子は粒子内部に少なくとも１つの沃化銀局在相を有することが好ましい。本発明において粒子内部とは、ハロゲン化銀粒子において粒子表面をのぞいたハロゲン化銀相をいう。本発明において沃化銀局在相とは、本発明に係わるハロゲン化銀粒子の平均沃化銀含有率の２倍以上の沃化銀含有率の沃化銀を含むハロゲン化銀相であり、ハロゲン化銀粒子の平均沃化銀含有率の３倍以上の沃化銀含有率の沃化銀を含むことが好ましく、５倍以上の沃化銀含有率の沃化銀を含むことが好ましい。
【００５２】
本発明において上記沃化銀局在相の位置は粒子中心からハロゲン化銀体積で６０％以上外側に存在することが好ましく、７０％以上外側であることがさらに好ましく、８０％以上外側であることが最も好ましい。
【００５３】
上記沃化銀局在相に好ましい形態の一つはハロゲン化銀粒子内部において該沃化銀局在相が層状に存在する（以下沃化銀局在層ともいう）ことであり、該沃化銀局在層を２層以上導入することも好ましく、その場合は、主層を上記の条件で導入し最大ヨウ化物濃度未満である層（以下副層）の少なくとも一つを主層よりもさらに粒子表面近くに導入することが好ましい。主層および副層のＩ濃度は目的に応じて任意に選択することが出来る。潜像安定性の観点からは、主層は可能な限り高濃度が好ましく、副層は主層よりも低濃度であることが好ましい。
【００５４】
本発明において沃化銀局在相の他の好ましい形態はハロゲン化銀粒子の頂点近傍や稜線近傍に該沃化銀局在相が存在することであり、上記沃化銀局在層と併用することも好ましい。
【００５５】
沃化銀局在相を導入する方法としては種々の沃度化合物を使用することが出来る。例えば、ヨウ化カリウム水溶液のようなヨウ化物塩水溶液を用いる方法、“無機化合物・錯体辞典”中原勝儼著，講談社９４４頁等記載のポリヨウ化物を用いる方法、特開平２−６８５３８号等に開示されているヨウ化銀を含むハロゲン化銀微粒子あるいはヨウ化物イオン放出剤を用いる方法である。迅速処理適性、処理安定性の観点からは、好ましくは、ヨウ化カリウム、Ｉ４以上のポリヨウ化物、さらに好ましくは、Ｉ４以上のポリヨウ化物である。沃化銀局在相の沃化銀含有率はこれら沃化物を含む添加液の濃度及び量で任意に調整することができる。
【００５６】
本発明に係わるハロゲン化銀乳剤中のハロゲン化銀粒子は臭化銀含有率が０．０２〜５．０モル％であることを特徴とし、臭化銀含有率が０．０３〜３．０％であることが好ましく、０．０５〜２．０モル％であることが更に好ましい。
【００５７】
本発明に係わるハロゲン化銀粒子は臭化銀を含有するハロゲン化銀相がハロゲン化銀粒子体積の５０〜１００％を占めることが好ましく、７０〜１００％であることが更に好ましい。
【００５８】
本発明に係るハロゲン化銀乳剤においては臭化銀を高濃度に含有する部分を有するハロゲン化銀乳剤も好ましく用いられ、この場合、高濃度に臭化銀を含有する部分は、ハロゲン化銀乳剤粒子にエピタキシー接合していても、いわゆるコア・シェル乳剤であってもよいし、完全な層を形成せず単に部分的に組成の異なる領域が存在するだけであってもよい。また、組成は連続的に変化してもよいし不連続に変化してもよいが、ハロゲン化銀粒子が最外シェルの少なくとも一部に臭化銀局在相を有することが好ましく、頂点近傍に臭化銀局在相を有することがさらに好ましい。
【００５９】
本発明において臭化銀局在相とは、本発明に係わるハロゲン化銀粒子の平均臭化銀含有率の２倍以上の臭化銀含有率の臭化銀を含むハロゲン化銀相であり、ハロゲン化銀粒子の平均臭化銀含有率の３倍以上の臭化銀含有率の臭化銀を含むことが好ましく、５倍以上の臭化銀含有率臭化銀を含むことが好ましい。
【００６０】
該臭化銀局在相中には後記の８族金属化合物を含有することが好ましい。この場合用いられる８族金属化合物はイリジウム錯体であることが好ましい。
【００６１】
本発明に係わるハロゲン化銀乳剤においては、ハロゲン化銀粒子が１種類以上のイリジウム化合物を含む２種類以上の８族金属化合物をハロゲン化銀粒子内部に含有することを特徴とする。本発明においては２種類以上のイリジウム化合物を含有することがさらに好ましく、該イリジウム化合物の１種類以上は配位子の少なくとも１つが水配位子及び／または下記の有機配位子であることがより好ましい。
【００６２】
本発明に係わるハロゲン化銀乳剤においては、ハロゲン化銀粒子が３種類以上の８族金属化合物をハロゲン化銀粒子内部に含有することが好ましく、４種類以上の８族金属化合物をハロゲン化銀粒子内部に含有することがさらに好ましく、５種類以上の８族金属化合物をハロゲン化銀粒子内部に含有することがより好ましい。
【００６３】
本発明に関わるハロゲン化銀乳剤においては、イリジウム化合物以外に少なくとも１種類の８族金属シアノ錯体を含有することが好ましい。
【００６４】
本発明において用いられる８族金属化合物は鉄、イリジウム、ロジウム、オスミウム、ルテニウム、コバルト、白金の金属化合物であることが好ましく、金属原子、イオン、その錯体及びこれらを含む塩（錯塩を含む）、その他これらを含む化合物等から選ぶことができるが、金属錯体から選択することが好ましい。
【００６５】
金属錯体から選択する場合、６配位錯体、５配位錯体、４配位錯体、２配位錯体が好ましく、６配位錯体、４配位錯体がより好ましい。
【００６６】
錯体を構成する配位子は、カルボニル配位子、フルミネート配位子、チオシアネート配位子、ニトロシル配位子、チオニトロシル配位子、シアノ配位子、水配位子、ハロゲン配位子、あるいはアンモニア、水酸化物、亜硝酸、亜硫酸、過酸化物の配位子及び有機配位子等、任意のものを用いることができるが、ニトロシル配位子、チオニトロシル配位子、シアノ配位子、水配位子、ハロゲン配位子及び有機配位子から選ばれる１つ以上の配位子を含有することが好ましい。
【００６７】
本発明において有機配位子とは、１つ以上のＨ−Ｃ、Ｃ−ＣあるいはＣ−Ｎ−Ｈ結合を含み、金属イオンに配位可能な化合物をいう。本発明に用いられる有機配位子は、ピリジン、ピラジン、ピリミジン、ピラン、ピリダジン、イミダゾール、チアゾール、イソチアゾール、トリアゾール、ピラゾール、フラン、フラザン、オキサゾール、イソオキサゾール、チオフェン、フェナントロリン、ビピリジン、エチレンジアミンから選ばれる化合物、イオン、あるいはこれらの化合物に置換基を導入した化合物であることが好ましい。
【００６８】
本発明においては、下記一般式（Ａ）で表される化合物の少なくとも１種類以上を含有することが好ましい。
【００６９】
一般式（Ａ）  Ｒ２１ｎａ［Ｍ２１Ｘ２１ｍａＹ２１６−ｍａ］
式中、Ｍ２１は周期表８族元素から選択される金属を表し、鉄、コバルト、ルテニウム、イリジウム、ロジウム、オスミウム、白金であり、鉄、ルテニウム、ロジウム、イリジウム、オスミウムであることがより好ましい。Ｒ２１はアルカリ金属を表し好ましくはセシウム、ナトリウムまたはカリウムである。ｍａは０〜６、ｎａは０〜４の整数を表す。Ｘ２１及びＹ２１は配位子を表し、カルボニル配位子、フルミネート配位子、チオシアネート配位子、ニトロシル配位子、チオニトロシル配位子、シアノ配位子、水配位子、ハロゲン配位子、あるいはアンモニア、水酸化物、亜硝酸、亜硫酸、過酸化物の配位子及び有機配位子を表す。
【００７０】
以下に本発明において用いられる８族金属化合物、８族金属錯体の具体例を挙げるが、本発明はこれらに限定されない。また、カウンターカチオンはカリウムイオン、カルシウムイオン、ナトリウムイオン、アンモニウムイオン等、任意のものを用いることができる。また、金属錯体が陽イオンである場合に、対陰イオンとして、硝酸イオン、ハロゲンイオン、過塩素酸イオン等、当業界で公知のものを用いることができる。
【００７１】
Ａ−１：Ｋ２［ＩｒＣｌ６］、Ａ−２：Ｋ３［ＩｒＣｌ６］、
Ａ−３：Ｋ２［Ｉｒ（ＣＮ）６］、Ａ−４：Ｋ３［Ｉｒ（ＣＮ）６］、
Ａ−５：Ｋ２［Ｉｒ（ＮＯ）Ｃｌ５］、Ａ−６：Ｋ３［Ｉｒ（ＮＯ）Ｃｌ５］、
Ａ−７：Ｋ２［ＩｒＢｒ６］、Ａ−８：Ｋ３［ＩｒＢｒ６］、
Ａ−９：Ｎａ２［ＩｒＢｒ６］、Ａ−１０：Ｎａ３［ＩｒＢｒ６］、
Ａ−１１：Ｋ２［ＩｒＢｒ４Ｃｌ２］、Ａ−１２：Ｋ３［ＩｒＢｒ４Ｃｌ２］、
Ａ−１３：Ｋ２［ＩｒＢｒ３Ｃｌ３］、Ａ−１４：Ｋ３［ＩｒＢｒ３Ｃｌ３］、
Ａ−１５：Ｋ２［ＩｒＢｒ５Ｃｌ］、Ａ−１６：Ｋ３［ＩｒＢｒ５Ｃｌ］、
Ａ−１７：Ｋ２［ＩｒＢｒ５Ｉ］、Ａ−１８：Ｋ３［ＩｒＢｒ５Ｉ］、
Ａ−１９：Ｋ２［ＩｒＢｒ５（Ｈ２Ｏ）］、
Ａ−２０：Ｋ３［ＩｒＢｒ５（Ｈ２Ｏ）］、
Ａ−２１：Ｋ４［ＩｒＣｌ６］、
Ａ−２２：Ｋ４［Ｉｒ（Ｈ２Ｏ）Ｃｌ５］、
Ａ−２３：Ｋ４［Ｉｒ（チアゾール）Ｃｌ５］、
Ａ−２４：Ｋ４［Ｉｒ（イミダゾール）Ｃｌ５］
Ｂ−１：Ｋ２［ＲｕＣｌ６］、Ｂ−２：Ｋ２［ＰｔＣｌ６］、
Ｂ−３：Ｋ２［Ｐｔ（ＳＣＮ）４］、Ｂ−４：Ｋ２［ＮｉＣｌ４］、
Ｂ−５：Ｋ２［ＰｄＣｌ６］、Ｂ−６：Ｋ３［ＲｈＣｌ６］、
Ｂ−７：Ｋ２［ＯｓＣｌ６］、Ｂ−８：Ｋ２［ＲｅＣｌ６］、
Ｂ−９：Ｋ３［ＲｈＢｒ６］、Ｂ−１０：Ｋ３［Ｍｏ（ＯＣＮ）６］、
Ｂ−１１：Ｋ３［Ｒｅ（ＣＮＯ）６］、Ｂ−１２：Ｋ４［Ｒｕ（ＣＮＯ）６］、
Ｂ−１３：Ｋ４［Ｆｅ（ＣＮＯ）６］、Ｂ−１４：Ｋ２［Ｐｔ（ＣＮＯ）４］、
Ｂ−１５：Ｋ３［Ｃｏ（ＮＨ３）６］、Ｂ−１６：Ｋ５［Ｃｏ２（ＣＮＯ）１１］、
Ｂ−１７：Ｋ３［Ｒｅ（ＣＮＯ）６］、Ｂ−１８：Ｋ４［Ｏｓ（ＣＮＯ）６］、
Ｂ−１９：Ｃｓ２［Ｏｓ（ＮＯ）Ｃｌ５］、
Ｂ−２０：Ｋ２［Ｒｕ（ＮＯ）Ｃｌ５］、
Ｂ−２１：Ｋ２［Ｒｕ（ＣＯ）Ｃｌ５］、
Ｂ−２２：Ｃｓ２［Ｏｓ（ＣＯ）Ｃｌ５］、
Ｂ−２３：Ｋ２［Ｆｅ（ＮＯ）Ｃｌ５］、
Ｂ−２４：Ｋ２［Ｒｕ（ＮＯ）Ｂｒ５］、Ｂ−２５：Ｋ２［Ｒｕ（ＮＯ）Ｉ５］、
Ｂ−２６：Ｋ２［Ｒｅ（ＮＯ）Ｂｒ５］、
Ｂ−２７：Ｋ２［Ｒｅ（ＮＯ）Ｃｌ５］、
Ｂ−２８：Ｋ２［Ｒｕ（ＮＳ）Ｃｌ５］、
Ｂ−２９：Ｋ２［Ｏｓ（ＮＳ）Ｂｒ５］、
Ｂ−３０：Ｋ２［Ｒｕ（ＮＳ）Ｂｒ５］、
Ｂ−３１：Ｋ２［Ｒｕ（ＮＳ）（ＳＣＮ）５］、
Ｂ−３２：Ｋ４［Ｆｅ（ＣＮ）６］、Ｂ−３３：Ｋ３［Ｆｅ（ＣＮ）６］、
Ｂ−３４：Ｋ４［Ｒｕ（ＣＮ）６］、Ｂ−３５：Ｋ２［ＲｕＢｒ（ＣＮ）５］、
Ｂ−３６：Ｋ４［Ｏｓ（ＣＮ）６］、
Ｂ−３７：Ｋ２［Ｏｓ（ＮＳ）（ＣＮ）５］、
Ｂ−３８：Ｋ４［Ｒｅ（ＣＮ）６］、Ｂ−３９：Ｋ２［ＲｅＣｌ（ＣＮ）５］
その他特開平５−３４１４２６号記載の金属化合物も好ましく用いることができる。
【００７２】
また、下記のＩｒ錯体も好ましく用いることができる。
（Ｃ−１）  ［Ｉｒ（ｂｉｐｙ）Ｃｌ４］−
（Ｃ−２）  ［Ｉｒ（ｂｉｐｙ）３］２＋
（Ｃ−３）  ［Ｉｒ（ｐｙ）６］２＋
（Ｃ−４）  ［Ｉｒ（ｐｈｅｎ）３］２＋
（Ｃ−５）  ［ＩｒＣｌ２（ｂｉｐｙ）２］０
（Ｃ−６）  ［Ｉｒ（ｔｈｉａ）６］２＋
（Ｃ−７）  ［Ｉｒ（ｐｈｅｎ）（ｂｉｐｙ）３］２＋
（Ｃ−８）  ［Ｉｒ（ｉｍ）６］２＋
（Ｃ−９）  ［Ｉｒ（ＮＣＳ）２（ｂｉｐｙ）２］０
（Ｃ−１０）  ［Ｉｒ（ＣＮ）２（ｂｉｐｙ）２］０
（Ｃ−１１）  ［ＩｒＣｌ２（ｂｉｐｙ）３］０
（Ｃ−１２）  ［ＩｒＣｌ２（ｂｉｐｙ）２］０
（Ｃ−１３）  ［Ｉｒ（ｐｈｅｎ）（ｂｉｐｙ）２］２＋
（Ｃ−１４）  ［Ｉｒ（ＮＣＳ）２（ｂｉｐｙ）２］０
（Ｃ−１５）  ［Ｉｒ（ＮＣＳ）２（ｂｉｐｙ）２］０
（Ｃ−１６）  ［Ｉｒ（ｂｉｐｙ）２（Ｈ２Ｏ）（ｂｉｐｙ′）］２＋
（Ｃ−１７）  ［Ｉｒ（ｂｉｐｙ）２（ＯＨ）（ｂｉｐｙ′）］＋
（Ｃ−１８）  ［Ｉｒ（ｂｉｐｙ）Ｃｌ４］２−
（Ｃ−１９）  ［Ｉｒ（ｂｉｐｙ）３］３＋
（Ｃ−２０）  ［Ｉｒ（ｐｙ）６］３＋
（Ｃ−２１）  ［Ｉｒ（ｐｈｅｎ）３］３＋
（Ｃ−２２）  ［ＩｒＣｌ２（ｂｉｐｙ）２］＋
（Ｃ−２３）  ［Ｉｒ（ｔｈｉａ）６］３＋
（Ｃ−２４）  ［Ｉｒ（ｐｈｅｎ）（ｂｉｐｙ）３］３＋
（Ｃ−２５）  ［Ｉｒ（ｉｍ）６］３＋
（Ｃ−２６）  ［Ｉｒ（ＮＣＳ）２（ｂｉｐｙ）２］＋
（Ｃ−２７）  ［Ｉｒ（ＣＮ）２（ｂｉｐｙ）２］＋
（Ｃ−２８）  ［ＩｒＣｌ２（ｂｉｐｙ）３］＋
（Ｃ−２９）  ［ＩｒＣｌ２（ｂｉｐｙ）２］＋
（Ｃ−３０）  ［Ｉｒ（ｐｈｅｎ）（ｂｉｐｙ）２］３＋
（Ｃ−３１）  ［Ｉｒ（ＮＣＳ）２（ｂｉｐｙ）２］＋
（Ｃ−３２）  ［Ｉｒ（ＮＣＳ）２（ｂｉｐｙ）２］＋
（Ｃ−３３）  ［Ｉｒ（ｂｉｐｙ）２（Ｈ２Ｏ）（ｂｉｐｙ′）］３＋
（Ｃ−３４）  ［Ｉｒ（ｂｉｐｙ）２（ＯＨ）（ｂｉｐｙ′）］２＋
その他、特開平５−３４１４２６号記載のビピリジン錯体も好ましく用いることができる。
【００７３】
本発明において、８族金属化合物を含有させるには、ハロゲン化銀粒子の物理熟成中にドーピングを行ってもよいし、ハロゲン化銀粒子の形成過程（一般に、水溶性銀塩及び水溶性ハロゲン化アルカリの添加中）にドーピングを行ってもよいし、またハロゲン化銀粒子形成を一時止めた状態でドーピングを施しその後更に粒子形成を継続してもよく、８族金属化合物の存在下で核形成や物理熟成、粒子形成を行うことにより実施できる。
【００７４】
本発明で用いられる８族金属化合物の濃度としては、一般的にハロゲン化銀１モルあたり１×１０−９モル以上１×１０−２モル以下の範囲が適当であり、より好ましくは１×１０−９モル以上１×１０−３モル以下の範囲であり、２×１０−９〜１×１０−４モルの範囲が特に好ましい。
【００７５】
本発明において、ハロゲン化銀粒子に８族金属化合物を含有させるには、それらを直接乳剤中に分散してもよいし、或いは水、メタノール、エタノール等の単独もしくは混合溶媒に溶解したものを添加してもよく、当業界で一般に添加剤をハロゲン化銀乳剤に加える方法を適用することができる。また、８族金属化合物をハロゲン化銀微粒子とともにハロゲン化銀乳剤に加えることができ、ハロゲン化銀粒子形成中に８族金属化合物を含有するハロゲン化銀微粒子を添加することができる。
【００７６】
上記ハロゲン化銀乳剤中のハロゲン化銀粒子形成中に８族金属化合物を含有するハロゲン化銀微粒子を添加する製造方法に関しては、特開平１１−２１２２０１号及び特開２０００−８９４０３号記載の方法を参照することができる。
【００７７】
本発明に係わるハロゲン化銀乳剤の製造方法においてはセレン増感を行うことを特徴とする。
【００７８】
次いで、本発明に係るセレン増感剤について説明する。
本発明で用いることのできるセレン増感剤としては、特に水溶液中で硝酸銀と反応して銀セレニドの沈殿を形成しうる不安定セレン化合物が好ましく用いられる。例えば、米国特許第１，５７４，９４４号、同第１，６０２，５９２号、同第１，６２３，４９９号、特開昭６０−１５００４６号、特開平４−２５８３２号、同４−１０９２４０号、同４−１４７２５０号等に記載されている。
【００７９】
有用なセレン増感剤としては、コロイドセレン金属、イソセレノシアネート類（例えば、アリルイソセレノシアネート等）、セレノ尿素類（例えば、Ｎ，Ｎ−ジメチルセレノ尿素、Ｎ，Ｎ，Ｎ′−トリエチルセレノ尿素、Ｎ，Ｎ，Ｎ′，Ｎ′−テトラメチルセレノ尿素、Ｎ，Ｎ，Ｎ′−トリメチル−Ｎ′−ヘプタフルオロセレノ尿素、Ｎ，Ｎ′−ジメチル−Ｎ，Ｎ′−ビス（カルボキシメチル）セレノ尿素、Ｎ，Ｎ，Ｎ′−トリメチル−Ｎ′−ヘプタフルオロプロピルカルボニルセレノ尿素、Ｎ，Ｎ，Ｎ′−トリメチル−Ｎ′−４−ニトロフェニルカルボニルセレノ尿素等）、セレノケトン類（例えば、セレノアセトン、セレノアセトフェノン等）、セレノアミド（例えば、セレノアセトアミド、Ｎ，Ｎ−ジメチルセレノベンズアミド、Ｎ，Ｎ−ジエチル−４−オクチルアミノスルホニルセレノベンズアミド等）、セレノカルボン酸類及びセレノエステル類（例えば、２−セレノプロピオン酸、メチル−３−セレノブチレート等）、セレノフォスフェート類（例えば、トリ−ｐ−トリルセレノフォスフェート、ペンタフルオロフェニル−ジフェニルセレノフォスフェート等）、セレニド類（例えば、ジメチルセレニド、トリブチルフォスフィンセレニド、トリフェニルフォスフィンセレニド、トリ−Ｐ−トリルフォスフィンセレニド、ペンタフルオロフェニル−ジフェニルフォスフィンセレニド、トリフリルフォスフィンセレニド、トリピリジルフォスフィンセレニド等）が挙げられる。特に好ましいセレン増感剤はセレノ尿素、セレノアミド類、セレニド類である。
【００８０】
これらのセレン増感剤の使用技術の具体例は、下記特許に開示されている。米国特許第１，５７４，９４４号、同第１，６０２，５９２号、同第１，６２３，４９９号、同第３，２９７，４６６号、同第３，２９７，４４７号、同第３，３２０，０６９号、同第３，４０８，１９６号、同第３，４０８，１９７号、同第３，４４２，６５３号、同第３，４２０，６７０号、同第３，５９１，３８５号、フランス特許第２，６９３，０３８号、同第２，０９３，２０９号、特公昭５２−３４４９１号、同５２−３４４９２号、同５３−２９５号、同５７−２２０９０号、特開昭５９−１８０５３６号、同５９−１８５３３０号、同５９−１８１３３７号、同５９−１８７３３８号、同５９−１９２２４１号、同６０−１５００４６号、同６０−１５１６３７号、同６１−２４６７３８号、特開平３−４２２１号、同３−２４５３７号、同３−１１１８３８号、同３−１１６１３２号、同３−１４８６４８号、同３−２３７４５０号、同４−１６８３８号、同４−２５８３２号、同４−３２８３１号、同４−３３０４３号、同４−９６０５９号、同４−１０９２４０号、同４−１４０７３８号、同４−１４０７３９号、同４−１４７２５０号、同４−１８４３３１号、同４−１９０２２５号、同４−１９１７２９号、同４−１９５０３５号、同５−１１３８５号、同５−４０３２４号、同５−２４３３２号、同５−２４３３３号、同５−３０３１５７号、同５−３０６２６８号、同６−３０６２６９号、同６−２７５７３号、同６−７５３２８号、同６−１７５２５９号、同６−２０８１８４号、同６−２０８１８６号、同６−３１７８６７号、同７−９２５９９号、同７−９８４８３号、同７−１０４４１５号、同７−１４０５７９号、同７−３０１８７９号、同７−３０１８８０号、同８−１１４８８２号、同９−１９７６０号、同９−１３８４７５号、同９−１６６８４１号、同９−１３８４７５号、同９−１８９９７９号、同１０−１０６６６号、特開２００１−３４３７２１号、英国特許第２５５，８４６号、同第８６１，９８４号等に記載されており、また、Ｈ．Ｅ．Ｓｐｅｎｃｅｒ等著Ｊｏｕｒｎａｌ  ｏｆ  Ｐｈｏｔｏｇｒａｐｈｉｃ  Ｓｃｉｅｎｃｅ誌、３１巻、１５８〜１６９（１９８３）等の研究論文にも開示されている。
【００８１】
本発明に関わるセレン増感剤の好ましい添加量は、通常はハロゲン化銀１モル当たり１×１０−９〜１×１０−５モルであることが好ましい。更に好ましくは１×１０−８モル〜１×１０−５モルである。
【００８２】
本発明に関わる前記セレン増感剤をハロゲン化銀乳剤に添加するには、当業界で写真乳剤に添加剤を加える場合に通常用いられる方法を適用できる。例えば、水溶性の化合物である場合は、適当な濃度の水溶液とし、水に不溶または難溶性の化合物の場合は、水と混合しうる任意の有機溶媒、例えば、アルコール類、グリコール類、ケトン類、エステル類、アミド類等の写真特性に悪影響を与えない溶媒に溶解し、溶液として添加することができる。
【００８３】
本発明において、硫黄増感剤を併用する事が好ましい。具体的には、１，３−ジフェニルチオ尿素、トリエチルチオ尿素、１−エチル−３−（２−チアゾリル）チオ尿素などのチオ尿素誘導体、ローダニン誘導体、ジチカルバミン酸類、ポリスルフィド有機化合物、チオ硫酸塩、硫黄単体などが好ましい。尚、硫黄単体としては、斜方晶系に属するα−硫黄が好ましい。その他、米国特許第１，５７４，９４４号、同第２，４１０，６８９号、同第２，２７８，９４７号、同第２，７２８，６６８号、同第３，５０１，３１３号、同第３，６５６，９５５号等の各明細書、西独出願公開（ＯＬＳ）１，４２２，８６９号、特開昭５６−２４９３７号、同５５−４５０１６号等に記載されている硫黄増感剤を用いる事が出来る。
【００８４】
本発明において、更にＲＤ誌３０７巻３０７１０５号などに記載されている金、白金、パラジウム、イリジウムなどの貴金属塩を用いる事が好ましく、中でも特に金増感剤を併用する事が好ましい。有用な金増感剤としては、塩化金酸、チオ硫酸金、チオシアン酸金等の他に、米国特許第２，５９７，８５６号、同第５，０４９，４８５号、特公昭４４−１５７４８号、特開平１−１４７５３７号、同４−７０６５０号等に開示されている有機金化合物などが挙げられる。また金錯塩を用いた増感法を行う場合には、補助剤として、チオ硫酸塩、チオシアン酸塩、チオエーテルなどの金のリガンドを併用することが好ましく、特に、チオシアン酸塩を用いるのが好ましい。
【００８５】
硫黄増感剤及び金増感剤の添加量は、ハロゲン化銀乳剤の種類、使用する化合物の種類、熟成条件によって一様ではないが、通常はハロゲン化銀１モル当たり１×１０−９〜１×１０−５モルであることが好ましい。更に好ましくは１×１０−８モル〜１×１０−５モルである。
【００８６】
前記の各種増感剤の添加方法は、用いる増感剤の性質に応じて、水またはメタノール等の有機溶媒の単独または混合溶媒に溶解して添加する方法でも、あるいはゼラチン溶液と予め混合して添加する方法でも、特開平４−１４０７３９号に開示されている方法、すなわち有機溶媒可溶性の重合体との混合溶液の乳化分散物の形態で添加する方法でもよい。
【００８７】
本発明においては、更に還元増感剤を併用する事も可能であり、ＲＤ誌３０７巻３０７１０５号や特開平７−７８６８５号などに記載されている還元性化合物を用いる事が出来る。
【００８８】
具体的には、アミノイミノメタンスルフィン酸（別名、二酸化チオ尿素）、ボラン化合物（例えば、ジメチルアミンボラン等）、ヒドラジン化合物（例えば、ヒドラジン、ｐ−トリルヒドラジン等）、ポリアミン化合物（例えば、ジエチレントリアミン、トリエチレンテトラミン等）、塩化第１スズ、シラン化合物、レダクトン類（例えば、アスコルビン酸等）、亜硫酸ナトリウム、アルデヒド化合物、水素ガスなどが挙げられる。また特願平８−２７７９３８号、同８−２５１４８６号、同８−１８２０３５号等に開示されている高ｐＨや銀イオン過剰の雰囲気下で還元増感を施してもよい。
【００８９】
本発明の請求項１に係わるハロゲン化銀乳剤の製造方法においては、ハロゲン化銀粒子が前記一般式（１）〜（３）で表される化合物の少なくとも１種類の存在下でセレン増感することを特徴とする。
【００９０】
一般式（１）〜（３）において、Ｒ、Ｒ１〜Ｒ４で表される脂肪族基は、飽和または不飽和の直鎖、分岐または環状の脂肪族炭化水素基であり、好ましくは、炭素数が１〜２２のアルキル基、炭素基が２〜２２のアルケニル基、アルキニル基である。
【００９１】
また、アルキル基としては、例えば、メチル基、エチル基、プロピル基、ブチル基、ペンチル基、ヘキシル基、オクチル基、２−エチルヘキシル基、デシル基、ドデシル基、ヘキサデシル基、オクタデシル基、シクロヘキシル基、イソプロピル基、ｔ−ブチル基が挙げられ、アルケニル基としては、例えば、アリル基、ブテニル基などが挙げられ、アルキニル基としては、例えば、プロパギル基が挙げられる。
【００９２】
Ｒ、Ｒ１〜Ｒ４で表される芳香族基には、単環または縮合環の芳香族基が含まれる。好ましい芳香族基は、炭素数が６〜２０のもので、例えば、フェニル基、ナフチル基が挙げられる。
【００９３】
Ｒ、Ｒ１〜Ｒ４で表されるヘテロ環基には、単環または縮合環のヘテロ環基が含まれ、窒素原子、酸素原子、硫黄原子、セレン原子、テルル原子から選ばれる原子を少なくとも１つ有し、且つ、炭素原子を少なくとも１つ有する３員ないし１０員のヘテロ環から導かれる基が挙げられる。好ましいヘテロ環基は、３〜６員環のヘテロ環基であり、例えば、ピロリジン環基、ピペリジン環基、ピリジン環基、テトラヒドロフラン環基、チオフェン環基、オキサゾール環基、チアゾール環基、イミダゾール環基、ベンゾチアゾール環基、ベンズオキサゾール環基、ベンズイミダゾール環基、セレナゾール環基、ベンゾセレナゾール環基、テトラゾール環基、トリアゾール環基、ベンゾトリアゾール環基、オキサジアゾール環基、チアジアゾール環基などが挙げられる。
【００９４】
Ｒ、Ｒ１〜Ｒ４で表される脂肪族基、芳香族基、ヘテロ環基は更に置換基を有していてもよく、これら置換基としては、例えば、アルキル基（例えば、メチル基、エチル基、ヘキシル基）、アルコキシ基（例えば、メトキシ基、エトキシ基、オクチルオキシ基）、アリール基（例えば、フェニル基、ナフチル基、トリル基）、ヒドロキシ基、ハロゲン原子（フッ素原子、塩素原子、臭素原子、沃素原子）、アリーロキシ基（例えば、フェノキシ基）、アルキルチオ基（例えば、メチルチオ基、ブチルチオ基）、アリールチオ基（例えば、フェニルチオ基）、アシル基（例えば、アセチル基、プロピオニル基、ブチリル基、バレリル基）、スルホニル基（例えば、メチルスルホニル基、フェニルスルホニル基）、アシルアミノ基（例えば、アセチルアミノ基、ベンゾイルアミノ基）、スルホニルアミノ基（例えば、メタンスルホニルアミノ基、ベンゼンスルホニルアミノ基）、アシロキシ基（例えば、アセトキシ基、ベンゾキシ基）、カルボキシ基、シアノ基、スルホ基、アミノ基、−ＳＯ２ＳＭ及び上述のＲ、Ｒ１〜Ｒ４で表される脂肪族基、芳香族基、ヘテロ環基が挙げられる。
【００９５】
Ｌで表される２価の連結基としては、炭素原子、窒素原子、硫黄原子、酸素原子から選ばれた原子を少なくとも１種を含む原子または原子団である。具体的には、アルキレン基、アルケニレン基、アルキニレン基、アリーレン基、−Ｏ−、−Ｓ−、−ＮＨ−、−ＣＯ−、−ＳＯ２−等の単独またはこれらの組合せからなるものである。
【００９６】
Ｌで表される２価の連結基としては、２価の脂肪族基または２価の芳香族基が好ましく、例えば、−（ＣＨ２）ｎ−〈ｎ＝１〜１２〉、−ＣＨ２−ＣＨ＝ＣＨ−ＣＨ２−、−ＣＨ２−Ｃ≡Ｃ−ＣＨ２−、キシリレン基、フェニレン基、ナフチレン基、
【００９７】
【化４】
2004240182.tif 000002
【００９８】
等が挙げられる。
Ｌで表される２価の連結基は、更に上述の置換基で置換されていてもよい。
【００９９】
Ｍは好ましくは、金属イオン、アンモニウムイオンまたは有機カチオンである。金属イオンとしては、例えば、リチウムイオン、ナトリウムイオン、カリウムイオンが挙げられる。有機カチオンとしては、例えば、アルキルアンモニウムイオン（例えば、テトラメチルアンモニウム、テトラブチルアンモニウム）、ホスホニウムイオン（例えば、テトラフェニルホスホニウム）、グアニジル基が挙げられる。
【０１００】
また、一般式（１）〜（３）で表される化合物は、ポリマーの構成要素としてポリマーに含まれていてもよい。一般式（１）〜（３）で表される化合物がポリマーに含まれる場合、その繰り返し単位として、例えば、以下のものが挙げられる。
【０１０１】
【化５】
2004240182.tif 000003
【０１０２】
これらの繰り返し単位を含むポリマーは、ホモポリマーでもよいし、他の共重合モノマーとのコポリマーでもよい。
【０１０３】
以下に、本発明に係わる一般式（１）〜（３）で表される化合物の具体例及び一般式（１）〜（３）で表される化合物を構成要素として含むポリマーの具体例を列挙するが、本発明はこれらに限定されるものではない。
【０１０４】
【化６】
2004240182.tif 000004
【０１０５】
【化７】
2004240182.tif 000005
【０１０６】
【化８】
2004240182.tif 000006
【０１０７】
【化９】
2004240182.tif 000007
【０１０８】
【化１０】
2004240182.tif 000008
【０１０９】
【化１１】
2004240182.tif 000009
【０１１０】
【化１２】
2004240182.tif 000010
【０１１１】
本発明の請求項２に係わるハロゲン化銀乳剤の製造方法においては、ハロゲン化銀粒子が前記一般式（４）で表される化合物の少なくとも１種類の存在下でセレン増感することを特徴とする。
【０１１２】
前記一般式（４）において、Ｒ１１及びＲ１２で表される脂肪族基としては炭素数１〜３０、好ましくは１〜２０の直鎖、または分岐したアルキル、アルケニル、アルキニルまたはシクロアルキル等の各基が挙げられる。具体的には、例えばメチル、エチル、プロピル、ブチル、ヘキシル、デシル、ドデシル、イソプロピル、ｔ−ブチル、２−エチルヘキシル、アリル、２−ブテニル、７−オクテニル、プロパルギル、２−ブチニル、シクロプロピル、シクロペンチル、シクロヘキシル、シクロドデシル等の各基が挙げられる。Ｒ１１及びＲ１２で表される芳香族基としては、炭素数６〜２０のものが挙げられ、具体的には、例えばフェニル、ナフチル、アントラニル等の各基が挙げられる。Ｒ１１及びＲ１２で表されるヘテロ環基としては、単環でも縮合環でもよく、Ｏ、Ｓ及びＮ原子、アミンオキシド基の少なくとも１種を環内に有する５〜６員のヘテロ環基が挙げられる。
【０１１３】
具体的には、例えば、ピロリジン、ピペリジン、テトラヒドロフラン、テトラヒドロピラン、オキシラン、モルホリン、チオモルホリン、チオピラン、テトラヒドロチオフェン、ピロール、ピリジン、フラン、チオフェン、イミダゾール、ピラゾール、オキサゾール、チアゾール、イソキサゾール、イソチアゾール、トリアゾール、テトラゾール、チアジアゾール、オキサジアゾール及びこれらのベンゼローグ類から導かれる基が挙げられる。Ｒ１１及びＲ１２で環を形成するものとしては、４〜７員環を挙げることができる。好ましくは５〜７員環である。
【０１１４】
Ｒ１１及びＲ１２で好ましい基としては、ヘテロ環基及び芳香族基であり、更に好ましくはヘテロ芳香環基である。Ｒ１１及びＲ１２で表される脂肪族基、芳香族基またはヘテロ環基は、更に置換基により置換されていてもよく、該置換基としてはハロゲン原子（例えば、塩素原子、臭素原子等）、アルキル基（例えば、メチル基、エチル基、イソプロピル基、ヒドロキシエチル基、メトキシメチル基、トリフルオロメチル基、ｔ−ブチル基等）、シクロアルキル基（例えば、シクロペンチル基、シクロヘキシル基等）、アラルキル基（例えば、ベンジル基、２−フェネチル基等）、アリール基（例えば、フェニル基、ナフチル基、ｐ−トリル基、ｐ−クロロフェニル基等）、アルコキシ基（例えば、メトキシ基、エトキシ基、イソプロポキシ基、ブトキシ基等）、アリールオキシ基（例えば、フェノキシ基、４−メトキシフェノキシ基等）、シアノ基、アシルアミノ基（例えば、アセチルアミノ基、プロピオニルアミノ基等）、アルキルチオ基（例えば、メチルチオ基、エチルチオ基、ブチルチオ基等）、アリールチオ基（例えば、フェニルチオ基、ｐ−メチルフェニルチオ基等）、スルホニルアミノ基（例えば、メタンスルホニルアミノ基、ベンゼンスルホニルアミノ基等）、ウレイド基（例えば、３−メチルウレイド基、３，３−ジメチルウレイド基、１，３−ジメチルウレイド基等）、スルファモイルアミノ基（例えば、ジメチルスルファモイルアミノ基、ジエチルスルファモイルアミノ基等）、カルバモイル基（例えば、メチルカルバモイル基、エチルカルバモイル基、ジメチルカルバモイル基等）、スルファモイル基（例えば、エチルスルファモイル基、ジメチルスルファモイル基等）、アルコキシカルボニル基（例えば、メトキシカルボニル基、エトキシカルボニル基等）、アリールオキシカルボニル基（例えば、フェノキシカルボニル基、ｐ−クロロフェノキシカルボニル基等）、スルホニル基（例えば、メタンスルホニル基、ブタンスルホニル基、フェニルスルホニル基等）、アシル基（例えば、アセチル基、プロパノイル基、ブチロイル基等）、アミノ基（例えば、メチルアミノ基、エチルアミノ基、ジメチルアミノ基等）、ヒドロキシ基、ニトロ基、ニトロソ基、アミンオキシド基（例えば、ピリジン・オキシド基等）、イミド基（例えば、フタルイミド基等）、ジスルフィド基（例えば、ベンゼンジスルフィド基、ベンズチアゾリル−２−ジスルフィド基等）が挙げられる。
【０１１５】
以下に、本発明に係わる一般式（４）で表される化合物の具体例を挙げるが、本発明はこれらに限定されるものではない。
【０１１６】
【化１３】
2004240182.tif 000011
【０１１７】
【化１４】
2004240182.tif 000012
【０１１８】
【化１５】
2004240182.tif 000013
【０１１９】
【化１６】
2004240182.tif 000014
【０１２０】
上記以外に特開２００２−１４８７５０号記載のジスルフィド化合物も好ましく用いることができる。
【０１２１】
本発明の請求項３に係わるハロゲン化銀乳剤の製造方法においては、ハロゲン化銀粒子が、硫化銀、硫化金銀、硫化金から選ばれる少なくとも１種類の微粒子及びセレン化合物により化学増感することを特徴とする。該硫化銀、硫化金銀、硫化金から選ばれる少なくとも１種類の微粒子は硫化金微粒子であることが好ましい。
【０１２２】
本発明に係わる硫化銀、硫化金銀、硫化金から選ばれる少なくとも１種類の微粒子の製造方法に制約はなく、ハロゲン化銀乳剤への添加の前に予め製造しておいてもよく、また該微粒子は予め塩類を除去されていてもよいが、特許第２９２９３２５号記載の方法、即ち、銀塩水溶液または金塩水溶液と硫化物水溶液とを、保護コロイドの存在下で、反応条件を制御しながら同時に供給し反応させることにより製造することが好ましい。
【０１２３】
本発明において、硫化銀、硫化金銀、硫化金から選ばれる少なくとも１種類の微粒子とは、投影面積円換算の平均直径（以下、本発明では平均粒径とも記す。）が１〜１５ｎｍであることを言い、好ましくは１〜１０ｎｍであり、より好ましくは１〜５ｎｍである。粒径の変動係数は０．３０以下が好ましく、より好ましくは０．２０以下である。該硫化銀、硫化金銀、硫化金微粒子の粒径及び粒径の変動係数は、上記方法により製造された硫化銀、硫化金銀、硫化金をサンプリングし、遠心分離等の方法により塩を除去し、透過電子顕微鏡のメッシュに載せて乾燥させた後、観察し、必要に応じて画像処理することにより確認することができる。
【０１２４】
本発明に係わる硫化銀、硫化金銀、硫化金から選ばれる少なくとも１種類の微粒子は粒径や組成の異なる微粒子を２種類以上製造し、任意に組合せて使用することができる。
【０１２５】
本発明に係わる硫化銀、硫化金銀、硫化金から選ばれる少なくとも１種類の微粒子の製造において用いられる反応試薬は任意のものが使用できるが、例えば硫化銀を製造する場合には、銀塩溶液には一般的には硝酸銀水溶液を用いることができる。硫化物水溶液には例えば、硫化ナトリウム、チオ硫酸ナトリウム等の塩を含む水溶液の他、チオ尿素、チオ尿素誘導体を含有する水溶液を用いることができる。硫化金銀、硫化金を製造する場合の金塩水溶液には、例えば塩化金酸を含む水溶液が一般的に使用できるが、その他の無機化合物或いは有機化合物の金錯体等を用いることもできる。
【０１２６】
本発明に係わる硫化銀、硫化金銀、硫化金から選ばれる少なくとも１種類の微粒子の製造においては、銀塩水溶液、金塩水溶液、金銀水溶液、硫化物水溶液の添加は反応条件を制御しながら同時にこれらの水溶液を供給し、微粒子を形成させることが好ましい。
【０１２７】
上記反応条件は、作製する微粒子の組成、粒径、分布等によって異なるが、微粒子が形成される温度は５〜８０℃が好ましく、５〜６０℃がより好ましく、５〜５０℃が最も好ましい。ｐＨは２．０〜１０．０が好ましく、４．０〜９．０がより好ましく、５．０〜８．５が最も好ましい。ｐＡｇは４〜１１が好ましく、５〜１０がより好ましく、６〜９が最も好ましい。
【０１２８】
また、本発明において、微粒子は親水性保護コロイド存在下で製造されることが好ましい。親水性保護コロイドは、上記の銀塩水溶液、金塩水溶液、金銀水溶液、硫化物水溶液の供給と同時に親水性保護コロイドを含有する水溶液を供給してもよいし、反応容器中で微粒子を形成する場合、該反応容器中には親水性保護コロイドを予め存在させておくこともできる。該親水性保護コロイドには後述のゼラチンその他の化合物を使用することができる。該親水性保護コロイドの濃度は０．０１〜１０％であることが好ましく、０．０３〜５％であることがより好ましく、０．０５〜３％であることが最も好ましい。
【０１２９】
本発明において、硫化銀、硫化金銀、硫化金から選ばれる少なくとも１種類の微粒子をハロゲン化銀乳剤に添加して化学増感する際に、該微粒子の添加は１回でもよく、２回以上にわたり分割して添加してもよく、瞬時に添加してもよく、連続的に添加してもよいが、２回以上の分割添加もしくは連続的な添加が好ましく、該連続的な添加の場合、添加時間は１０秒〜１００分であることが好ましく、１０秒〜６０分であることがより好ましく、１０秒〜４０分であることが最も好ましい。
【０１３０】
本発明において、硫化銀、硫化金銀、硫化金から選ばれる少なくとも１種類の微粒子をハロゲン化銀乳剤に添加して化学増感するが、その際に、反応温度は２０〜９０℃が好ましく、３０〜８０℃がより好ましく、４０〜７０℃が最も好ましい。ｐＨは２．０〜１０．０が好ましく、４．０〜９．０がより好ましく、５．０〜８．０が最も好ましい。ｐＡｇは４〜１１が好ましく、５〜１０がより好ましく、６〜９が最も好ましい。添加量は１×１０−１０〜１×１０−４モル／Ａｇモルであることが好ましく、５×１０−９〜５×１０−５モル／Ａｇモルであることが更に好ましい。
【０１３１】
本発明の請求項４に係わるハロゲン化銀乳剤の製造方法においては、ハロゲン化銀粒子が前記一般式（Ｓ）で表される化合物の少なくとも１種類の存在下でセレン増感されていることを特徴とする。
【０１３２】
次に一般式（Ｓ）で表される化合物について説明する。
一般式（Ｓ）において、Ｑで表される５員複素環としては、例えば、イミダゾール環、テトラゾール環、チアゾール環、オキサゾール環、セレナゾール環、ベンゾイミダゾール環、ナフトイミダゾール環、ベンゾチアゾール環、ナフトチアゾール環、ベンゾセレナゾール環、ナフトセレナゾール環、ベンゾオキサゾール環などが挙げられ、Ｑで表される６員複素環としては、ピリジン環、ピリミジン環、キノリン環等が挙げられ、これらの５員もしくは６員の複素環は置換基を有するものも含む。
【０１３３】
一般式（Ｓ）において、Ｍ１で表されるアルカリ金属原子としては、ナトリウム原子、カリウム原子等が挙げられる。
【０１３４】
一般式（Ｓ）又は（Ｓ−２）で示されるメルカプト化合物は、更に下記一般式（Ｓ−１）、（Ｓ−３）及び（Ｓ−４）でそれぞれ示されるメルカプト化合物が好ましい。
【０１３５】
特に、前記一般式（Ｓ）で表される化合物は下記一般式（Ｓ−１）又は前記一般式（Ｓ−２）で表される化合物であることが好ましい。
【０１３６】
【化１７】
2004240182.tif 000015
【０１３７】
式中、Ｒ１は水素原子、アルキル基、アルコキシ基、アリール基、ハロゲン原子、カルボキシル基もしくはその塩、スルホ基もしくはその塩、又はアミノ基を表し、Ｚは−ＮＨ−、−Ｏ−、又は−Ｓ−を表し、Ｍ１は一般式（Ｓ）におけるＭ１と同義である。
【０１３８】
一般式（Ｓ−１）及び（Ｓ−２）において、Ｒ１及びＲ２が表すアルキル基としては例えばメチル基、エチル基、ブチル基等が挙げられ、アルコキシ基としては例えばメトキシ基、エトキシ基等が挙げられ、カルボキシル基もしくはスルホ基の塩としては例えばナトリウム塩、アンモニウム塩等が挙げられる。
【０１３９】
一般式（Ｓ−１）において、Ｒ１が表すアリール基としては例えばフェニル基、ナフチル基等が挙げられ、ハロゲン原子としては例えば塩素原子、臭素原子等が挙げられる。
【０１４０】
一般式（Ｓ−２）において、Ｒ２が表すアシルアミノ基としては例えばメチルカルボニルアミノ基、ベンゾイルアミノ基等が挙げられ、カルバモイル基としては例えばエチルカルバモイル基、フェニルカルバモイル基等が挙げられ、スルホンアミド基としては例えばメチルスルホアミド基、フェニルスルホアミド基等が挙げられる。
【０１４１】
上記アルキル基、アルコキシ基、アリール基、アミノ基、アシルアミノ基、カルバモイル基、スルホンアミド基等は更に置換基を有するものも含む。
【０１４２】
【化１８】
2004240182.tif 000016
【０１４３】
式中、Ｚは−ＮＲ３−、酸素原子又は硫黄原子を表す。Ｒ３は水素原子、アルキル基、アリール基、アルケニル基、シクロアルキル基、−ＳＲ３１、−ＮＲ３２（Ｒ３３）−、−ＮＨＣＯＲ３４、−ＮＨＳＯ２Ｒ３５又はヘテロ環基を表し、Ｒ３１は水素原子、アルキル基、アルケニル基、シクロアルキル基、アリール基、−ＣＯＲ３４、又は−ＳＯ２Ｒ３５を表し、Ｒ３２及びＲ３３は水素原子、アルキル基、又はアリール基を表し、Ｒ３４及びＲ３５はアルキル基又はアリール基を表す。Ｍ１は一般式（Ｓ）のＭ１と同義である。
【０１４４】
一般式（Ｓ−３）におけるＲ３、Ｒ３１、Ｒ３２、Ｒ３３、Ｒ３４及びＲ３５が表すアルキル基としては例えば、メチル基、ベンジル基、エチル基、プロピル基等が、アリール基としてはフェニル基、ナフチル基等が挙げられる。
【０１４５】
又、Ｒ３及びＲ３１が表すアルケニル基としては例えばプロペニル基等が、シクロアルキル基としては例えばシクロヘキシル基等が挙げられる。又、Ｒ３が表すヘテロ環基としては例えばフリル基、ピリジニル基等が挙げられる。
【０１４６】
上記Ｒ３、Ｒ３１、Ｒ３２、Ｒ３３、Ｒ３４及びＲ３５で表されるアルキル基及びアリール基、Ｒ３及びＲ３１で表されるアルケニル基及びシクロアルキル基、並びにＲ３で表されるヘテロ環基は更に置換基を有するものも含む。
【０１４７】
【化１９】
2004240182.tif 000017
【０１４８】
式中、Ｒ３及びＭ１はそれぞれ一般式（Ｓ−３）におけるＲ３及びＭ１と同義の基を表す。またＲ３１及びＲ３２は、それぞれ一般式（Ｓ−３）におけるＲ３１及びＲ３２と同義の基を表す。
【０１４９】
以下に一般式（Ｓ）によって表される化合物の具体例を示すが、本発明はこれらに限定されるものではない。
【０１５０】
【化２０】
2004240182.tif 000018
【０１５１】
【化２１】
2004240182.tif 000019
【０１５２】
【化２２】
2004240182.tif 000020
【０１５３】
【化２３】
2004240182.tif 000021
【０１５４】
【化２４】
2004240182.tif 000022
【０１５５】
【化２５】
2004240182.tif 000023
【０１５６】
前記一般式（Ｓ）で示される化合物は、例えば、特公昭４０−２８４９６号、特開昭５０−８９０３４号、ジャーナル・オブ・ケミカル・ソサイティ（Ｊ．Ｃｈｅｍ．Ｓｏｃ．）４９、１７４８（１９２７）、同４２３７（１９５２）、ジャーナル・オブ・オーガニック・ケミストリー（Ｊ．Ｏｒｇ．Ｃｈｅｍ．）３９、２４６９（１９６５）、米国特許２，８２４，００１号、ジャーナル・オブ・ケミカル・ソサイティ、１７２３（１９５１）、特開昭５６−１１１８４６号、米国特許１，２７５，７０１号、米国特許３，２６６，８９７号、同２，４０３，９２７号等に記載の化合物を包含し、合成法もこれらの文献に記載の方法に準じて合成することができる。
【０１５７】
本発明に係る一般式（Ｓ）で表される化合物（以下化合物（Ｓ）と呼ぶ）を、本発明に係るハロゲン化銀乳剤層に含有させるには、水もしくは水と任意に混和可能な有機溶媒（例えば、メタノール、エタノール等）に溶解したのち添加すればよい。化合物（Ｓ）は単独で用いてもよいし、一般式（Ｓ）で示される他の化合物、又は一般式（Ｓ）で示される化合物以外の他の安定剤もしくは、カブリ抑制剤と組み合せて用いてもよい。
【０１５８】
本発明に関わる前記一般式（１）〜（４）で表される化合物及び前記一般式（Ｓ）で表される化合物の好ましい添加量は、１×１０−８〜１モル／モルＡｇＸ、更に好ましくは１×１０−７〜１×１０−１モル／モルＡｇＸである。
【０１５９】
本発明に関わる前記一般式（１）〜（４）で表される化合物及び前記一般式（Ｓ）で表される化合物をハロゲン化銀乳剤に添加するには、当業界で写真乳剤に添加剤を加える場合に通常用いられる方法を適用できる。例えば、水溶性の化合物である場合は、適当な濃度の水溶液とし、水に不溶または難溶性の化合物の場合は、水と混合しうる任意の有機溶媒、例えば、アルコール類、グリコール類、ケトン類、エステル類、アミド類等の写真特性に悪影響を与えない溶媒に溶解し、溶液として添加することができる。
【０１６０】
本発明の請求項１、２及び４に係わる発明において、前記一般式（１）〜（４）及び（Ｓ）で表される化合物の少なくとも１種類の存在下でセレン増感されている限りにおいて添加時期に制限はないが、化学増感剤の添加開始前から化学増感の終了までの任意の時点で添加されることが好ましく、該一般式（１）〜（４）及び（Ｓ）で表される化合物の少なくとも１種類はセレン増感剤の添加前にハロゲン化銀乳剤中に存在させておくことがより好ましく、金その他の貴金属増感剤、硫黄増感剤等を併用して用いる場合、これら化学増感剤の添加前にハロゲン化銀乳剤中に存在させておくことがさらに好ましい。好ましい形態の一つは、（ａ）化学増感剤の添加開始前に添加されることであり、好ましい形態のもう一つは、（ｂ）化学増感の５０％終了以降、より好ましくは化学増感の７０％終了、さらに好ましくは化学増感の９０％終了以降であってかつ化学増感終了前に添加されることであり、前記（ａ）及び（ｂ）を併用して実施することが最も好ましい。
【０１６１】
本発明に関わるハロゲン化銀乳剤はハロゲン化銀粒子内部に前記一般式（Ｓ）で表される化合物を含有することが好ましく、該一般式（Ｓ）で表される化合物は前記一般式（Ｓ−２）で表される化合物であることが好ましい。
【０１６２】
本発明においてハロゲン化銀粒子内部とは、ハロゲン化銀粒子表面を除いたハロゲン化銀相をいう。
【０１６３】
本発明においてハロゲン化銀粒子内部における前記一般式（Ｓ）で表される化合物の含有量は１×１０−８〜１×１０−１モル／モルＡｇＸが好ましく、１×１０−７〜１×１０−２モル／モルＡｇＸがより好ましい。
【０１６４】
本発明に関わるハロゲン化銀粒子内部において、前記一般式（Ｓ）化合物の含有濃度が異なる領域は何相であっても良く、また所望の粒子が形成される限りにおいて、含有濃度に制限はないが、ハロゲン化銀粒子内部において前記一般式（Ｓ）化合物の含有濃度が異なる２相以上のハロゲン化銀相を有することが好ましく、ハロゲン化銀粒子内部において前記一般式（Ｓ）化合物の含有濃度が最大であるハロゲン化銀相の外側に前記一般式（Ｓ）化合物の含有濃度が最大であるハロゲン化銀相よりも前記一般式（Ｓ）化合物の含有濃度が小さいハロゲン化銀相を有することがさらに好ましい。例えば、ハロゲン化銀粒子内部において、その最も表面側領域（シェル部）の前記一般式（Ｓ）化合物の含有濃度が、それより内側領域（コア部）における前記一般式（Ｓ）化合物の含有濃度未満である形態も好ましく用いられる。ここでシェル部とは、粒子成長による粒子形成における最終的な領域で、粒子の表面を含む最も粒子の外側の領域を示す。
【０１６５】
本発明のハロゲン化銀乳剤のシェル部に含有される前記一般式（Ｓ）化合物の平均濃度は、ハロゲン化銀１モルあたり１．５×１０−４モル未満であることが好ましい。シェル部における前記一般式（Ｓ）化合物の含有濃度は、０でも良く、好ましくはハロゲン化銀１モルあたり０．１〜１×１０−４モルであり、より好ましくはハロゲン化銀１モルあたり０．１〜０．５×１０−４モルである。
【０１６６】
コア部に含有される前記一般式（Ｓ）化合物の濃度は、シェル部に含有される濃度よりも大きい限りにおいて制限はないが、ハロゲン化銀１モルあたり０．５〜３×１０−４モルであることが好ましい。
【０１６７】
また、前記一般式（Ｓ）化合物は複数の化合物を組み合わせて添加しても良いし、複数のハロゲン化銀相、コア部とシェル部でその化合物の種類や、組合せの構成が異なっても良い。これらの化合物は、如何なる方法を用いて粒子の形成される系に存在させても良いが、予めハライド溶液に含有させて添加されるのが好ましい。
【０１６８】
本発明に関わるハロゲン化銀粒子において、シェル部の体積は、ハロゲン化銀粒子の全体積の５０％以内であることが好ましく、より好ましいシェル部の体積はハロゲン化銀粒子の全体積の３０％以内である。また、シェル部の体積がハロゲン化銀粒子の全体積の１０％以内であるような、表面近傍の極狭い亜表面領域をシェル領域とした形態においても、本発明を好ましく実施することができる。
【０１６９】
本発明に係わるハロゲン化銀乳剤においては、ハロゲン化銀乳剤が実質的にカルシウムイオンを含まないゼラチンを含有することが好ましい。本発明において、実質的にカルシウムイオンを含まないゼラチンとは、カルシウム含有量が１００ｐｐｍ以下であるゼラチンであり、好ましくは５０ｐｐｍ以下、より好ましくは３０ｐｐｍ以下である。本発明に係わる実質的にカルシウムイオンを含まないゼラチンはイオン交換樹脂等を用いたカチオン交換処理により得ることができる。
【０１７０】
本発明に係わるハロゲン化銀乳剤においては、実質的にカルシウムイオンを含まないゼラチンがハロゲン化銀粒子形成から脱塩、分散、化学増感及び／または色増感の終了までのいずれか１つ以上のハロゲン化銀乳剤調製工程で使用されることが好ましいが、化学増感及び／または色増感の前であることが好ましい。調製したハロゲン化銀乳剤中の全分散媒の１０質量パーセント以上が、該実質的にカルシウムイオンを含まないゼラチンであることが好ましく、３０質量パーセント以上である事がより好ましく、５０質量パーセント以上であることがさらに好ましい。
【０１７１】
本発明に係わるハロゲン化銀乳剤においては、ハロゲン化銀粒子がアミノ基置換された化学修飾ゼラチンを用いてハロゲン化銀粒子の粒子形成及び／または脱塩が行われていることが好ましい。該化学修飾ゼラチンには特開平５−７２６５８号公報、特開平９−１９７５９５号公報、特開平９−２５１１９３号公報などに記載の、ゼラチンのアミノ基を置換した化学修飾ゼラチンを好ましく使用することができる。粒子形成及び／または脱塩において該化学修飾ゼラチンを用いる場合、粒子形成に用いる全分散媒の１０質量パーセント以上が、該化学修飾ゼラチンであることが好ましく、３０質量パーセント以上である事がより好ましく、５０質量パーセント以上であることがさらに好ましい。アミノ基の置換比率は３０％以上が好ましく、５０％以上がより好ましく、８０％以上がさらに好ましい。
【０１７２】
本発明に係わるハロゲン化銀写真乳剤の製造においては、粒子形成後において、脱塩を行うことが好ましい。脱塩は、例えば、ＲＤ１７６４３号ＩＩ項の方法により行うことができる。
【０１７３】
さらに詳しくは、沈殿生成物あるいは物理熟成後の乳剤から不要な可溶性塩類を除去する為には、ゼラチンをゲル化させて行うヌーデル水洗法を用いてもよく、また無機塩類、アニオン性界面活性剤、アニオン性ポリマー（例えば、ポリスチレンスルホン酸）を用いることができ、ゼラチン誘導体及び化学修飾ゼラチン（例えば、アシル化ゼラチン、カルバモイル化ゼラチン）を利用した沈殿法も好ましく用いることができる。また、膜分離を利用した限外濾過も脱塩に好ましく用いることができる。
【０１７４】
膜分離を利用した限外濾過に関しては、化学工学便覧、改訂五版（化学工学協会編、丸善）９２４〜９５４頁、ＲＤの１０２巻１０２０８及び第１３１巻１３１２２、あるいは特公昭５９−４３７２７号、同６２−２７００８号、特開昭６２−１１３１３７号、同５７−２０９８２３号、同５９−４３７２７号、同６１−２１９９４８号、同６２−２３０３５号、同６３−４０１３７号、同６３−４００３９号、特開平３−１４０９４６号、同２−１７２８１６号、同２−１７２８１７号、同４−２２９４２号等に記載の方法も参考にすることができる。本発明において、限外濾過を用いる場合には特開平１１−３３９９２３号あるいは特開平１１−２３１４４８号記載の装置または方法を用いることが好ましい。
【０１７５】
本発明に係わるハロゲン化銀乳剤の製造において用いられる分散媒は、ハロゲン化銀粒子に対する保護コロイド性を有する化合物である。該分散媒は、ハロゲン化銀粒子形成時の核生成工程から粒子成長工程に渡って存在させることが好ましい。本発明で好ましく用いることができる分散媒には、ゼラチンと親水性コロイドがある。ゼラチンとしては、通常分子量１０万程度のアルカリ処理ゼラチンや酸処理ゼラチン、或いは酸化処理したゼラチンや、Ｂｕｌｌ．Ｓｏｃ．Ｓｃｉ．Ｐｈｏｔｏ．Ｊａｐａｎ  Ｎｏ．１６，Ｐ３０（１９６６）に記載されたような酵素処理ゼラチンを好ましく用いることができる。ハロゲン化銀粒子の核生成時には平均分子量が１万〜７万のゼラチンを用いることが好ましく、平均分子量が１万〜５万のゼラチンを用いることがさらに好ましい。ゼラチンの平均分子量を小さくするために、ゼラチン分解酵素や過酸化水素等を用いてゼラチンを分解処理することができる。また、同様に核生成時にメチオニン含有量が少ないゼラチンを用いることも特に平板状ハロゲン化銀粒子を形成する際には好ましい。分散媒単位質量（グラム）当たりのメチオニン含有量としては５０μモル以下が好ましく、２０μモル以下がより好ましい。ゼラチン中のメチオニン含有量は、過酸化水素等を用いてゼラチンを酸化処理することによって低減せしめることができる。
【０１７６】
親水性コロイドとしては、例えば、ゼラチン誘導体、ゼラチンと他の高分子とのグラフトポリマー、アルブミン、カゼインのような蛋白質；ヒドロキシエチルセルロース、カルボキシメチルセルロース、セルロース硫酸エステル類の如きセルロース誘導体、アルギン酸ソーダ、澱粉誘導体のような糖誘導体；ポリビニルアルコール、ポリビニルアルコール部分アセタール、ポリ−Ｎ−ビニルピロリドン、ポリアクリル酸、ポリメタクリル酸、ポリアクリルアミド、ポリビニルイミダゾール、ポリビニルピラゾールのような単一あるいは共重合体の如き多種の合成親水性高分子物質を用いることができる。ゼラチンとしては石灰処理ゼラチンのほか、酸処理ゼラチンやＢｕｌｌ．Ｓｏｃ．Ｓｃｉ．Ｐｈｏｔｏ．Ｊａｐａｎ．Ｎｏ．１６．Ｐ３０（１９６６）に記載されたような酵素処理ゼラチンを用いてもよく、また、ゼラチンの加水分解物や酵素分解物も用いることができる。
【０１７７】
本発明に係るハロゲン化銀粒子の形状は任意のものを用いることが出来るが、好ましい一つの例は、（１００）面を結晶表面として有する立方体である。また、米国特許４１８３７５６号、同４２２５６６６号、特開昭５５−２６５８９号、特公昭５５−４２７３７号や、ザ・ジャーナル・オブ・フォトグラフィック・サイエンス（Ｊ．Ｐｈｏｔｏｇｒ．Ｓｃｉ．）２１、３９（１９７３）等の文献に記載された方法等により、八面体、十四面体、十二面体等の形状を有する粒子をつくり、これを用いることもできる。さらに、双晶面を有する粒子を用いてもよい。
【０１７８】
本発明に係るハロゲン化銀粒子は、単一の形状からなる粒子が好ましく用いられるが、単分散のハロゲン化銀乳剤を二種以上同一層に添加する事もできる。
【０１７９】
本発明に係るハロゲン化銀粒子の粒径は特に制限はないが、迅速処理性及び、感度など、他の写真性能などを考慮すると立方体粒子を用いる場合は、好ましくは、０．１〜１．２μｍ、更に好ましくは、０．１５〜１．０μｍの範囲である。
【０１８０】
この粒径は、粒子の投影面積か直径近似値を使ってこれを測定することができる。粒子が実質的に均一形状である場合は、粒径分布は直径か投影面積としてかなり正確にこれを表すことができる。
【０１８１】
本発明のハロゲン化銀粒子の粒径の分布は、好ましくは変動係数が０．２２以下、更に好ましくは０．１５以下の単分散ハロゲン化銀粒子である。ここで変動係数は、粒径分布の広さを表す係数であり、次式によって定義される。
【０１８２】
変動係数＝Ｓ／Ｒ
（ここに、Ｓは粒径分布の標準偏差、Ｒは平均粒径を表す。）
ここでいう粒径とは、球状のハロゲン化銀粒子の場合はその直径、また、立方体や球状以外の形状の粒子の場合は、その投影像を同面積の円像に換算したときの直径を表す。
【０１８３】
ハロゲン化銀乳剤の調製装置、方法としては、当業界において公知の種々の方法を用いることができる。
【０１８４】
本発明に係るハロゲン化銀乳剤は、酸性法、中性法、アンモニア法の何れで得られたものであってもよい。該粒子は一時に成長させたものであってもよいし、種粒子を作った後で成長させてもよい。種粒子を作る方法と成長させる方法は同じであっても、異なってもよい。
【０１８５】
また、可溶性銀塩と可溶性ハロゲン化物を反応させる形式としては、順混合法、逆混合法、同時混合法、それらの組合せなどいずれでもよいが、同時混合法で得られたものが好ましい。更に同時混合法の一形式として、特開昭５４−４８５２１号等に記載されているｐＡｇコントロールド・ダブルジェット法を用いることもできる。
【０１８６】
また、特開昭５７−９２５２３号、同５７−９２５２４号等に記載の反応母液中に配置された添加装置から水溶性銀塩及び水溶性ハロゲン化物水溶液を供給する装置、独国公開特許２，９２１，１６４号等に記載された水溶性銀塩及び水溶性ハロゲン化物水溶液を連続的に濃度変化して添加する装置、特表昭５６−５０１７７６号等に記載の反応器外に反応母液を取り出し、限外濾過法で濃縮することによりハロゲン化銀粒子間の距離を一定に保ちながら粒子形成を行う装置などを用いてもよい。
【０１８７】
更に必要で有ればチオエーテル等のハロゲン化銀溶剤を用いてもよい。また、メルカプト基を有する化合物、含窒素ヘテロ環化合物または増感色素のような化合物をハロゲン化銀粒子の形成時、または、粒子形成終了の後に添加して用いてもよい。
【０１８８】
本発明に係るハロゲン化銀乳剤における化学増感は、金化合物を用いる増感法、カルコゲン増感剤を用いる増感法を組み合わせて用いることが出来る。
【０１８９】
本発明に係るハロゲン化銀乳剤に適用するカルコゲン増感剤としては、イオウ増感剤、セレン増感剤、テルル増感剤などを用いることが出来るが、イオウ増感剤が好ましい。イオウ増感剤としてはチオ硫酸塩、アリルチオカルバミドチオ尿素、アリルイソチアシアネート、シスチン、ｐ−トルエンチオスルホン酸塩、ローダニン、無機イオウ等が挙げられる。
【０１９０】
硫黄増感剤の添加量は、適用されるハロゲン化銀乳剤の種類や期待する効果の大きさなどにより変えることが好ましいが、ハロゲン化銀１モル当たり５×１０−１０〜５×１０−５モル、好ましくは５×１０−８〜３×１０−５モルの範囲が望ましい。
【０１９１】
金増感剤を用いる場合は、塩化金酸、硫化金等の他各種の金錯体として添加することができる。用いられる配位子化合物としては、ジメチルローダニン、チオシアン酸、メルカプトテトラゾール、メルカプトトリアゾール等が挙げられる。金増感剤の使用量は、ハロゲン化銀乳剤の種類、使用する化合物の種類、熟成条件などによって一様ではないが、通常はハロゲン化銀１モル当たり１×１０−８〜１×１０−４モルであることが好ましく、更に好ましくは１×１０−８〜１×１０−５モルである。
【０１９２】
ハロゲン化銀乳剤の化学増感法としては、還元増感法を用いてもよい。
ハロゲン化銀乳剤には、感光材料の調製工程中に生じるカブリを防止したり、保存中の性能変動を小さくしたり、現像時に生じるカブリを防止する目的で公知のカブリ防止剤、安定剤を用いることができる。こうした目的に用いられる好ましい化合物の例として、特開平２−１４６０３６号７頁下欄に記載された一般式［ＩＩ］で表される化合物を挙げることができ、更に好ましい具体的な化合物としては、同公報の８頁に記載のＩＩａ−１〜ＩＩａ−８、ＩＩｂ−１〜ＩＩｂ−７の化合物や、１−（３−メトキシフェニル）−５−メルカプトテトラゾール、１−（４−エトキシフェニル）−５−メルカプトテトラゾール等の化合物を挙げることができる。
【０１９３】
これらの化合物は、その目的に応じて、ハロゲン化銀乳剤粒子の調製工程、化学増感工程、化学増感工程の終了時、塗布液調製工程などの工程で添加される。これらの化合物の存在下に化学増感を行う場合には、ハロゲン化銀１モル当たり１×１０−５〜５×１０−４モル程度の量で好ましく用いられる。化学増感終了時に添加する場合には、ハロゲン化銀１モル当たり１×１０−６〜１×１０−２モル程度の量が好ましく、１×１０−５〜５×１０−３モルがより好ましい。塗布液調製工程においてハロゲン化銀乳剤層に添加する場合には、ハロゲン化銀１モル当たり１×１０−６〜１×１０−１モル程度の量が好ましく、１×１０−５〜×１０−２モルがより好ましい。また、ハロゲン化銀乳剤層以外の層に添加する場合には、塗布被膜中の量が１ｍ２当たり１×１０−９〜１×１０−３モル程度の量が好ましい。
【０１９４】
感光材料には、イラジエーション防止やハレーション防止の目的で種々の波長域に吸収を有する染料を用いることができる。この目的で、公知の化合物をいずれも用いることができるが、特に、可視域に吸収を有する染料としては、特開平３−２５１８４０号３０頁に記載のＡＩ−１〜１１の染料及び特開平６−３７７０号記載の染料が好ましく用いられ、赤外線吸収染料としては、特開平１−２８０７５０号２頁左下欄に記載の一般式（Ｉ）、（ＩＩ）、（ＩＩＩ）で表される化合物が好ましい分光特性を有し、写真乳剤の写真特性への影響もなく、また、残色による汚染もなく好ましい。好ましい化合物の具体例として、同公報３頁左下欄〜５頁左下欄に挙げられた例示化合物（１）〜（４５）を挙げることができる。これらの染料を添加する量として、鮮鋭性を改良する目的には、感光材料の未処理試料の６８０ｎｍにおける分光反射濃度が０．７〜３．０にする量が好ましく、更には０．８〜３．０にすることがより好ましい。
【０１９５】
感光材料中に蛍光増白剤を添加することが白地性を改良でき好ましい。好ましく用いられる化合物としては、特開平２−２３２６５２号記載の一般式〔ＩＩ〕で示される化合物が挙げられる。
【０１９６】
本発明の感光材料をカラー感光材料として用いる場合には、イエローカプラー、マゼンタカプラー、シアンカプラーに組合せて４００〜９００ｎｍの波長域の特定領域に分光増感されたハロゲン化銀乳剤を含む層を有する。該ハロゲン化銀乳剤は１種または２種以上の増感色素を組合せて含有する。
【０１９７】
本発明に用いる分光増感色素としては、公知の化合物をいずれも用いることができるが、青感光性増感色素としては、特開平３−２５１８４０号２８頁に記載のＢＳ−１〜ＢＳ−８を単独でまたは組合せて好ましく用いることができる。緑感光性増感色素としては、同公報２８頁に記載のＧＳ−１〜ＧＳ−５が好ましく、更に赤感光性増感色素としては、同公報２９頁に記載のＲＳ−１〜ＲＳ−８が好ましく用いられる。また、半導体レーザーを用いるなどして赤外光により画像露光を行う場合には、赤外感光性増感色素を用いる必要があるが、赤外感光性増感色素としては、特開平４−２８５９５０号，６〜８頁に記載のＩＲＳ−１〜ＩＲＳ−１１の色素が好ましく用いられる。また、これらの赤外、赤、緑、青感光性増感色素に特開平４−２８５９５０号，８〜９頁に記載の強色増感剤ＳＳ−１〜ＳＳ−９や特開平５−６６５１５号，１５〜１７頁に記載の化合物Ｓ−１〜Ｓ−１７を組合せて用いるのが好ましい。
【０１９８】
増感色素の添加時期としては、ハロゲン化銀粒子形成から化学増感終了迄の任意の時期でよい。
【０１９９】
増感色素の添加方法としては、メタノール、エタノール、フッ素化アルコール、アセトン、ジメチルホルムアミド等の水混和性有機溶媒や水に溶解して溶液として添加してもよいし、固体分散物として添加してもよい。
【０２００】
本発明の感光材料に用いられるカプラーとしては、発色現像主薬の酸化体とカップリング反応して３４０ｎｍより長波長域に分光吸収極大波長を有するカップリング生成物を形成し得る如何なる化合物をも用いることができるが、特に代表的なカプラーとしては、波長域３５０〜５００ｎｍに分光吸収極大波長を有するイエロー色素形成カプラー、波長域５００〜６００ｎｍに分光吸収極大波長を有するマゼンタ色素形成カプラー、波長域６００〜７５０ｎｍに分光吸収極大波長を有するシアン色素形成カプラーとして知られているものが挙げられる。
【０２０１】
好ましく用いることのできるシアンカプラーとしては、特開平４−１１４１５４号５頁左下欄に記載の一般式〔Ｃ−Ｉ〕、〔Ｃ−ＩＩ〕で表されるカプラーを挙げることができ、具体的な化合物として、同公報５頁右下欄〜６頁左下欄にＣＣ−１〜ＣＣ−９として記載されているものを挙げることができる。
【０２０２】
本発明に係るハロゲン化銀写真感光材料に好ましく用いることのできるマゼンタ色素形成カプラーとしては、特開平４−１１４１５４号公報４頁右上欄に記載の一般式（Ｍ−Ｉ）、（Ｍ−ＩＩ）で表されるカプラーを挙げることができる。具体的な化合物は、同公報４頁左下欄〜５頁右上欄にＭＣ−１〜ＭＣ−１１として記載されているものを挙げることができる。上記マゼンタカプラーの内より好ましいのは、同公報４頁右上欄に記載の一般式（Ｍ−Ｉ）で表されるカプラーであり、その内、上記一般式（Ｍ−Ｉ）のＲＭが３級アルキル基であるカプラーが耐光性に優れ特に好ましい。同公報５頁上欄に記載されているＭＣ−８〜ＭＣ−１１は青から紫、赤に到る色の再現に優れ、更にディテールの描写力にも優れており好ましい。上記一般式（Ｍ−１）で表される好ましいカプラーの例としては、特開昭６３−２５３９４３号公報の５頁〜９頁に記載の例示化合物１〜６４、特開平２−１０００４８号公報の５頁〜６頁に記載の例示化合物Ｍ−１〜Ｍ−２９、特開平７−１７５１８６号公報の５頁〜１２頁に記載の例示化合物（１）〜（３６）、特開平７−２１９１７０号公報の１４頁〜２２頁に記載の例示化合物Ｍ−１〜Ｍ−３３、特開平８−３０４９７２号公報の５頁〜９頁に記載の例示化合物Ｍ−１〜Ｍ−１６、特開平１０−２０７０２４号公報の５頁〜１０頁に記載の例示化合物Ｍ−１〜Ｍ−２６、特開平１０−２０７０２５号公報の５頁〜２２頁に記載の例示化合物Ｍ−１〜Ｍ−３６、米国特許第５，５７６，１５０号明細書の３頁〜６頁に記載の例示化合物Ｍ−１〜Ｍ−２４、米国特許第５，６０９，９９６号明細書の３頁〜９頁に記載の例示化合物Ｍ−１〜Ｍ−４８、米国特許第５，６６７，９５２号明細書の３頁〜５頁に記載の例示化合物Ｍ−１〜Ｍ−２３、米国特許第５，６９８，３８６号明細書の３頁〜６頁に記載の例示化合物Ｍ−１〜Ｍ−２６等を挙げることができる。
【０２０３】
好ましく用いることのできるイエローカプラーとしては、特開平４−１１４１５４号３頁右上欄に記載の一般式〔Ｙ−Ｉ〕で表されるカプラーを挙げることができ、具体的化合物は同公報３頁左下欄以降にＹＣ−１〜ＹＣ−９として記載されているものを挙げることができる。中でも、一般式〔Ｙ−Ｉ〕のＲＹ１がアルコキシ基であるカプラー、または特開平６−６７３８８号記載の一般式〔Ｉ〕で示されるカプラーは、好ましい色調の黄色を再現でき好ましい。この内、特に好ましい化合物例として特開平４−１１４１５４号４頁左上欄に記載されるＹＣ−８、ＹＣ−９及び特開平６−６７３８８号１３〜１４頁に記載のＮｏ（１）〜（４７）で示される化合物を挙げることができる。更に最も好ましい化合物は、特開平４−８１８４７号１頁及び１１〜１７頁に記載の一般式［Ｙ−１］で示される化合物である。
【０２０４】
感光材料に用いられるカプラーやその他の有機化合物を添加するのに水中油滴型乳化分散法を用いる場合には、通常、沸点１５０℃以上の水不溶性高沸点有機溶媒に、必要に応じて低沸点または水溶性有機溶媒を併用して溶解し、ゼラチン水溶液などの親水性バインダー中に界面活性剤を用いて乳化分散する。分散手段としては、撹拌機、ホモジナイザー、コロイドミル、フロージェットミキサー、超音波分散機等を用いることができる。分散後または分散と同時に、低沸点有機溶媒を除去する工程を入れてもよい。
【０２０５】
カプラーを溶解して分散するために用いることのできる高沸点有機溶媒としては、ジオクチルフタレート、ジ−ｉ−デシルフタレート、ジブチルフタレート等のフタル酸エステル類、トリクレジルホスフェート、トリオクチルホスフェート等の燐酸エステル類が好ましく用いられる。また、高沸点有機溶媒の誘電率としては３．５〜７．０であることが好ましい。また、２種以上の高沸点有機溶媒を併用することもできる。
【０２０６】
また、高沸点有機溶媒を用いる方法に代えて、または高沸点有機溶媒と併用して、水不溶性且つ有機溶媒可溶性のポリマー化合物を、必要に応じて低沸点または水溶性有機溶媒に溶解し、ゼラチン水溶液などの親水性バインダー中に界面活性剤を用いて種々の分散手段により乳化分散する方法を採ることもできる。この時用いられる水不溶性で有機溶媒可溶性のポリマーとしては、ポリ（Ｎ−ｔ−ブチルアクリルアミド）等を挙げることができる。
【０２０７】
写真用添加剤の分散や塗布時の表面張力調整のため用いられる界面活性剤として好ましい化合物としては、１分子中に炭素数８〜３０の疎水性基とスルホン酸基またはその塩を含有するものが挙げられる。具体的には、特開昭６４−２６８５４号記載のＡ−１〜Ａ−１１が挙げられる。また、アルキル基にフッ素原子を置換した界面活性剤も好ましく用いられる。これらの分散液は、通常、ハロゲン化銀乳剤を含有する塗布液に添加されるが、分散後塗布液に添加される迄の時間、及び塗布液に添加後塗布迄の時間は短い方が良く、各々１０時間以内が好ましく、３時間以内、２０分以内がより好ましい。
【０２０８】
上記各カプラーには、形成された色素画像の光、熱、湿度等による褪色を防止するため褪色防止剤を併用することが好ましい。特に好ましい化合物としては、特開平２−６６５４１号３頁記載の一般式〔Ｉ〕及び〔ＩＩ〕で示されるフェニルエーテル系化合物、特開平３−１７４１５０号記載の一般式〔ＩＩＩＢ〕で示されるフェノール系化合物、特開昭６４−９０４４５号記載の一般式〔Ａ〕で示されるアミン系化合物、特開昭６２−１８２７４１号記載の一般式〔ＸＩＩ〕、〔ＸＩＩＩ〕、〔ＸＩＶ〕、〔ＸＶ〕で示される金属錯体が特にマゼンタ色素用として好ましい。また、特開平１−１９６０４９号記載の一般式〔Ｉ〕で示される化合物及び特開平５−１１４１７号記載の一般式［ＩＩ］で示される化合物が特にイエロー、シアン色素用として好ましい。
【０２０９】
発色色素の吸収波長をシフトさせる目的で、特開平４−１１４１５４号９頁左下欄に記載の化合物ｄ−１１、同１０頁左上欄に記載の化合物Ａ′−１等の化合物を用いることができる。また、これ以外にも、米国特許４，７７４，１８７号に記載の蛍光色素放出化合物を用いることもできる。
【０２１０】
感光材料には、現像主薬酸化体と反応する化合物を感光層と感光層の間の層に添加して色濁りを防止したり、また、ハロゲン化銀乳剤層に添加してカブリ等を改良することが好ましい。このための化合物としてはハイドロキノン誘導体が好ましく、更に好ましくは２，５−ジ−ｔ−オクチルハイドロキノンのようなジアルキルハイドロキノンである。特に好ましい化合物は、特開平４−１３３０５６号記載の一般式〔ＩＩ〕で示される化合物であり、同号１３〜１４頁に記載の化合物ＩＩ−１〜ＩＩ−１４及び１７頁記載の化合物−１が挙げられる。
【０２１１】
感光材料中には、紫外線吸収剤を添加してスタチックカブリを防止したり、色素画像の耐光性を改良することが好ましい。好ましい紫外線吸収剤としてはベンゾトリアゾール類が挙げられ、特に好ましい化合物として特開平１−２５０９４４号記載の一般式〔ＩＩＩ−３〕で示される化合物、特開昭６４−６６６４６号記載の一般式［ＩＩＩ］で示される化合物、特開昭６３−１８７２４０号記載のＵＶ−１Ｌ〜ＵＶ−２７Ｌ、特開平４−１６３３号記載の一般式［Ｉ］で示される化合物、特開平５−１６５１４４号記載の一般式（Ｉ）、（ＩＩ）で示される化合物が挙げられる。
【０２１２】
本発明の感光材料にはバインダーとしてゼラチンを用いることが有利であるが、必要に応じてゼラチン誘導体、ゼラチンと他の高分子のグラフトポリマー、ゼラチン以外の蛋白質、糖誘導体、セルロース誘導体、単一または共重合体の如き合成親水性高分子物質等の親水性コロイドも用いることができる。
【０２１３】
これらバインダーの硬膜剤としては、ビニルスルホン型硬膜剤、クロロトリアジン型硬膜剤、カルボキシル基活性型硬膜剤を単独または併用して使用することが好ましい。特開昭６１−２４９０５４号、同６１−２４５１５３号記載の化合物を使用することが好ましい。また、写真性能や画像保存性に悪影響する黴や細菌の繁殖を防ぐため、コロイド層中に特開平３−１５７６４６号記載のような防腐剤及び抗黴剤を添加することが好ましい。また、感光材料または処理後の試料の表面の物性を改良するため、保護層に特開平６−１１８５４３号や特開平２−７３２５０号記載の滑り剤やマット剤を添加することが好ましい。
【０２１４】
感光材料に用いる支持体としては、どのような材質を用いてもよく、ポリエチレンやポリエチレンテレフタレートで被覆した紙、天然パルプや合成パルプからなる紙支持体、塩化ビニルシート、白色顔料を含有してもよいポリプロピレン、ポリエチレンテレフタレート支持体、バライタ紙などを用いることができる。中でも、原紙の両面に耐水性樹脂被覆層を有する支持体が好ましい。
【０２１５】
耐水性樹脂としては、ポリエチレンやポリエチレンテレフタレートまたはそれらのコポリマーが好ましい。
【０２１６】
支持体に用いられる白色顔料としては、無機または有機の白色顔料を用いることができ、好ましくは無機の白色顔料が用いられる。例えば硫酸バリウム等のアルカリ土類金属の硫酸塩、炭酸カルシウム等のアルカリ土類金属の炭酸塩、微粉珪酸、合成珪酸塩等のシリカ類、珪酸カルシウム、アルミナ、アルミナ水和物、酸化チタン、酸化亜鉛、タルク、クレイ等が挙げられる。白色顔料は好ましくは硫酸バリウム、酸化チタンである。
【０２１７】
支持体の表面の耐水性樹脂層中に含有される白色顔料の量は、鮮鋭性を改良する上で１３質量％以上が好ましく、更には１５質量％が好ましい。
【０２１８】
紙支持体の耐水性樹脂層中の白色顔料の分散度は、特開平２−２８６４０号に記載の方法で測定することができる。この方法で測定した時に、白色顔料の分散度が同公報に記載の変動係数として０．２０以下であることが好ましく、０．１５以下であることがより好ましい。
【０２１９】
また、支持体の中心面平均粗さ（ＳＲａ）の値が０．１５μｍ以下、更には０．１２μｍ以下である方が光沢性が良いという効果が得られより好ましい。また、反射支持体の白色顔料含有耐水性樹脂中や塗布された親水性コロイド層中に、処理後の白地部の分光反射濃度バランスを調整し白色性を改良するため、群青、油溶性染料等の微量の青味付剤や赤味付剤を添加することが好ましい。
【０２２０】
感光材料は、必要に応じて支持体表面にコロナ放電、紫外線照射、火炎処理等を施した後、直接または下塗層（支持体表面の接着性、帯電防止性、寸度安定性、耐摩擦性、硬さ、ハレーション防止性、摩擦特性またはその他の特性を向上するための１または２以上の下塗層）を介して塗布されていてもよい。
【０２２１】
ハロゲン化銀乳剤を用いた感光材料の塗布に際して、塗布性を向上させるために増粘剤を用いてもよい。塗布法としては２種以上の層を同時に塗布することのできるエクストルージョンコーティング及びカーテンコーティングが特に有用である。
【０２２２】
本発明の感光材料を用いて写真画像を形成するには、ネガ上に記録された画像を、プリントしようとする感光材料上に光学的に結像させて焼き付けてもよいし、画像を一旦デジタル情報に変換した後、その画像をＣＲＴ（陰極線管）上に結像させ、この像をプリントしようとする感光材料上に結像させて焼き付けてもよいし、デジタル情報に基づいてレーザー光の強度を変化させて走査することによって焼き付けてもよい。
【０２２３】
本発明は、現像主薬を感光材料中に内蔵していない感光材料に適用することが好ましく、特に直接鑑賞用の画像を形成する感光材料に適用することが好ましい。例えばカラーペーパー、カラー反転ペーパー、ポジ画像を形成する感光材料、ディスプレイ用感光材料、カラープルーフ用感光材料を挙げることができる。特に、反射支持体を有する感光材料に適用することが好ましい。
【０２２４】
本発明において用いられる芳香族１級アミン系の発色現像主薬としては、公知の化合物を用いることができる。これらの化合物の例として下記の化合物を挙げることができる。
【０２２５】
ＣＤ−１：Ｎ，Ｎ−ジエチル−ｐ−フェニレンジアミン
ＣＤ−２：２−アミノ−５−ジエチルアミノトルエン
ＣＤ−３：２−アミノ−５−（Ｎ−エチル−Ｎ−ラウリル）アミノトルエン
ＣＤ−４：４−（Ｎ−エチル−Ｎ−β−ヒドロキシエチル）アミノアニリン
ＣＤ−５：２−メチル−４−（Ｎ−エチル−Ｎ−β−ヒドロキシエチル）アミノアニリン
ＣＤ−６：４−アミノ−３−メチル−Ｎ−エチル−Ｎ−（β−メタンスルホンアミド）エチルアニリン
ＣＤ−７：４−アミノ−３−β−メタンスルホンアミドエチル−Ｎ，Ｎ−ジエチルアニリン
ＣＤ−８：Ｎ，Ｎ−ジメチル−ｐ−フェニレンジアミン
ＣＤ−９：４−アミノ−３−メチル−Ｎ−エチル−Ｎ−メトキシエチルアニリン
ＣＤ−１０：４−アミノ−３−メチル−Ｎ−エチル−Ｎ−（β−エトキシエチル）アニリン
ＣＤ−１１：４−アミノ−３−メチル−Ｎ−エチル−Ｎ−（γ−ヒドロキシプロピル）エチルアニリン
本発明においては、上記の発色現像主薬は、発色現像液の任意のｐＨ域で使用できるが、迅速処理の観点からｐＨ９．５〜１３．０であることが好ましく、より好ましくはｐＨ９．８〜１２．０の範囲で用いられる。
【０２２６】
本発明における発色現像の処理温度は、３５〜７０℃が好ましい。温度が高いほど短時間の処理が可能であり好ましいが、処理液の安定性からは余り高くない方が好ましく、３７〜６０℃で処理することが好ましい。
【０２２７】
発色現像時間は、従来、一般には３分３０秒程度で行われているが、本発明では４０秒以内が好ましく、更に２５秒以内の範囲で行うことが望ましい。
【０２２８】
発色現像液には、前記の発色現像主薬に加えて、既知の現像液成分化合物を添加することができる。通常、ｐＨ緩衝作用を有するアルカリ剤、塩素イオン、ベンゾトリアゾール類等の現像抑制剤、保恒剤、キレート剤などが用いられる。
【０２２９】
感光材料は、発色現像後、漂白処理及び定着処理を施される。漂白処理は定着処理と同時に行ってもよい。定着処理の後は、通常は水洗処理が行われる。また、水洗処理の代替として、安定化処理を行ってもよい。
【０２３０】
本発明の感光材料の処理に用いる現像処理装置としては、処理槽に配置されたローラーに感光材料を挟んで搬送するローラートランスポートタイプであっても、ベルトに感光材料を固定して搬送するエンドレスベルト方式であってもよいが、処理槽をスリット状に形成して、この処理槽に処理液を供給すると共に感光材料を搬送する方式や処理液を噴霧状にするスプレー方式、処理液を含浸させた担体との接触によるウエッブ方式、粘性処理液による方式なども用いることができる。大量に処理する場合には、自動現像機を用いてランニング処理されるのが通常だが、この際、補充液の補充量は少ない程好ましく、環境適性等より最も好ましい処理形態は、補充方法として錠剤の形態で処理剤を添加することであり、公開技報９４−１６９３５号に記載の方法が最も好ましい。
【０２３１】
【実施例】
以下、実施例を挙げて具体的に説明するが、本発明はこれらの実施例に限定されない。
【０２３２】
実施例１
以下の方法によりハロゲン化銀乳剤を調製した。
【０２３３】
［ハロゲン化銀乳剤（Ｒ−１）の調製］
４０℃に保温した両イオン交換処理オセインゼラチン（カルシウム含有量１０ｐｐｍ）の２％水溶液１リットル中に下記（Ａ１液）及び（Ｂ１液）を、ｐＡｇ＝７．３、ｐＨ＝３．０に制御しつつ２０分かけて同時添加した。続いて下記（Ａ２液）及び（Ｂ２液）を、ｐＡｇ＝８．０、ｐＨ＝５．５に制御しつつ９０分かけて同時添加した。更に、下記（Ａ３液）及び（Ｂ３液）をｐＡｇ＝８．０、ｐＨ＝５．５に制御しつつ１５分かけて同時添加した。この時、ｐＡｇの制御は特開昭５９−４５４３７号記載の方法により行い、ｐＨの制御は硫酸又は水酸化ナトリウム水溶液を用いて行った。
【０２３４】
（Ａ１液）
塩化ナトリウム                                          ３．４２ｇ
臭化カリウム                                            ０．０３ｇ
水を加えて                                              ２００ｍｌ
（Ａ２液）
塩化ナトリウム                                          ７１．９ｇ
Ｋ２ＩｒＣｌ６                        ３．０×１０−８モル／モルＡｇＸ
Ｋ２ＩｒＢｒ６                        １．０×１０−８モル／モルＡｇＸ
Ｋ４Ｆｅ（ＣＮ）６                    ２．０×１０−５モル／モルＡｇＸ
臭化カリウム                                              ０．７ｇ
水を加えて                                              ４２０ｍｌ
（Ａ３液）
塩化ナトリウム                                          ３０．８ｇ
臭化カリウム                                              ０．３ｇ
水を加えて                                              １８０ｍｌ
（Ｂ１液）
硝酸銀                                                      １０ｇ
水を加えて                                              ２００ｍｌ
（Ｂ２液）
硝酸銀                                                    ２１０ｇ
水を加えて                                              ４２０ｍｌ
（Ｂ３液）
硝酸銀                                                      ９０ｇ
水を加えて                                              １８０ｍｌ
添加終了後、特開平５−７２６５８号に記載の方法を用いアミノ基をフェニルカルバモイル化した化学修飾ゼラチン（修飾率９５％）３０ｇを含む５％水溶液を添加して脱塩を行い、ゼラチン水溶液と混合して平均粒径（立方体換算粒径）０．４０μｍ、粒径の変動係数０．０７、塩化銀含有率９９．５モル％、臭化銀含有率０．５モル％の単分散立方体のハロゲン化銀乳剤（Ｒ−１）を調製した。
【０２３５】
ハロゲン化銀乳剤（Ｒ−１）では、（Ａ１液）および（Ｂ１液）により粒子成長した部分を種部、（Ａ２液）および（Ｂ２液）により粒子成長した部分をコア部、（Ａ３液）および（Ｂ３液）により粒子成長した部分をシェル部とする。種部、コア部、シェル部がハロゲン化銀粒子の占める体積比率は各々３．３％、６６．７％、３０．０％であった。
【０２３６】
［ハロゲン化銀乳剤（Ｒ−２）の調製］
上記ハロゲン化銀乳剤（Ｒ−１）の調製において、（Ａ２液）中のイリジウム化合物を下記に変更すること以外は同様にしてハロゲン化銀乳剤（Ｒ−２）を調製した。
【０２３７】
Ｋ２ＩｒＣｌ６                        １．５×１０−８モル／モルＡｇＸ
Ｋ２［ＩｒＣｌ５（Ｈ２Ｏ）］            ２．０×１０−７モル／モルＡｇＸ
Ｋ２［ＩｒＣｌ５（チアゾール）］      ５．０×１０−９モル／モルＡｇＸ
［ハロゲン化銀乳剤（Ｒ−３）の調製］
上記ハロゲン化銀乳剤（Ｒ−２）の調製において、あらかじめ（Ａ１液）、（Ａ２液）、（Ａ３液）に化合物（Ｓ−１−４）を最終的に得られたハロゲン化銀粒子に対して各々２．１×１０−６モル／モルＡｇＸ、５．３×１０−５モル／モルＡｇＸ、９．０×１０−６モル／モルＡｇＸ添加すること以外は同様にしてハロゲン化銀乳剤（Ｒ−３）を調製した。
【０２３８】
［ハロゲン化銀乳剤（Ｒ−４）の調製］
上記ハロゲン化銀乳剤（Ｒ−２）の調製において、あらかじめ（Ａ１液）、（Ａ２液）、（Ａ３液）に化合物（Ｓ−２−４）を最終的に得られたハロゲン化銀粒子に対して各々２．１×１０−６モル／モルＡｇＸ、５．３×１０−５モル／モルＡｇＸ、９．０×１０−６モル／モルＡｇＸ添加すること以外は同様にしてハロゲン化銀乳剤（Ｒ−４）を調製した。
【０２３９】
［ハロゲン化銀乳剤（Ｒ−５）の調製］
上記ハロゲン化銀乳剤（Ｒ−４）の調製において、（Ａ１液）〜（Ａ３液）及び（Ｂ１液）〜（Ｂ３液）の添加によりハロゲン化銀粒子を形成した後、特開平５−７２６５８号に記載の方法を用いアミノ基をフェニルカルバモイル化した化学修飾ゼラチン（修飾率９５％）３０ｇを含む５％水溶液を添加して脱塩を行い、さらに臭化銀微粒子（粒径０．０２μｍ）０．００１８モルを添加して頂点近傍に臭化銀局在層を形成ゼラチン水溶液と混合して平均粒径（立方体換算粒径）０．４０μｍ、粒径の変動係数０．０７、塩化銀含有率９９．４モル％、臭化銀含有率０．６モル％の単分散立方体のハロゲン化銀乳剤（Ｒ−５）を調製した。
【０２４０】
［ハロゲン化銀乳剤（Ｒ−６）の調製］
上記ハロゲン化銀乳剤（Ｒ−５）の調製において、（Ａ２液）中に下記ルテニウム化合物を添加し、かつ（Ｂ３液）及び（Ａ３液）の添加が６５％終了した時点で硝酸銀及びハライド液の添加を中断し、０．５Ｍ／Ｌ沃化カリウム水溶液を７．２ｍｌ添加した後、硝酸銀及びハライド液の添加を再開する操作を行い、かつ硝酸銀及びハライドの全ての添加を終了させること以外は同様にして平均粒径（立方体換算粒径）０．４０μｍ、粒径の変動係数０．０７、塩化銀含有率９９．０モル％、臭化銀含有率０．８モル％、沃化銀含有率０．２モル％の単分散立方体のハロゲン化銀乳剤（Ｒ−６）を調製した。
【０２４１】
Ｋ２［Ｒｕ（ＮＯ）Ｃｌ５］                ９．０×１０−９モル／モルＡｇＸ
［赤感性ハロゲン化銀乳剤（Ｒ−１ａ）の調製］
前記ハロゲン化銀乳剤（Ｒ−１）に対し、６０℃、ｐＨ５．０、ｐＡｇ７．１にて下記増感色素（ＲＳ−１）及び（ＲＳ−２）を添加し、引き続き下記チオ硫酸ナトリウム及び塩化金酸を順次添加し、分光増感及び化学増感を施した。化学増感剤の添加後、最適に熟成したところで、化合物（Ｓ−２−５）を添加し、熟成を停止させ、赤感性ハロゲン化銀乳剤（Ｒ−１ａ）を得た。
【０２４２】
チオ硫酸ナトリウム              １．２×１０−５モル／モルＡｇＸ
塩化金酸                        １．５×１０−５モル／モルＡｇＸ
化合物（Ｓ−２−５）            １．２×１０−４モル／モルＡｇＸ
増感色素（ＲＳ−１）            １．０×１０−４モル／モルＡｇＸ
増感色素（ＲＳ−２）            １．０×１０−４モル／モルＡｇＸ
［赤感性ハロゲン化銀乳剤（Ｒ−１ｂ）の調製］
前記赤感性ハロゲン化銀乳剤（Ｒ−１ａ）の調製において、チオ硫酸ナトリウムの添加量を９．０×１０−６モル／モルＡｇＸに変更し、かつチオ硫酸ナトリウムの添加後にトリフェニルフォスフィンセレニドを３．０×１０−６モル／モルＡｇＸ添加した後に塩化金酸を添加すること以外は同様にして赤感性ハロゲン化銀乳剤（Ｒ−１ｂ）を得た。
【０２４３】
［赤感性ハロゲン化銀乳剤（Ｒ−１ｃ）の調製］
前記赤感性ハロゲン化銀乳剤（Ｒ−１ａ）の調製において、チオ硫酸ナトリウムの添加量を９．０×１０−６モル／モルＡｇＸに変更し、かつチオ硫酸ナトリウムの添加後にトリフリルフォスフィンセレニドを３．０×１０−６モル／モルＡｇＸ添加した後に塩化金酸を添加すること以外は同様にして赤感性ハロゲン化銀乳剤（Ｒ−１ｃ）を得た。
【０２４４】
［赤感性ハロゲン化銀乳剤（Ｒ−１ｄ）の調製］
前記赤感性ハロゲン化銀乳剤（Ｒ−１ｃ）の調製において、チオ硫酸ナトリウム及び塩化金酸の添加に代えて特許第２９２９３２５号記載の方法により調製した硫化金銀微粒子（平均粒径６０Å）を１．８×１０−５モル／モルＡｇＸ添加すること以外は同様にして赤感性ハロゲン化銀乳剤（Ｒ−１ｄ）を得た。
【０２４５】
［赤感性ハロゲン化銀乳剤（Ｒ−１ｅ）の調製］
前記赤感性ハロゲン化銀乳剤（Ｒ−１ｃ）の調製において、チオ硫酸ナトリウム及び塩化金酸の添加に代えて特許第２９２９３２５号記載の方法により調製した硫化金微粒子（平均粒径６０Å）を１．５×１０−５モル／モルＡｇＸ添加すること以外は同様にして赤感性ハロゲン化銀乳剤（Ｒ−１ｅ）を得た。
【０２４６】
［赤感性ハロゲン化銀乳剤（Ｒ−２ａ）、（Ｒ−３ａ）、（Ｒ−４ａ）、（Ｒ−５ａ）、（Ｒ−６ａ）の調製］
前記赤感性ハロゲン化銀乳剤（Ｒ−１ｄ）の調製において、ハロゲン化銀乳剤（Ｒ−１）に代えて順次（Ｒ−２）、（Ｒ−３）、（Ｒ−４）、（Ｒ−５）、（Ｒ−６）をそれぞれ用いること以外は同様にして赤感性ハロゲン化銀乳剤（Ｒ−２ａ）、（Ｒ−３ａ）、（Ｒ−４ａ）、（Ｒ−５ａ）、（Ｒ−６ａ）を得た。
【０２４７】
［赤感性ハロゲン化銀乳剤（Ｒ−２ｂ）、（Ｒ−３ｂ）、（Ｒ−４ｂ）、（Ｒ−５ｂ）、（Ｒ−６ｂ）の調製］
前記赤感性ハロゲン化銀乳剤（Ｒ−１ｅ）の調製において、ハロゲン化銀乳剤（Ｒ−１）に代えて順次（Ｒ−２）、（Ｒ−３）、（Ｒ−４）、（Ｒ−５）、（Ｒ−６）をそれぞれ用いること以外は同様にして赤感性ハロゲン化銀乳剤（Ｒ−２ｂ）、（Ｒ−３ｂ）、（Ｒ−４ｂ）、（Ｒ−５ｂ）、（Ｒ−６ｂ）を得た。
【０２４８】
［赤感性ハロゲン化銀乳剤（Ｒ−６ｃ）の調製］
前記赤感性ハロゲン化銀乳剤（Ｒ−６ｂ）の調製において、硫化金微粒子（平均粒径６０Å）に代えて硫化金微粒子（平均粒径３０Å）を用いること以外は同様にして赤感性ハロゲン化銀乳剤（Ｒ−６ｃ）を得た。
【０２４９】
［赤感性ハロゲン化銀乳剤（Ｒ−６ｄ）の調製］
前記赤感性ハロゲン化銀乳剤（Ｒ−６ｂ）の調製において、トリフリルフォスフィンセレニドに代えてＮ，Ｎ−ジメチルセレノ尿素を３．０×１０−６モル／モルＡｇＸ添加すること以外は同様にして赤感性ハロゲン化銀乳剤（Ｒ−６ｄ）を得た。
【０２５０】
尚、赤感光性ハロゲン化銀乳剤の調製では、ＳＳ−１を２．０×１０−３モル／モルＡｇＸ添加した。
【０２５１】
［ハロゲン化銀乳剤（Ｇ−１）〜（Ｇ−４）の調製］
ハロゲン化銀乳剤（Ｒ−１）〜（Ｒ−４）の調製において、（Ａ１液）、（Ｂ１液）、（Ａ２液）、（Ｂ２液）、（Ａ３液）及び（Ｂ３液）の添加時間を適宜変更した以外は同様にして、平均粒径（立方体換算粒径）０．５０μｍ、粒径の変動係数０．０８、塩化銀含有率９９．５モル％、臭化銀含有率０．５モル％の単分散立方体乳剤であるハロゲン化銀乳剤（Ｇ−１）〜（Ｇ−４）を調製した。
【０２５２】
［ハロゲン化銀乳剤（Ｇ−５）の調製］
ハロゲン化銀乳剤（Ｒ−５）の調製において、（Ａ１液）、（Ｂ１液）、（Ａ２液）、（Ｂ２液）、（Ａ３液）及び（Ｂ３液）の添加時間を適宜変更した以外は同様にして、平均粒径（立方体換算粒径）０．５０μｍ、粒径の変動係数０．０８、塩化銀含有率９９．４モル％、臭化銀含有率０．６モル％の単分散立方体乳剤であるハロゲン化銀乳剤（Ｇ−５）を調製した。
【０２５３】
［ハロゲン化銀乳剤（Ｇ−６）の調製］
前記ハロゲン化銀乳剤（Ｒ−６）の調製において、（Ａ１液）、（Ｂ１液）、（Ａ２液）、（Ｂ２液）、（Ａ３液）及び（Ｂ３液）の添加時間を適宜変更した以外は同様にして、平均粒径（立方体換算粒径）０．５０μｍ、粒径の変動係数０．０８、塩化銀含有率９９．２モル％、臭化銀含有率０．６モル％、沃化銀含有率０．２モル％の単分散立方体乳剤であるハロゲン化銀乳剤（Ｇ−６）を得た。
【０２５４】
［緑感性ハロゲン化銀乳剤（Ｇ−１ａ）の調製］
前記ハロゲン化銀乳剤（Ｇ−１）に対し、６０℃、ｐＨ５．８、ｐＡｇ７．５にて下記増感色素（ＧＳ−１）を添加し、引き続き下記チオ硫酸ナトリウム及び塩化金酸を順次添加し、分光増感及び化学増感を施した。化学増感剤の添加後、最適に熟成したところで、化合物（Ｓ−２−５）を添加し、熟成を停止させ、緑感性ハロゲン化銀乳剤（Ｇ−１ａ）を得た。
増感色素（ＧＳ−１）            ４．０×１０−４モル／モルＡｇＸ
チオ硫酸ナトリウム              ４．５×１０−６モル／モルＡｇＸ
塩化金酸                        １．５×１０−５モル／モルＡｇＸ
化合物（Ｓ−２−５）            １．５×１０−４モル／モルＡｇＸ
［緑感性ハロゲン化銀乳剤（Ｇ−１ｂ）の調製］
前記緑感性ハロゲン化銀乳剤（Ｇ−１ａ）の調製において、チオ硫酸ナトリウムの添加量を１．５×１０−６モル／モルＡｇＸに変更し、かつチオ硫酸ナトリウムの添加後にトリフェニルフォスフィンセレニドを２．５×１０−６モル／モルＡｇＸを添加した後に塩化金酸を添加すること以外は同様にして緑感性ハロゲン化銀乳剤（Ｇ−１ｂ）を得た。
【０２５５】
［緑感性ハロゲン化銀乳剤（Ｇ−１ｃ）の調製］
前記緑感性ハロゲン化銀乳剤（Ｇ−１ａ）の調製において、チオ硫酸ナトリウムの添加量を１．５×１０−６モル／モルＡｇＸに変更し、かつチオ硫酸ナトリウムの添加後にトリフリルフォスフィンセレニドを２．５×１０−６モル／モルＡｇＸ添加した後に塩化金酸を添加すること以外は同様にして緑感性ハロゲン化銀乳剤（Ｇ−１ｃ）を得た。
【０２５６】
［緑感性ハロゲン化銀乳剤（Ｇ−１ｄ）の調製］
前記緑感性ハロゲン化銀乳剤（Ｇ−１ｃ）の調製において、チオ硫酸ナトリウム及び塩化金酸の添加に代えて特許第２９２９３２５号記載の方法により調製した硫化金銀微粒子（平均粒径６０Å）を１．５×１０−５モル／モルＡｇＸ添加すること以外は同様にして緑感性ハロゲン化銀乳剤（Ｇ−１ｄ）を得た。
【０２５７】
［緑感性ハロゲン化銀乳剤（Ｇ−１ｅ）の調製］
前記緑感性ハロゲン化銀乳剤（Ｇ−１ｃ）の調製において、チオ硫酸ナトリウム及び塩化金酸の添加に代えて特許第２９２９３２５号記載の方法により調製した硫化金微粒子（平均粒径６０Å）を１．２×１０−５モル／モルＡｇＸ添加すること以外は同様にして緑感性ハロゲン化銀乳剤（Ｇ−１ｅ）を得た。
【０２５８】
［緑感性ハロゲン化銀乳剤（Ｇ−２ａ）、（Ｇ−３ａ）、（Ｇ−４ａ）、（Ｇ−５ａ）、（Ｇ−６ａ）の調製］
前記緑感性ハロゲン化銀乳剤（Ｇ−１ｄ）の調製において、ハロゲン化銀乳剤（Ｇ−１）に代えて順次（Ｇ−２）、（Ｇ−３）、（Ｇ−４）、（Ｇ−５）、（Ｇ−６）をそれぞれ用いること以外は同様にして緑感性ハロゲン化銀乳剤（Ｇ−２ａ）、（Ｇ−３ａ）、（Ｇ−４ａ）、（Ｇ−５ａ）、（Ｇ−６ａ）を得た。
【０２５９】
［緑感性ハロゲン化銀乳剤（Ｇ−２ｂ）、（Ｇ−３ｂ）、（Ｇ−４ｂ）、（Ｇ−５ｂ）、（Ｇ−６ｂ）の調製］
前記緑感性ハロゲン化銀乳剤（Ｇ−１ｅ）の調製において、ハロゲン化銀乳剤（Ｇ−１）に代えて順次（Ｇ−２）、（Ｇ−３）、（Ｇ−４）、（Ｇ−５）、（Ｇ−６）をそれぞれ用いること以外は同様にして緑感性ハロゲン化銀乳剤（Ｇ−２ｂ）、（Ｇ−３ｂ）、（Ｇ−４ｂ）、（Ｇ−５ｂ）、（Ｇ−６ｂ）を得た。
【０２６０】
［緑感性ハロゲン化銀乳剤（Ｇ−６ｃ）の調製］
前記緑感性ハロゲン化銀乳剤（Ｇ−６ｂ）の調製において、硫化金微粒子（平均粒径６０Å）に代えて硫化金微粒子（平均粒径３０Å）を用いること以外は同様にして緑感性ハロゲン化銀乳剤（Ｇ−６ｃ）を得た。
【０２６１】
［緑感性ハロゲン化銀乳剤（Ｇ−６ｄ）の調製］
前記緑感性ハロゲン化銀乳剤（Ｇ−６ｂ）の調製において、トリフリルフォスフィンセレニドに代えてＮ，Ｎ−ジメチルセレノ尿素を３．０×１０−６モル／モルＡｇＸ添加すること以外は同様にして緑感性ハロゲン化銀乳剤（Ｇ−６ｄ）を得た。
【０２６２】
［ハロゲン化銀乳剤（Ｂ−１）〜（Ｂ−４）の調製］
ハロゲン化銀乳剤（Ｒ−１）〜（Ｒ−４）の調製において、（Ａ１液）、（Ｂ１液）、（Ａ２液）、（Ｂ２液）、（Ａ３液）及び（Ｂ３液）の添加時間を適宜変更した以外は同様にして、平均粒径（立方体換算粒径）０．６５μｍ、粒径の変動係数０．０８、塩化銀含有率９９．５モル％、臭化銀含有率０．５モル％の単分散立方体乳剤であるハロゲン化銀乳剤（Ｂ−１）〜（Ｂ−４）を調製した。
【０２６３】
［ハロゲン化銀乳剤（Ｂ−５）の調製］
ハロゲン化銀乳剤（Ｒ−５）の調製において、（Ａ１液）、（Ｂ１液）、（Ａ２液）、（Ｂ２液）、（Ａ３液）及び（Ｂ３液）の添加時間を適宜変更した以外は同様にして、平均粒径（立方体換算粒径）０．６５μｍ、粒径の変動係数０．０８、塩化銀含有率９９．４モル％、臭化銀含有率０．６モル％の単分散立方体乳剤であるハロゲン化銀乳剤（Ｂ−５）を調製した。
【０２６４】
［ハロゲン化銀乳剤（Ｂ−６）の調製］
ハロゲン化銀乳剤（Ｒ−６）の調製において、（Ａ１液）、（Ｂ１液）、（Ａ２液）、（Ｂ２液）、（Ａ３液）及び（Ｂ３液）の添加時間を適宜変更した以外は同様にして、平均粒径（立方体換算粒径）０．６５μｍ、粒径の変動係数０．０８、塩化銀含有率９９．２モル％、臭化銀含有率０．６モル％、沃化銀含有率０．２モル％の単分散立方体乳剤であるハロゲン化銀乳剤（Ｂ−６）を得た。
【０２６５】
［青感性ハロゲン化銀乳剤（Ｂ−１ａ）の調製］
前記ハロゲン化銀乳剤（Ｂ−１）に対し、６０℃、ｐＨ５．８、ｐＡｇ７．５にて下記増感色素（ＢＳ−１）及び（ＢＳ−２）を添加し、引き続き下記チオ硫酸ナトリウム及び塩化金酸を順次添加し、分光増感及び化学増感を施した。化学増感剤の添加後、最適に熟成したところで、化合物（Ｓ−２−５）、（Ｓ−２−２）、（Ｓ−２−３）を順次添加し、熟成を停止させ、青感性ハロゲン化銀乳剤（Ｂ−１ａ）を得た。
【０２６６】
チオ硫酸ナトリウム                      ５．０×１０−６モル／モルＡｇＸ
塩化金酸                                １．５×１０−５モル／モルＡｇＸ
化合物Ｓ−２−５                        ３．０×１０−４モル／モルＡｇＸ
化合物Ｓ−２−２                        ３．０×１０−４モル／モルＡｇＸ
化合物Ｓ−２−３                        ３．０×１０−４モル／モルＡｇＸ
増感色素  ＢＳ−１                      ４．０×１０−４モル／モルＡｇＸ
増感色素  ＢＳ−２                      １．０×１０−４モル／モルＡｇＸ
【０２６７】
【化２６】
2004240182.tif 000024
【０２６８】
［青感性ハロゲン化銀乳剤（Ｂ−１ｂ）の調製］
前記青感性ハロゲン化銀乳剤（Ｂ−１ａ）の調製において、チオ硫酸ナトリウムの添加量を３．０×１０−６モル／モルＡｇＸに変更し、かつチオ硫酸ナトリウムの添加後にトリフェニルフォスフィンセレニドを２．０×１０−６モル／モルＡｇＸを添加した後に塩化金酸を添加すること以外は同様にして青感性ハロゲン化銀乳剤（Ｂ−１ｂ）を得た。
【０２６９】
［青感性ハロゲン化銀乳剤（Ｂ−１ｃ）の調製］
前記青感性ハロゲン化銀乳剤（Ｂ−１ａ）の調製において、チオ硫酸ナトリウムの添加量を３．０×１０−６モル／モルＡｇＸに変更し、かつチオ硫酸ナトリウムの添加後にトリフリルフォスフィンセレニドを２．０×１０−６モル／モルＡｇＸ添加した後に塩化金酸を添加すること以外は同様にして青感性ハロゲン化銀乳剤（Ｂ−１ｃ）を得た。
【０２７０】
［青感性ハロゲン化銀乳剤（Ｂ−１ｄ）の調製］
前記青感性ハロゲン化銀乳剤（Ｂ−１ｃ）の調製において、チオ硫酸ナトリウム及び塩化金酸の添加に代えて特許第２９２９３２５号記載の方法により調製した硫化金銀微粒子（平均粒径６０Å）を１．５×１０−５モル／モルＡｇＸ添加すること以外は同様にして青感性ハロゲン化銀乳剤（Ｂ−１ｄ）を得た。
【０２７１】
［青感性ハロゲン化銀乳剤（Ｂ−１ｅ）の調製］
前記青感性ハロゲン化銀乳剤（Ｂ−１ｃ）の調製において、チオ硫酸ナトリウム及び塩化金酸の添加に代えて特許第２９２９３２５号記載の方法により調製した硫化金微粒子（平均粒径６０Å）を１．２×１０−５モル／モルＡｇＸ添加すること以外は同様にして青感性ハロゲン化銀乳剤（Ｂ−１ｅ）を得た。
【０２７２】
［青感性ハロゲン化銀乳剤（Ｂ−２ａ）、（Ｂ−３ａ）、（Ｂ−４ａ）、（Ｂ−５ａ）、（Ｂ−６ａ）の調製］
前記青感性ハロゲン化銀乳剤（Ｂ−１ｄ）の調製において、ハロゲン化銀乳剤（Ｂ−１）に代えて順次（Ｂ−２）、（Ｂ−３）、（Ｂ−４）、（Ｂ−５）、（Ｂ−６）をそれぞれ用いること以外は同様にして青感性ハロゲン化銀乳剤（Ｂ−２ａ）、（Ｂ−３ａ）、（Ｂ−４ａ）、（Ｂ−５ａ）、（Ｂ−６ａ）を得た。
【０２７３】
［青感性ハロゲン化銀乳剤（Ｂ−２ｂ）、（Ｂ−３ｂ）、（Ｂ−４ｂ）、（Ｂ−５ｂ）、（Ｂ−６ｂ）の調製］
前記青感性ハロゲン化銀乳剤（Ｂ−１ｅ）の調製において、ハロゲン化銀乳剤（Ｂ−１）に代えて順次（Ｂ−２）、（Ｂ−３）、（Ｂ−４）、（Ｂ−５）、（Ｂ−６）をそれぞれ用いること以外は同様にして青感性ハロゲン化銀乳剤（Ｂ−２ｂ）、（Ｂ−３ｂ）、（Ｂ−４ｂ）、（Ｂ−５ｂ）、（Ｂ−６ｂ）を得た。
【０２７４】
［青感性ハロゲン化銀乳剤（Ｂ−６ｃ）の調製］
前記青感性ハロゲン化銀乳剤（Ｂ−６ｂ）の調製において、硫化金微粒子（平均粒径６０Å）に代えて硫化金微粒子（平均粒径３０Å）を用いること以外は同様にして青感性ハロゲン化銀乳剤（Ｂ−６ｃ）を得た。
【０２７５】
［青感性ハロゲン化銀乳剤（Ｂ−６ｄ）の調製］
前記青感性ハロゲン化銀乳剤（Ｂ−６ｂ）の調製において、トリフリルフォスフィンセレニドに代えてＮ，Ｎ−ジメチルセレノ尿素を３．０×１０−６モル／モルＡｇＸ添加すること以外は同様にして青感性ハロゲン化銀乳剤（Ｂ−６ｄ）を得た。
【０２７６】
《ハロゲン化銀カラー写真感光材料の作製》
［試料１００１の作製］
坪量１８０ｇ／ｍ２の紙パルプの感光層塗布面に、表面処理を施したアナターゼ型酸化チタンを１５質量％の含有量で分散して含む高密度溶融ポリエチレンをラミネートし、裏面には高密度ポリエチレンをラミネートした反射支持体をコロナ放電処理した後、ゼラチン下塗層を設け、さらに表１、表２に記載の構成からなる各写真構成層を塗設して、ハロゲン化銀カラー写真感光材料である試料１００１を作製した。
【０２７７】
塗布液は下記のようにして調製した。
第１層塗布液
イエローカプラー（Ｙ−１）３．３４ｇ、イエローカプラー（Ｙ−２）１０．０２ｇ、イエローカプラー（Ｙ−３）１．６７ｇ、色素画像安定剤（ＳＴ−１）１．６７ｇ、色素画像安定剤（ＳＴ−２）１．６７ｇ、色素画像安定剤（ＳＴ−５）３．３４ｇ、ステイン防止剤（ＨＱ−１）０．１６７ｇ、画像安定剤Ａ２．６７ｇ、画像安定剤Ｂ１．３４ｇ、高沸点有機溶媒（ＤＢＰ）５．０ｇ及び高沸点有機溶媒（ＤＮＰ）１．６７ｇに酢酸エチル６０ｍｌを加えて溶解し、１０％界面活性剤（ＳＵ−１）５ｍｌを含有する７％ゼラチン水溶液３２０ｍｌに超音波ホモジナイザーを用いて乳化分散させてイエローカプラー分散液５００ｍｌを作製した。この分散液を、上記条件で調製した青感性ハロゲン化銀乳剤（Ｂ−１ａ）と混合し第１層塗布液を調製した。
第２層〜第７層塗布液
第２層〜第７層塗布液も上記第１層塗布液と同様に表１及び表２の塗布量になるように各塗布液を調製した。
【０２７８】
なお、第２層、第４層及び第７層には、硬膜剤として（Ｈ−１）、（Ｈ−２）を添加した。また、各層には、表面張力調整用の塗布助剤として、界面活性剤（ＳＵ−２）、（ＳＵ−３）を添加した。また、各層に防黴剤（Ｆ−１）を全量が０．０４ｇ／ｍ２となるように添加した。尚、表中に記載のハロゲン化銀乳剤は、銀に換算した値で示した。
【０２７９】
試料１００１の作製に用いた各添加剤の詳細は、以下の通りである。
ＳＵ−１：トリ−ｉ−プロピルナフタレンスルホン酸ナトリウム
ＳＵ−２：スルホ琥珀酸ジ（２−エチルヘキシル）・ナトリウム
ＳＵ−３：スルホ琥珀酸ジ（２，２，３，３，４，４，５，５−オクタフルオロペンチル）・ナトリウム
ＤＢＰ：ジブチルフタレート
ＤＮＰ：ジノニルフタレート
ＤＯＰ：ジオクチルフタレート
ＤＩＤＰ：ジ−ｉ−デシルフタレート
Ｈ−１：テトラキス（ビニルスルホニルメチル）メタン
Ｈ−２：２，４−ジクロロ−６−ヒドロキシ−ｓ−トリアジン・ナトリウム
ＨＱ−１：２，５−ジ−ｔ−オクチルハイドロキノン
ＨＱ−２：２，５−ジ−ｓｅｃ−ドデシルハイドロキノン
ＨＱ−３：２，５−ジ−ｓｅｃ−テトラデシルハイドロキノン
ＨＱ−４：２−ｓｅｃ−ドデシル−５−ｓｅｃ−テトラデシルハイドロキノン
ＨＱ−５：２，５−ジ〔（１，１−ジメチル−４−ヘキシルオキシカルボニル）ブチル〕ハイドロキノン
画像安定剤Ａ：Ｐ−ｔ−オクチルフェノール
画像安定剤Ｂ：ポリ（ｔ−ブチルアクリルアミド）
【０２８０】
【表１】
2004240182.tif 000025
【０２８１】
【表２】
2004240182.tif 000026
【０２８２】
【化２７】
2004240182.tif 000027
【０２８３】
【化２８】
2004240182.tif 000028
【０２８４】
【化２９】
2004240182.tif 000029
【０２８５】
【化３０】
2004240182.tif 000030
【０２８６】
【化３１】
2004240182.tif 000031
【０２８７】
［試料１００２〜１０１７の作製］
上記試料１００１の作製において、赤感性ハロゲン化銀乳剤（Ｒ−１ａ）、緑感性ハロゲン化銀乳剤（Ｇ−１ａ）、青感性ハロゲン化銀乳剤（Ｂ−１ａ）をそれぞれ表３に示すハロゲン化銀乳剤に変更した以外は同様にして、試料１００２〜１０１７を作製した。
【０２８８】
【表３】
2004240182.tif 000032
【０２８９】
《ハロゲン化銀カラー写真感光材料の評価》
上記作製した試料１００１〜１０１７について、下記に記載の方法に従って、感度、階調（γ）、塗布液停滞安定性および潜像安定性の評価を行った。
【０２９０】
（評価１：高照度露光における感度、ガンマ評価、および露光後潜像安定性評価）
各試料に対し、１０−６秒露光のキセノンフラッシュ高照度露光用感光計（山下電装（株）製ＳＸ−２０型）を用いてウエッジ露光し、露光後５分間放置した後、下記の処理工程に従って発色現像処理を行った。これを処理Ａとする。一方、上記方法において、露光した後５秒間経過してから同様に発色現像処理を行い、これを処理Ｂとする。
【０２９１】
以上のようにして現像処理を行った各試料のマゼンタ画像反射濃度を、光学濃度計（コニカ製ＰＤＡ−６５型）を用いて測定し、縦軸−反射濃度（Ｄ）、横軸−露光量（ＬｏｇＥ）からなるマゼンタ画像の特性曲線を作成して、以下のようにして各特性値を算出した。
【０２９２】
処理Ａにおける試料の感度を下式１に従って計算した。ここで感度は、試料１００１の処理Ａにおける感度を１００として表記した。
【０２９３】
次に、下式２に従って処理Ａでの階調γ（γａ）と処理Ｂでの階調γ（γｂ）をそれぞれ計算し、ガンマは試料１００１の処理Ａにおける階調γを１００として評価した。続いて前記各々の階調γ値より下式３に従って、変動値Δγを計算した。なお、Δγは、数値が１００に近いほど潜像安定性に優れていることを表す。
【０２９４】
式１
感度＝１／（カブリ＋１．０の濃度を示す露光量）
式２
階調γ＝１／〔Ｌｏｇ（カブリ＋０．８の濃度を示す露光量）−Ｌｏｇ（カブリ＋１．８の濃度を示す露光量）〕
式３
Δγ＝（γｂ／γａ）×１００
（評価２：塗布液停滞安定性）
試料１００１〜１０１７において、塗布液調製後直ちに塗布したもの（塗布Ａ）及び塗布液調製後４０度にて４８時間停滞させた後に塗布したもの（塗布Ｂ）について、各々の試料の塗布Ａに対する塗布Ｂにおける感度及びカブリを各々の試料の塗布Ａにおける感度及びカブリをそれぞれ１００とする相対値で評価した。塗布Ｂにおける感度及びカブリが１００に近いほど塗布液停滞安定性に優れていることを表す。
【０２９５】
各試料を５５℃４０％ＲＨ条件下にて６日間保存した後、上記（評価１）と同様に発色現像処理を行い、各試料のカブリ濃度を試料作製直後に発色現像処理（処理Ａ）した試料１００１のカブリを１００とする相対値で評価した。
【０２９６】
〔発色現像処理〕
処理工程          処理温度                時間            補充量
発色現像        ３８．０±０．３℃        ４５秒          ８０ｍｌ
漂白定着        ３５．０±０．５℃        ４５秒        １２０ｍｌ
安定化              ３０〜３４℃          ６０秒        １５０ｍｌ
乾燥                ６０〜８０℃          ３０秒
（発色現像処理の各現像処理液の組成）
〈発色現像液タンク液及び補充液〉
2004240182.tif 000033
それぞれ、水を加えて全量を１リットルとし、タンク液はｐＨを１０．１０に、補充液はｐＨを１０．６０に調整した。
【０２９７】
〈漂白定着液タンク液及び補充液〉
ジエチレントリアミン五酢酸第二鉄アンモニウム２水塩          ６５ｇ
ジエチレントリアミン五酢酸                                    ３ｇ
チオ硫酸アンモニウム（７０％水溶液）                    １００ｍｌ
２−アミノ−５−メルカプト−１，３，４−チアジアゾール    ２．０ｇ
亜硫酸アンモニウム（４０％水溶液）                    ２７．５ｍｌ
水を加えて全量を１リットルとし、炭酸カリウム又は氷酢酸でｐＨを５．０に調整した。
【０２９８】
〈安定化液タンク液及び補充液〉
ｏ−フェニルフェノール                                    １．０ｇ
５−クロロ−２−メチル−４−イソチアゾリン−３−オン    ０．０２ｇ
２−メチル−４−イソチアゾリン−３−オン                ０．０２ｇ
ジエチレングリコール                                      １．０ｇ
蛍光増白剤（チノパールＳＦＰ）                            ２．０ｇ
１−ヒドロキシエチリデン−１，１−ジホスホン酸            １．８ｇ
塩化ビスマス（４５％水溶液）                            ０．６５ｇ
硫酸マグネシウム・７水塩                                  ０．２ｇ
ＰＶＰ（ポリビニルピロリドン）                            １．０ｇ
アンモニア水（水酸化アンモニウム２５％水溶液）            ２．５ｇ
ニトリロ三酢酸・三ナトリウム塩                            １．５ｇ
水を加えて全量を１リットルとし、硫酸又はアンモニア水でｐＨを７．５に調整した。
【０２９９】
以上より得られた各評価結果を表４に示す。
【０３００】
【表４】
2004240182.tif 000034
【０３０１】
表４より明らかなように、本発明に係わるハロゲン化銀乳剤を用いた各試料は、比較試料に対し、高照度露光時に高感度で高γ、かつ潜像安定性及び塗布液停滞安定性も良好な結果が得られた。
【０３０２】
また、イエロー画像及びシアン画像に関して、上記と同様の方法でイエロー画像及びシアン画像の特性曲線をそれぞれ作成し、感度、階調（γ）、潜像安定性、塗布液停滞安定性を評価したところ、マゼンタ画像同様に、イエロー画像及びシアン画像においても本発明に係わるハロゲン化銀乳剤を用いた試料は、比較試料に対し優れた結果が得られた。
【０３０３】
実施例２
実施例１にて作製した試料を１２７ｍｍ巾のロール状に加工し、下記の様にしてデジタル露光適性を評価した。
【０３０４】
コニカカラーＮｅｗ  ＣＥＮＴＵＲＩＡ  ４００の現像済みネガ画像を、コニカ製フィルムスキャナＱｓｃａｎ１２０２ＪＷを用いてデジタルデーター化し、アドビ社製ソフトｐｈｏｔｏｓｈｏｐ（Ｖｅｒ．５．５）で取り扱える環境とした。取り込んだ画像に様々なサイズの文字と細線を加えて一つの画像データとして、下記の様なデジタル走査露光装置で露光できるように操作した。
【０３０５】
光源として半導体レーザーＧａＡｌＡｓ（発振波長８０８．５ｎｍ）を励起光源としたＹＡＧ固体レーザー（発振波長９４６ｎｍ）をＫＮｂＯ３のＳＨＧ結晶により波長変換して取りだした４７３ｎｍと、半導体レーザーＧａＡｌＡｓ（発振波長８０８．７ｎｍ）を励起光源としたＹＶＯ４固体レーザー（発振波長１０６４ｎｍ）をＫＴＰのＳＨＧ結晶により波長変換して取りだした５３２ｎｍと、ＡｌＧａＩｎＰ（発振波長約６７０ｎｍ）とを用いた。３色それぞれのレーザー光をポリゴンミラーにより走査方向に垂直方向に移動し、カラー印画紙上に順次走査露光できる様な装置を作製した。露光量は、半導体レーザーの光量を電気的にコントロールした。走査露光は４００ｄｐｉ（ｄｐｉとは１インチ、即ち２．５４ｃｍ当たりのドット数を表す）で行い、この時の１画素あたりの露光時間は５×１０−８秒であった。
【０３０６】
各試料において最適のプリント画像が得られるように露光量を種々調整した上で走査露光後、実施例１の処理を下記の様に変更し、キャビネサイズのプリント画像を得た。
【０３０７】
実施例１において下記の様に変更した処理を行った。
処理工程      処  理  温  度          時間          補充量
発色現像    ３８．０±０．３℃      ２２秒        ８１ｍｌ
漂白定着    ３５．０±０．５℃      ２２秒        ５４ｍｌ
安  定  化      ３０〜３４℃        ２５秒      １５０ｍｌ
乾    燥        ６０〜８０℃        ３０秒
現像処理液の組成を下記に示す。
【０３０８】
2004240182.tif 000035
水を加えて全量を１リットルとし、タンク液はｐＨ＝１０．１に、補充液はｐＨ＝１０．６に調整する。
【０３０９】
2004240182.tif 000036
水を加えて全量を１リットルとし、炭酸カリウム又は氷酢酸でｐＨ＝７．０に、補充液はｐＨ６．５に調整する。
【０３１０】
安定化液タンク液及び補充液
ｏ−フェニルフェノール                                    １．０ｇ
５−クロロ−２−メチル−４−イソチアゾリン−３−オン    ０．０２ｇ
２−メチル−４−イソチアゾリン−３−オン                ０．０２ｇ
ジエチレングリコール                                      １．０ｇ
蛍光増白剤（チノパールＳＦＰ）                            ２．０ｇ
１−ヒドロキシエチリデン−１，１−ジホスホン酸            １．８ｇ
ＰＶＰ                                                    １．０ｇ
アンモニア水（水酸化アンモニウム２５％水溶液）            ２．５ｇ
エチレンジアミン四酢酸                                    １．０ｇ
亜硫酸アンモニウム（４０％水溶液）                        １０ｍｌ
水を加えて全量を１リットルとし、硫酸又はアンモニア水でｐＨ＝７．５に調整する。
【０３１１】
得られたプリント画像について、２０人の観察者により細線や文字の明瞭度、人物の肌色再現性、木々の緑の再現性を以下の基準で目視評価した。さらに１００枚を露光した後、直ちに順次処理を実施し、１枚目と１００枚目についてプリント再現性を以下の基準で目視評価した。
【０３１２】
（１）細線や文字の明瞭度の評価基準
◎：グレーの細線や文字が明瞭に区別できる
○：グレーの細線や文字がはっきりと区別できるが、輪郭がややぼける
△：グレーの細線や文字を区別できるが、ぼやけが目立つ
×：グレーの細線や文字がぼやけ、区別が困難
（２）人物の肌色再現性
○：明るく自然な再現
△：自然な再現
×：赤みが足りない
（３）木々の緑の再現性
◎：明るく鮮やかな再現
○：鮮やかな再現
△：ややくすんでいる
×：くすんでいる
（４）プリント再現性
◎：プリント差を認識できない
○：わずかなプリント差が認識できるが、ほぼ同一として扱える
△：若干のプリント差が認識でき、やや気になる
×：プリント差がはっきりと認識でき、実用上問題と考えられる
評価結果を表５に示す。本発明に関わる試料は細線や文字の明瞭度、人物の肌色再現性、木々の緑の再現性及びプリント再現性に対していずれも優れた性能を示した。
【０３１３】
【表５】
2004240182.tif 000037
【０３１４】
実施例３
コニカカラーＮｅｗ  ＣＥＮＴＵＲＩＡ  ４００の現像済みネガ画像、コニカクロームＳＩＮＢＩ２００ハイクォリティーの現像済みポジ画像、およびコニカ製デジタルカメラＤｉｇｉｔａｌ  Ｒｅｖｉｏ  ＫＤ−２００Ｚによる撮像画像データから、各々以下のようにしてプリント画像を得た。
【０３１５】
実施例１にて作製した試料を１２７ｍｍ巾のロール状に加工し、コニカ製デジタルミニラボシステムＱＤ−２１ＳＵＰＥＲ（プリントプロセッサーＱＤＰ−１５００ＳＵＰＥＲ、処理ケミカルとしてＥＣＯＪＥＴ−ＨＱＡ−Ｐを使用し、プロセス名ＣＰＫ−ＨＱＡ−Ｐに従って処理）にて露光処理して、実施例２と同様に評価した。結果を表６に示す。実施例２と同様に、本発明に関わる試料において優れた効果が得られた。
【０３１６】
【表６】
2004240182.tif 000038
【０３１７】
実施例４
［赤感性ハロゲン化銀乳剤（Ｒ−１１ａ）の調製］
実施例１で調製したハロゲン化銀乳剤（Ｒ−１）に対し、６０℃、ｐＨ５．０、ｐＡｇ７．１にて増感色素（ＲＳ−１）及び（ＲＳ−２）を添加し、引き続き下記チオ硫酸ナトリウム及び塩化金酸を順次添加し、分光増感及び化学増感を施した。化学増感剤の添加後、最適に熟成したところで、化合物（Ｓ−２−５）を添加し、熟成を停止させ、赤感性ハロゲン化銀乳剤（Ｒ−１１ａ）を得た。
【０３１８】
チオ硫酸ナトリウム              １．２×１０−５モル／モルＡｇＸ
塩化金酸                        １．５×１０−５モル／モルＡｇＸ
化合物（Ｓ−２−５）            １．５×１０−４モル／モルＡｇＸ
増感色素（ＲＳ−１）            １．０×１０−４モル／モルＡｇＸ
増感色素（ＲＳ−２）            １．０×１０−４モル／モルＡｇＸ
［赤感性ハロゲン化銀乳剤（Ｒ−１１ｂ）の調製］
前記赤感性ハロゲン化銀乳剤（Ｒ−１１ａ）の調製において、チオ硫酸ナトリウムの添加量を９．０×１０−６モル／モルＡｇＸに変更し、かつチオ硫酸ナトリウムの添加後にトリフェニルフォスフィンセレニドを３．０×１０−６モル／モルＡｇＸを添加した後に塩化金酸を添加すること以外は同様にして赤感性ハロゲン化銀乳剤（Ｒ−１１ｂ）を得た。
【０３１９】
［赤感性ハロゲン化銀乳剤（Ｒ−１１ｃ）の調製］
前記赤感性ハロゲン化銀乳剤（Ｒ−１１ａ）の調製において、チオ硫酸ナトリウムの添加量を９．０×１０−６モル／モルＡｇＸに変更し、かつチオ硫酸ナトリウムの添加後にトリフリルフォスフィンセレニドを３．０×１０−６モル／モルＡｇＸ添加した後に塩化金酸を添加すること以外は同様にして赤感性ハロゲン化銀乳剤（Ｒ−１１ｃ）を得た。
【０３２０】
［赤感性ハロゲン化銀乳剤（Ｒ−１１ｄ）の調製］
前記赤感性ハロゲン化銀乳剤（Ｒ−１１ｃ）の調製において、増感色素（ＲＳ−１）及び（ＲＳ−２）の添加前に本発明に関わる化合物（Ｓ−１−４）を１．０×１０−４モル／モルＡｇＸ添加すること以外は同様にして赤感性ハロゲン化銀乳剤（Ｒ−１１ｄ）を得た。
【０３２１】
［赤感性ハロゲン化銀乳剤（Ｒ−１１ｅ）の調製］
前記赤感性ハロゲン化銀乳剤（Ｒ−１１ｃ）の調製において、増感色素（ＲＳ−１）及び（ＲＳ−２）の添加前に本発明に関わる化合物（Ｓ−２−５）を１．０×１０−４モル／モルＡｇＸ添加すること以外は同様にして赤感性ハロゲン化銀乳剤（Ｒ−１１ｅ）を得た。
【０３２２】
［赤感性ハロゲン化銀乳剤（Ｒ−１２ａ）、（Ｒ−１３ａ）、（Ｒ−１４ａ）、（Ｒ−１５ａ）、（Ｒ−１６ａ）の調製］
前記赤感性ハロゲン化銀乳剤（Ｒ−１１ｄ）の調製において、ハロゲン化銀乳剤（Ｒ−１）に代えて順次実施例１で調製した（Ｒ−２）、（Ｒ−３）、（Ｒ−４）、（Ｒ−５）、（Ｒ−６）をそれぞれ用いること以外は同様にして赤感性ハロゲン化銀乳剤（Ｒ−１２ａ）、（Ｒ−１３ａ）、（Ｒ−１４ａ）、（Ｒ−１５ａ）、（Ｒ−１６ａ）を得た。
【０３２３】
［赤感性ハロゲン化銀乳剤（Ｒ−１２ｂ）、（Ｒ−１３ｂ）、（Ｒ−１４ｂ）、（Ｒ−１５ｂ）、（Ｒ−１６ｂ）の調製］
前記赤感性ハロゲン化銀乳剤（Ｒ−１１ｅ）の調製において、ハロゲン化銀乳剤（Ｒ−１）に代えて順次実施例１で調製した（Ｒ−２）、（Ｒ−３）、（Ｒ−４）、（Ｒ−５）、（Ｒ−６）をそれぞれ用いること以外は同様にして赤感性ハロゲン化銀乳剤（Ｒ−１２ｂ）、（Ｒ−１３ｂ）、（Ｒ−１４ｂ）、（Ｒ−１５ｂ）、（Ｒ−１６ｂ）を得た。
【０３２４】
［赤感性ハロゲン化銀乳剤（Ｒ−１６ｃ）の調製］
前記赤感性ハロゲン化銀乳剤（Ｒ−１１ａ）の調製において、ハロゲン化銀乳剤（Ｒ−１）に代えて実施例１で調製した（Ｒ−６）を使用し、かつチオ硫酸ナトリウムの添加量を９．０×１０−６モル／モルＡｇＸに変更し、かつチオ硫酸ナトリウムの添加後にＮ，Ｎ−ジメチルセレノ尿素を３．０×１０−６モル／モルＡｇＸを添加した後に塩化金酸を添加し、かつ増感色素（ＲＳ−１）及び（ＲＳ−２）の添加前に本発明に関わる化合物（Ｓ−２−５）を１．０×１０−４モル／モルＡｇＸ添加すること以外は同様にして赤感性ハロゲン化銀乳剤（Ｒ−１６ｃ）を得た。
【０３２５】
尚、赤感光性ハロゲン化銀乳剤の調製では、前記ＳＳ−１を２．０×１０−３モル／モルＡｇＸ添加した。
【０３２６】
［緑感性ハロゲン化銀乳剤（Ｇ−１１ａ）の調製］
実施例１で調製したハロゲン化銀乳剤（Ｇ−１）に対し、６０℃、ｐＨ５．８、ｐＡｇ７．５にて増感色素（ＧＳ−１）を添加し、引き続き下記チオ硫酸ナトリウム及び塩化金酸を順次添加し、分光増感及び化学増感を施した。化学増感剤の添加後、最適に熟成したところで、化合物（Ｓ−２−５）を添加し、熟成を停止させ、緑感性ハロゲン化銀乳剤（Ｇ−１１ａ）を得た。
【０３２７】
増感色素（ＧＳ−１）            ４．０×１０−４モル／モルＡｇＸ
チオ硫酸ナトリウム              ４．０×１０−６モル／モルＡｇＸ
塩化金酸                        １．５×１０−５モル／モルＡｇＸ
化合物（Ｓ−２−５）            １．５×１０−４モル／モルＡｇＸ
［緑感性ハロゲン化銀乳剤（Ｇ−１１ｂ）の調製］
前記緑感性ハロゲン化銀乳剤（Ｇ−１１ａ）の調製において、チオ硫酸ナトリウムの添加量を１．５×１０−６モル／モルＡｇＸに変更し、かつチオ硫酸ナトリウムの添加後にトリフェニルフォスフィンセレニドを２．５×１０−６モル／モルＡｇＸを添加した後に塩化金酸を添加すること以外は同様にして緑感性ハロゲン化銀乳剤（Ｇ−１１ｂ）を得た。
【０３２８】
［緑感性ハロゲン化銀乳剤（Ｇ−１１ｃ）の調製］
前記緑感性ハロゲン化銀乳剤（Ｇ−１１ａ）の調製において、チオ硫酸ナトリウムの添加量を１．５×１０−６モル／モルＡｇＸに変更し、かつチオ硫酸ナトリウムの添加後にトリフリルフォスフィンセレニドを２．５×１０−６モル／モルＡｇＸ添加した後に塩化金酸を添加すること以外は同様にして緑感性ハロゲン化銀乳剤（Ｇ−１１ｃ）を得た。
【０３２９】
［緑感性ハロゲン化銀乳剤（Ｇ−１１ｄ）の調製］
前記緑感性ハロゲン化銀乳剤（Ｇ−１１ｃ）の調製において、増感色素（ＧＳ−１）の添加前に本発明に関わる化合物（Ｓ−１−４）を１．０×１０−４モル／モルＡｇＸ添加すること以外は同様にして緑感性ハロゲン化銀乳剤（Ｇ−１１ｄ）を得た。
【０３３０】
［緑感性ハロゲン化銀乳剤（Ｇ−１１ｅ）の調製］
前記緑感性ハロゲン化銀乳剤（Ｇ−１１ｃ）の調製において、増感色素（ＧＳ−１）の添加前に本発明に関わる化合物（Ｓ−２−５）を１．０×１０−４モル／モルＡｇＸ添加すること以外は同様にして緑感性ハロゲン化銀乳剤（Ｇ−１１ｅ）を得た。
【０３３１】
［緑感性ハロゲン化銀乳剤（Ｇ−１２ａ）、（Ｇ−１３ａ）、（Ｇ−１４ａ）、（Ｇ−１５ａ）、（Ｇ−１６ａ）の調製］
前記緑感性ハロゲン化銀乳剤（Ｇ−１１ｄ）の調製において、ハロゲン化銀乳剤（Ｇ−１）に代えて順次実施例１で調製した（Ｇ−２）、（Ｇ−３）、（Ｇ−４）、（Ｇ−５）、（Ｇ−６）をそれぞれ用いること以外は同様にして緑感性ハロゲン化銀乳剤（Ｇ−１２ａ）、（Ｇ−１３ａ）、（Ｇ−１４ａ）、（Ｇ−１５ａ）、（Ｇ−１６ａ）を得た。
【０３３２】
［緑感性ハロゲン化銀乳剤（Ｇ−１２ｂ）、（Ｇ−１３ｂ）、（Ｇ−１４ｂ）、（Ｇ−１５ｂ）、（Ｇ−１６ｂ）の調製］
前記緑感性ハロゲン化銀乳剤（Ｇ−１１ｅ）の調製において、ハロゲン化銀乳剤（Ｇ−１）に代えて順次実施例１で調製した（Ｇ−２）、（Ｇ−３）、（Ｇ−４）、（Ｇ−５）、（Ｇ−６）をそれぞれ用いること以外は同様にして緑感性ハロゲン化銀乳剤（Ｇ−１２ｂ）、（Ｇ−１３ｂ）、（Ｇ−１４ｂ）、（Ｇ−１５ｂ）、（Ｇ−１６ｂ）を得た。
【０３３３】
［緑感性ハロゲン化銀乳剤（Ｇ−１６ｃ）の調製］
前記緑感性ハロゲン化銀乳剤（Ｇ−１１ａ）の調製において、ハロゲン化銀乳剤（Ｇ−１）に代えて実施例１で調製した（Ｇ−６）を用い、かつチオ硫酸ナトリウムの添加量を１．５×１０−６モル／モルＡｇＸに変更し、かつチオ硫酸ナトリウムの添加後にＮ，Ｎ−ジメチルセレノ尿素を２．５×１０−６モル／モルＡｇＸを添加した後に塩化金酸を添加し、かつ増感色素（ＧＳ−１）の添加前に本発明に関わる化合物（Ｓ−２−５）を１．０×１０−４モル／モルＡｇＸ添加すること以外は同様にして緑感性ハロゲン化銀乳剤（Ｇ−１６ｃ）を得た。
【０３３４】
［青感性ハロゲン化銀乳剤（Ｂ−１１ａ）の調製］
実施例１で調製したハロゲン化銀乳剤（Ｂ−１）に対し、６０℃、ｐＨ５．８、ｐＡｇ７．５にて増感色素（ＢＳ−１）及び（ＢＳ−２）を添加し、引き続き下記チオ硫酸ナトリウム及び塩化金酸を順次添加し、分光増感及び化学増感を施した。化学増感剤の添加後、最適に熟成したところで、化合物（Ｓ−２−５）、（Ｓ−２−２）、（Ｓ−２−３）を順次添加し、熟成を停止させ、青感性ハロゲン化銀乳剤（Ｂ−１１ａ）を得た。
【０３３５】
チオ硫酸ナトリウム                      ５．０×１０−６モル／モルＡｇＸ
塩化金酸                                １．５×１０−５モル／モルＡｇＸ
化合物Ｓ−２−５                        ２．０×１０−４モル／モルＡｇＸ
化合物Ｓ−２−２                        ３．０×１０−４モル／モルＡｇＸ
化合物Ｓ−２−３                        ３．０×１０−４モル／モルＡｇＸ
増感色素  ＢＳ−１                      ４．０×１０−４モル／モルＡｇＸ
増感色素  ＢＳ−２                      １．０×１０−４モル／モルＡｇＸ
［青感性ハロゲン化銀乳剤（Ｂ−１１ｂ）の調製］
前記青感性ハロゲン化銀乳剤（Ｂ−１１ａ）の調製において、チオ硫酸ナトリウムの添加量を３．０×１０−６モル／モルＡｇＸに変更し、かつチオ硫酸ナトリウムの添加後にトリフェニルフォスフィンセレニドを２．０×１０−６モル／モルＡｇＸを添加した後に塩化金酸を添加すること以外は同様にして青感性ハロゲン化銀乳剤（Ｂ−１１ｂ）を得た。
【０３３６】
［青感性ハロゲン化銀乳剤（Ｂ−１１ｃ）の調製］
前記青感性ハロゲン化銀乳剤（Ｂ−１１ａ）の調製において、チオ硫酸ナトリウムの添加量を３．０×１０−６モル／モルＡｇＸに変更し、かつチオ硫酸ナトリウムの添加後にトリフリルフォスフィンセレニドを２．０×１０−６モル／モルＡｇＸ添加した後に塩化金酸を添加すること以外は同様にして青感性ハロゲン化銀乳剤（Ｂ−１１ｃ）を得た。
【０３３７】
［青感性ハロゲン化銀乳剤（Ｂ−１１ｄ）の調製］
前記青感性ハロゲン化銀乳剤（Ｂ−１１ｃ）の調製において、増感色素（ＢＳ−１）及び（ＢＳ−２）の添加前に本発明に関わる化合物（Ｓ−１−４）を１．０×１０−４モル／モルＡｇＸ添加すること以外は同様にして青感性ハロゲン化銀乳剤（Ｂ−１１ｄ）を得た。
【０３３８】
［青感性ハロゲン化銀乳剤（Ｂ−１１ｅ）の調製］
前記青感性ハロゲン化銀乳剤（Ｂ−１１ｃ）の調製において、増感色素（ＢＳ−１）及び（ＢＳ−２）の添加前に本発明に関わる化合物（Ｓ−２−５）を１．０×１０−４モル／モルＡｇＸ添加すること以外は同様にして青感性ハロゲン化銀乳剤（Ｂ−１１ｅ）を得た。
【０３３９】
［青感性ハロゲン化銀乳剤（Ｂ−１２ａ）、（Ｂ−１３ａ）、（Ｂ−１４ａ）、（Ｂ−１５ａ）、（Ｂ−１６ａ）の調製］
前記青感性ハロゲン化銀乳剤（Ｂ−１１ｄ）の調製において、ハロゲン化銀乳剤（Ｂ−１）に代えて順次実施例１で調製した（Ｂ−２）、（Ｂ−３）、（Ｂ−４）、（Ｂ−５）、（Ｂ−６）をそれぞれ用いること以外は同様にして青感性ハロゲン化銀乳剤（Ｂ−１２ａ）、（Ｂ−１３ａ）、（Ｂ−１４ａ）、（Ｂ−１５ａ）、（Ｂ−１６ａ）を得た。
【０３４０】
［青感性ハロゲン化銀乳剤（Ｂ−１２ｂ）、（Ｂ−１３ｂ）、（Ｂ−１４ｂ）、（Ｂ−１５ｂ）、（Ｂ−１６ｂ）の調製］
前記青感性ハロゲン化銀乳剤（Ｂ−１１ｅ）の調製において、ハロゲン化銀乳剤（Ｂ−１）に代えて順次実施例１で調製した（Ｂ−２）、（Ｂ−３）、（Ｂ−４）、（Ｂ−５）、（Ｂ−６）をそれぞれ用いること以外は同様にして青感性ハロゲン化銀乳剤（Ｂ−１２ｂ）、（Ｂ−１３ｂ）、（Ｂ−１４ｂ）、（Ｂ−１５ｂ）、（Ｂ−１６ｂ）を得た。
【０３４１】
［青感性ハロゲン化銀乳剤（Ｂ−１６ｃ）の調製］
前記青感性ハロゲン化銀乳剤（Ｂ−１１ａ）の調製において、ハロゲン化銀乳剤（Ｂ−１）に代えて実施例１で調製した（Ｂ−６）を用い、かつチオ硫酸ナトリウムの添加量を３．０×１０−６モル／モルＡｇＸに変更し、かつチオ硫酸ナトリウムの添加後にＮ，Ｎ−ジメチルセレノ尿素を２．０×１０−６モル／モルＡｇＸを添加した後に塩化金酸を添加し、かつ増感色素（ＢＳ−１）及び（ＢＳ−２）の添加前に本発明に関わる化合物（Ｓ−２−５）を１．０×１０−４モル／モルＡｇＸ添加することすること以外は同様にして青感性ハロゲン化銀乳剤（Ｂ−１６ｃ）を得た。
【０３４２】
実施例１における試料１００１において、第１層のハロゲン化銀乳剤（Ｂ−１ａ）、第３層のハロゲン化銀乳剤（Ｇ−１ａ）、第５層のハロゲン化銀乳剤（Ｒ−１ａ）に代えて表７の構成のハロゲン化銀乳剤をそれぞれ用いて試料１１０１〜１１１６を作製し、同様に評価した。結果を表８に示す。
【０３４３】
【表７】
2004240182.tif 000039
【０３４４】
【表８】
2004240182.tif 000040
【０３４５】
表８より明らかなように、本発明に係わるハロゲン化銀乳剤を用いた各試料は、比較試料に対し、高照度露光時に高感度で高γ、かつ潜像安定性及び塗布液停滞安定性も良好な結果が得られた。
【０３４６】
実施例５
実施例４で作製した試料１１０１〜１１１６を用いて実施例２と同様の評価を行った。結果を表９に示す。比較試料に対し本発明の試料では、優れた効果が得られた。
【０３４７】
【表９】
2004240182.tif 000041
【０３４８】
実施例６
実施例４で作製した試料１１０１〜１１１６を用いて実施例３と同様の評価を行った。結果を表１０に示す。比較試料に対し本発明の試料では、優れた効果が得られた。
【０３４９】
【表１０】
2004240182.tif 000042
【０３５０】
実施例７
［赤感性ハロゲン化銀乳剤（Ｒ−２１ａ）の調製］
実施例１で調製したハロゲン化銀乳剤（Ｒ−１）に対し、６０℃、ｐＨ５．０、ｐＡｇ７．１にて増感色素（ＲＳ−１）及び（ＲＳ−２）を添加し、引き続き下記チオ硫酸ナトリウム及び塩化金酸を順次添加し、分光増感及び化学増感を施した。化学増感剤の添加後、最適に熟成したところで、化合物（Ｓ−２−５）を添加し、熟成を停止させ、赤感性ハロゲン化銀乳剤（Ｒ−２１ａ）を得た。
【０３５１】
チオ硫酸ナトリウム              １．２×１０−５モル／モルＡｇＸ
塩化金酸                        １．３×１０−５モル／モルＡｇＸ
化合物（Ｓ−２−５）            １．８×１０−４モル／モルＡｇＸ
増感色素（ＲＳ−１）            １．０×１０−４モル／モルＡｇＸ
増感色素（ＲＳ−２）            １．０×１０−４モル／モルＡｇＸ
［赤感性ハロゲン化銀乳剤（Ｒ−２１ｂ）の調製］
前記赤感性ハロゲン化銀乳剤（Ｒ−２１ａ）の調製において、チオ硫酸ナトリウムの添加量を９．０×１０−６モル／モルＡｇＸに変更し、かつチオ硫酸ナトリウムの添加後にトリフェニルフォスフィンセレニドを３．０×１０−６モル／モルＡｇＸを添加した後に塩化金酸を添加すること以外は同様にして赤感性ハロゲン化銀乳剤（Ｒ−２１ｂ）を得た。
【０３５２】
［赤感性ハロゲン化銀乳剤（Ｒ−２１ｃ）の調製］
前記赤感性ハロゲン化銀乳剤（Ｒ−２１ａ）の調製において、チオ硫酸ナトリウムの添加量を９．０×１０−６モル／モルＡｇＸに変更し、かつチオ硫酸ナトリウムの添加後にトリフリルフォスフィンセレニドを３．０×１０−６モル／モルＡｇＸ添加した後に塩化金酸を添加すること以外は同様にして赤感性ハロゲン化銀乳剤（Ｒ−２１ｃ）を得た。
【０３５３】
［赤感性ハロゲン化銀乳剤（Ｒ−２１ｄ）の調製］
前記赤感性ハロゲン化銀乳剤（Ｒ−２１ｃ）の調製において、増感色素（ＲＳ−１）及び（ＲＳ−２）の添加前に本発明に関わる化合物（１−２１）を１．０×１０−４モル／モルＡｇＸ添加すること以外は同様にして赤感性ハロゲン化銀乳剤（Ｒ−２１ｄ）を得た。
【０３５４】
［赤感性ハロゲン化銀乳剤（Ｒ−２１ｅ）の調製］
前記赤感性ハロゲン化銀乳剤（Ｒ−２１ｃ）の調製において、増感色素（ＲＳ−１）及び（ＲＳ−２）の添加前に本発明に関わる化合物（１−２）を１．０×１０−４モル／モルＡｇＸ添加すること以外は同様にして赤感性ハロゲン化銀乳剤（Ｒ−２１ｅ）を得た。
【０３５５】
［赤感性ハロゲン化銀乳剤（Ｒ−２２ａ）、（Ｒ−２３ａ）、（Ｒ−２４ａ）、（Ｒ−２５ａ）、（Ｒ−２６ａ）の調製］
前記赤感性ハロゲン化銀乳剤（Ｒ−２１ｄ）の調製において、ハロゲン化銀乳剤（Ｒ−１）に代えて順次実施例１で調製した（Ｒ−２）、（Ｒ−３）、（Ｒ−４）、（Ｒ−５）、（Ｒ−６）をそれぞれ用いること以外は同様にして赤感性ハロゲン化銀乳剤（Ｒ−２２ａ）、（Ｒ−２３ａ）、（Ｒ−２４ａ）、（Ｒ−２５ａ）、（Ｒ−２６ａ）を得た。
【０３５６】
［赤感性ハロゲン化銀乳剤（Ｒ−２２ｂ）、（Ｒ−２３ｂ）、（Ｒ−２４ｂ）、（Ｒ−２５ｂ）、（Ｒ−２６ｂ）の調製］
前記赤感性ハロゲン化銀乳剤（Ｒ−２１ｅ）の調製において、ハロゲン化銀乳剤（Ｒ−１）に代えて順次実施例１で調製した（Ｒ−２）、（Ｒ−３）、（Ｒ−４）、（Ｒ−５）、（Ｒ−６）をそれぞれ用いること以外は同様にして赤感性ハロゲン化銀乳剤（Ｒ−２２ｂ）、（Ｒ−２３ｂ）、（Ｒ−２４ｂ）、（Ｒ−２５ｂ）、（Ｒ−２６ｂ）を得た。
【０３５７】
［赤感性ハロゲン化銀乳剤（Ｒ−２６ｃ）の調製］
前記赤感性ハロゲン化銀乳剤（Ｒ−２１ａ）の調製において、ハロゲン化銀乳剤（Ｒ−１）に代えて実施例１で調製した（Ｒ−６）を使用し、かつチオ硫酸ナトリウムの添加量を９．０×１０−６モル／モルＡｇＸに変更し、かつチオ硫酸ナトリウムの添加後にＮ，Ｎ−ジメチルセレノ尿素を３．０×１０−６モル／モルＡｇＸを添加した後に塩化金酸を添加し、かつ増感色素（ＲＳ−１）及び（ＲＳ−２）の添加前に本発明に関わる化合物（１−２）を１．０×１０−４モル／モルＡｇＸ添加すること以外は同様にして赤感性ハロゲン化銀乳剤（Ｒ−２６ｃ）を得た。
【０３５８】
［赤感性ハロゲン化銀乳剤（Ｒ−２６ｄ）の調製］
前記赤感性ハロゲン化銀乳剤（Ｒ−２６ａ）の調製において、チオ硫酸ナトリウムの添加から化合物（Ｓ−２−５）の添加までの化学熟成時間の９０％終了時点で、さらに本発明に関わる化合物（１−２）を１．３×１０−４モル／モルＡｇＸ添加すること以外は同様にして赤感性ハロゲン化銀乳剤（Ｒ−２６ｄ）を得た。
【０３５９】
［赤感性ハロゲン化銀乳剤（Ｒ−２６ｅ）の調製］
前記赤感性ハロゲン化銀乳剤（Ｒ−２６ｂ）の調製において、チオ硫酸ナトリウムの添加から化合物（Ｓ−２−５）の添加までの化学熟成時間の９０％終了時点で、さらに本発明に関わる化合物（１−２）を１．３×１０−４モル／モルＡｇＸ添加すること以外は同様にして赤感性ハロゲン化銀乳剤（Ｒ−２６ｅ）を得た。
【０３６０】
尚、赤感光性ハロゲン化銀乳剤の調製では、前記ＳＳ−１を２．０×１０−３モル／モルＡｇＸ添加した。
【０３６１】
［緑感性ハロゲン化銀乳剤（Ｇ−２１ａ）の調製］
実施例１で調製したハロゲン化銀乳剤（Ｇ−１）に対し、６０℃、ｐＨ５．８、ｐＡｇ７．５にて増感色素（ＧＳ−１）を添加し、引き続き下記チオ硫酸ナトリウム及び塩化金酸を順次添加し、分光増感及び化学増感を施した。化学増感剤の添加後、最適に熟成したところで、化合物（Ｓ−２−５）を添加し、熟成を停止させ、緑感性ハロゲン化銀乳剤（Ｇ−２１ａ）を得た。
【０３６２】
増感色素（ＧＳ−１）            ４．０×１０−４モル／モルＡｇＸ
チオ硫酸ナトリウム              ４．０×１０−６モル／モルＡｇＸ
塩化金酸                        １．２×１０−５モル／モルＡｇＸ
化合物（Ｓ−２−５）            １．５×１０−４モル／モルＡｇＸ
［緑感性ハロゲン化銀乳剤（Ｇ−２１ｂ）の調製］
前記緑感性ハロゲン化銀乳剤（Ｇ−２１ａ）の調製において、チオ硫酸ナトリウムの添加量を１．５×１０−６モル／モルＡｇＸに変更し、かつチオ硫酸ナトリウムの添加後にトリフェニルフォスフィンセレニドを２．５×１０−６モル／モルＡｇＸを添加した後に塩化金酸を添加すること以外は同様にして緑感性ハロゲン化銀乳剤（Ｇ−２１ｂ）を得た。
【０３６３】
［緑感性ハロゲン化銀乳剤（Ｇ−２１ｃ）の調製］
前記緑感性ハロゲン化銀乳剤（Ｇ−２１ａ）の調製において、チオ硫酸ナトリウムの添加量を１．５×１０−６モル／モルＡｇＸに変更し、かつチオ硫酸ナトリウムの添加後にトリフリルフォスフィンセレニドを２．５×１０−６モル／モルＡｇＸ添加した後に塩化金酸を添加すること以外は同様にして緑感性ハロゲン化銀乳剤（Ｇ−２１ｃ）を得た。
【０３６４】
［緑感性ハロゲン化銀乳剤（Ｇ−２１ｄ）の調製］
前記緑感性ハロゲン化銀乳剤（Ｇ−２１ｃ）の調製において、増感色素（ＧＳ−１）の添加前に本発明に関わる化合物（１−２１）を１．２×１０−４モル／モルＡｇＸ添加すること以外は同様にして緑感性ハロゲン化銀乳剤（Ｇ−２１ｄ）を得た。
【０３６５】
［緑感性ハロゲン化銀乳剤（Ｇ−２１ｅ）の調製］
前記緑感性ハロゲン化銀乳剤（Ｇ−２１ｃ）の調製において、増感色素（ＧＳ−１）の添加前に本発明に関わる化合物（１−２）を１．２×１０−４モル／モルＡｇＸ添加すること以外は同様にして緑感性ハロゲン化銀乳剤（Ｇ−２１ｅ）を得た。
【０３６６】
［緑感性ハロゲン化銀乳剤（Ｇ−２２ａ）、（Ｇ−２３ａ）、（Ｇ−２４ａ）、（Ｇ−２５ａ）、（Ｇ−２６ａ）の調製］
前記緑感性ハロゲン化銀乳剤（Ｇ−２１ｄ）の調製において、ハロゲン化銀乳剤（Ｇ−１）に代えて順次実施例１で調製した（Ｇ−２）、（Ｇ−３）、（Ｇ−４）、（Ｇ−５）、（Ｇ−６）をそれぞれ用いること以外は同様にして緑感性ハロゲン化銀乳剤（Ｇ−２２ａ）、（Ｇ−２３ａ）、（Ｇ−２４ａ）、（Ｇ−２５ａ）、（Ｇ−２６ａ）を得た。
【０３６７】
［緑感性ハロゲン化銀乳剤（Ｇ−２２ｂ）、（Ｇ−２３ｂ）、（Ｇ−２４ｂ）、（Ｇ−２５ｂ）、（Ｇ−２６ｂ）の調製］
前記緑感性ハロゲン化銀乳剤（Ｇ−２１ｅ）の調製において、ハロゲン化銀乳剤（Ｇ−１）に代えて順次実施例１で調製した（Ｇ−２）、（Ｇ−３）、（Ｇ−４）、（Ｇ−５）、（Ｇ−６）をそれぞれ用いること以外は同様にして緑感性ハロゲン化銀乳剤（Ｇ−２２ｂ）、（Ｇ−２３ｂ）、（Ｇ−２４ｂ）、（Ｇ−２５ｂ）、（Ｇ−２６ｂ）を得た。
【０３６８】
［緑感性ハロゲン化銀乳剤（Ｇ−２６ｃ）の調製］
前記緑感性ハロゲン化銀乳剤（Ｇ−２１ａ）の調製において、ハロゲン化銀乳剤（Ｇ−１）に代えて（Ｇ−６）を用い、かつチオ硫酸ナトリウムの添加量を１．５×１０−６モル／モルＡｇＸに変更し、かつチオ硫酸ナトリウムの添加後にＮ，Ｎ−ジメチルセレノ尿素を２．５×１０−６モル／モルＡｇＸを添加した後に塩化金酸を添加し、かつ増感色素（ＧＳ−１）の添加前に本発明に関わる化合物（１−２）を１．０×１０−４モル／モルＡｇＸ添加すること以外は同様にして緑感性ハロゲン化銀乳剤（Ｇ−２６ｃ）を得た。
【０３６９】
［緑感性ハロゲン化銀乳剤（Ｇ−２６ｄ）の調製］
前記緑感性ハロゲン化銀乳剤（Ｇ−２６ａ）の調製において、チオ硫酸ナトリウムの添加から化合物（Ｓ−２−５）の添加までの化学熟成時間の９０％終了時点で、さらに本発明に関わる化合物（１−２）を１．０×１０−４モル／モルＡｇＸ添加すること以外は同様にして緑感性ハロゲン化銀乳剤（Ｇ−２６ｄ）を得た。
【０３７０】
［緑感性ハロゲン化銀乳剤（Ｇ−２６ｅ）の調製］
前記緑感性ハロゲン化銀乳剤（Ｇ−２６ｂ）の調製において、チオ硫酸ナトリウムの添加から化合物（Ｓ−２−５）の添加までの化学熟成時間の９０％終了時点で、さらに本発明に関わる化合物（１−２）を１．０×１０−４モル／モルＡｇＸ添加すること以外は同様にして緑感性ハロゲン化銀乳剤（Ｇ−２６ｅ）を得た。
【０３７１】
［青感性ハロゲン化銀乳剤（Ｂ−２１ａ）の調製］
実施例１で調製したハロゲン化銀乳剤（Ｂ−１）に対し、６０℃、ｐＨ５．８、ｐＡｇ７．５にて増感色素（ＢＳ−１）及び（ＢＳ−２）を添加し、引き続き下記チオ硫酸ナトリウム及び塩化金酸を順次添加し、分光増感及び化学増感を施した。化学増感剤の添加後、最適に熟成したところで、化合物（Ｓ−２−５）、（Ｓ−２−２）、（Ｓ−２−３）を順次添加し、熟成を停止させ、青感性ハロゲン化銀乳剤（Ｂ−２１ａ）を得た。
【０３７２】
チオ硫酸ナトリウム                      ５．０×１０−６モル／モルＡｇＸ
塩化金酸                                １．５×１０−５モル／モルＡｇＸ
化合物Ｓ−２−５                        ２．０×１０−４モル／モルＡｇＸ
化合物Ｓ−２−２                        ２．０×１０−４モル／モルＡｇＸ
化合物Ｓ−２−３                        ３．０×１０−４モル／モルＡｇＸ
増感色素  ＢＳ−１                      ４．０×１０−４モル／モルＡｇＸ
増感色素  ＢＳ−２                      １．０×１０−４モル／モルＡｇＸ
［青感性ハロゲン化銀乳剤（Ｂ−２１ｂ）の調製］
前記青感性ハロゲン化銀乳剤（Ｂ−２１ａ）の調製において、チオ硫酸ナトリウムの添加量を３．０×１０−６モル／モルＡｇＸに変更し、かつチオ硫酸ナトリウムの添加後にトリフェニルフォスフィンセレニドを２．０×１０−６モル／モルＡｇＸを添加した後に塩化金酸を添加すること以外は同様にして青感性ハロゲン化銀乳剤（Ｂ−２１ｂ）を得た。
【０３７３】
［青感性ハロゲン化銀乳剤（Ｂ−２１ｃ）の調製］
前記青感性ハロゲン化銀乳剤（Ｂ−２１ａ）の調製において、チオ硫酸ナトリウムの添加量を３．０×１０−６モル／モルＡｇＸに変更し、かつチオ硫酸ナトリウムの添加後にトリフリルフォスフィンセレニドを２．０×１０−６モル／モルＡｇＸ添加した後に塩化金酸を添加すること以外は同様にして青感性ハロゲン化銀乳剤（Ｂ−２１ｃ）を得た。
【０３７４】
［青感性ハロゲン化銀乳剤（Ｂ−２１ｄ）の調製］
前記青感性ハロゲン化銀乳剤（Ｂ−２１ｃ）の調製において、増感色素（ＢＳ−１）及び（ＢＳ−２）の添加前に本発明に関わる化合物（１−２１）を１．０×１０−４モル／モルＡｇＸ添加すること以外は同様にして青感性ハロゲン化銀乳剤（Ｂ−２１ｄ）を得た。
【０３７５】
［青感性ハロゲン化銀乳剤（Ｂ−２１ｅ）の調製］
前記青感性ハロゲン化銀乳剤（Ｂ−２１ｃ）の調製において、増感色素（ＢＳ−１）及び（ＢＳ−２）の添加前に本発明に関わる化合物（１−２）を１．０×１０−４モル／モルＡｇＸ添加すること以外は同様にして青感性ハロゲン化銀乳剤（Ｂ−２１ｅ）を得た。
【０３７６】
［青感性ハロゲン化銀乳剤（Ｂ−２２ａ）、（Ｂ−２３ａ）、（Ｂ−２４ａ）、（Ｂ−２５ａ）、（Ｂ−２６ａ）の調製］
前記青感性ハロゲン化銀乳剤（Ｂ−２１ｄ）の調製において、ハロゲン化銀乳剤（Ｂ−１）に代えて順次実施例１で調製した（Ｂ−２）、（Ｂ−３）、（Ｂ−４）、（Ｂ−５）、（Ｂ−６）をそれぞれ用いること以外は同様にして青感性ハロゲン化銀乳剤（Ｂ−２２ａ）、（Ｂ−２３ａ）、（Ｂ−２４ａ）、（Ｂ−２５ａ）、（Ｂ−２６ａ）を得た。
【０３７７】
［青感性ハロゲン化銀乳剤（Ｂ−２２ｂ）、（Ｂ−２３ｂ）、（Ｂ−２４ｂ）、（Ｂ−２５ｂ）、（Ｂ−２６ｂ）の調製］
前記青感性ハロゲン化銀乳剤（Ｂ−２１ｅ）の調製において、ハロゲン化銀乳剤（Ｂ−１）に代えて順次実施例１で調製した（Ｂ−２）、（Ｂ−３）、（Ｂ−４）、（Ｂ−５）、（Ｂ−６）をそれぞれ用いること以外は同様にして青感性ハロゲン化銀乳剤（Ｂ−２２ｂ）、（Ｂ−２３ｂ）、（Ｂ−２４ｂ）、（Ｂ−２５ｂ）、（Ｂ−２６ｂ）を得た。
【０３７８】
［青感性ハロゲン化銀乳剤（Ｂ−２６ｃ）の調製］
前記青感性ハロゲン化銀乳剤（Ｂ−２１ａ）の調製において、ハロゲン化銀乳剤（Ｂ−１）に代えて（Ｂ−６）を用い、かつチオ硫酸ナトリウムの添加量を３．０×１０−６モル／モルＡｇＸに変更し、かつチオ硫酸ナトリウムの添加後にＮ，Ｎ−ジメチルセレノ尿素を２．０×１０−６モル／モルＡｇＸを添加した後に塩化金酸を添加し、かつ増感色素（ＢＳ−１）及び（ＢＳ−２）の添加前に本発明に関わる化合物（１−２）を１．０×１０−４モル／モルＡｇＸ添加することすること以外は同様にして青感性ハロゲン化銀乳剤（Ｂ−２６ｃ）を得た。
【０３７９】
［青感性ハロゲン化銀乳剤（Ｂ−２６ｄ）の調製］
前記青感性ハロゲン化銀乳剤（Ｂ−２６ａ）の調製において、チオ硫酸ナトリウムの添加から化合物（Ｓ−２−５）の添加までの化学熟成時間の９０％終了時点で、さらに本発明に関わる化合物（１−２）を１．０×１０−４モル／モルＡｇＸ添加すること以外は同様にして青感性ハロゲン化銀乳剤（Ｂ−２６ｄ）を得た。
【０３８０】
［青感性ハロゲン化銀乳剤（Ｂ−２６ｅ）の調製］
前記青感性ハロゲン化銀乳剤（Ｂ−２６ｂ）の調製において、チオ硫酸ナトリウムの添加から化合物（Ｓ−２−５）の添加までの化学熟成時間の９０％終了時点で、さらに本発明に関わる化合物（１−２）を１．０×１０−４モル／モルＡｇＸ添加すること以外は同様にして青感性ハロゲン化銀乳剤（Ｂ−２６ｅ）を得た。
【０３８１】
実施例１における試料１００１において、第１層のハロゲン化銀乳剤（Ｂ−１ａ）、第３層のハロゲン化銀乳剤（Ｇ−１ａ）、第５層のハロゲン化銀乳剤（Ｒ−１ａ）に代えて表１１の構成のハロゲン化銀乳剤をそれぞれ用いて試料１２０１〜１２１８を作製し、同様に評価した。結果を表１２に示す。
【０３８２】
【表１１】
2004240182.tif 000043
【０３８３】
【表１２】
2004240182.tif 000044
【０３８４】
表１２より明らかなように、本発明に係わるハロゲン化銀乳剤を用いた各試料は、比較試料に対し、高照度露光時に高感度で高γ、かつ潜像安定性及び塗布液停滞安定性も良好な結果が得られた。
【０３８５】
実施例８
実施例７で作製した試料１２０１〜１２１８を用いて実施例２と同様の評価を行った。結果を表１３に示す。比較試料に対し本発明の試料では、優れた効果が得られた。
【０３８６】
【表１３】
2004240182.tif 000045
【０３８７】
実施例９
実施例７で作製した試料１２０１〜１２１８を用いて実施例３と同様の評価を行った。結果を表１４に示す。比較試料に対し本発明の試料では、優れた効果が得られた。
【０３８８】
【表１４】
2004240182.tif 000046
【０３８９】
実施例１０
［赤感性ハロゲン化銀乳剤（Ｒ−３１ａ）の調製］
実施例１で調製したハロゲン化銀乳剤（Ｒ−１）に対し、６０℃、ｐＨ５．０、ｐＡｇ７．１にて下記増感色素（ＲＳ−１）及び（ＲＳ−２）を添加し、引き続き下記チオ硫酸ナトリウム及び塩化金酸を順次添加し、分光増感及び化学増感を施した。化学増感剤の添加後、最適に熟成したところで、下記化合物（Ｓ−２−５）を添加し、熟成を停止させ、赤感性ハロゲン化銀乳剤（Ｒ−３１ａ）を得た。
【０３９０】
チオ硫酸ナトリウム              １．２×１０−５モル／モルＡｇＸ
塩化金酸                        １．３×１０−５モル／モルＡｇＸ
化合物（Ｓ−２−５）            １．２×１０−４モル／モルＡｇＸ
増感色素（ＲＳ−１）            １．０×１０−４モル／モルＡｇＸ
増感色素（ＲＳ−２）            １．０×１０−４モル／モルＡｇＸ
［赤感性ハロゲン化銀乳剤（Ｒ−３１ｂ）の調製］
前記赤感性ハロゲン化銀乳剤（Ｒ−３１ａ）の調製において、チオ硫酸ナトリウムの添加量を９．０×１０−６モル／モルＡｇＸに変更し、かつチオ硫酸ナトリウムの添加後にトリフェニルフォスフィンセレニドを３．０×１０−６モル／モルＡｇＸを添加した後に塩化金酸を添加すること以外は同様にして赤感性ハロゲン化銀乳剤（Ｒ−３１ｂ）を得た。
【０３９１】
［赤感性ハロゲン化銀乳剤（Ｒ−３１ｃ）の調製］
前記赤感性ハロゲン化銀乳剤（Ｒ−３１ａ）の調製において、チオ硫酸ナトリウムの添加量を９．０×１０−６モル／モルＡｇＸに変更し、かつチオ硫酸ナトリウムの添加後にトリフリルフォスフィンセレニドを３．０×１０−６モル／モルＡｇＸ添加した後に塩化金酸を添加すること以外は同様にして赤感性ハロゲン化銀乳剤（Ｒ−３１ｃ）を得た。
【０３９２】
［赤感性ハロゲン化銀乳剤（Ｒ−３１ｄ）の調製］
前記赤感性ハロゲン化銀乳剤（Ｒ−３１ｃ）の調製において、増感色素（ＲＳ−１）及び（ＲＳ−２）の添加前に本発明に関わる化合物（４−６）を１．０×１０−５モル／モルＡｇＸ添加すること以外は同様にして赤感性ハロゲン化銀乳剤（Ｒ−３１ｄ）を得た。
【０３９３】
［赤感性ハロゲン化銀乳剤（Ｒ−３１ｅ）の調製］
前記赤感性ハロゲン化銀乳剤（Ｒ−３１ｃ）の調製において、増感色素（ＲＳ−１）及び（ＲＳ−２）の添加前に本発明に関わる化合物（４−０）を１．６×１０−６モル／モルＡｇＸ添加すること以外は同様にして赤感性ハロゲン化銀乳剤（Ｒ−３１ｅ）を得た。
【０３９４】
［赤感性ハロゲン化銀乳剤（Ｒ−３２ａ）、（Ｒ−３３ａ）、（Ｒ−３４ａ）、（Ｒ−３５ａ）、（Ｒ−３６ａ）の調製］
前記赤感性ハロゲン化銀乳剤（Ｒ−３１ｄ）の調製において、ハロゲン化銀乳剤（Ｒ−１）に代えて順次実施例１で調製した（Ｒ−２）、（Ｒ−３）、（Ｒ−４）、（Ｒ−５）、（Ｒ−６）をそれぞれ用いること以外は同様にして赤感性ハロゲン化銀乳剤（Ｒ−３２ａ）、（Ｒ−３３ａ）、（Ｒ−３４ａ）、（Ｒ−３５ａ）、（Ｒ−３６ａ）を得た。
【０３９５】
［赤感性ハロゲン化銀乳剤（Ｒ−３２ｂ）、（Ｒ−３３ｂ）、（Ｒ−３４ｂ）、（Ｒ−３５ｂ）、（Ｒ−３６ｂ）の調製］
前記赤感性ハロゲン化銀乳剤（Ｒ−３１ｅ）の調製において、ハロゲン化銀乳剤（Ｒ−１）に代えて順次実施例１で調製した（Ｒ−２）、（Ｒ−３）、（Ｒ−４）、（Ｒ−５）、（Ｒ−６）をそれぞれ用いること以外は同様にして赤感性ハロゲン化銀乳剤（Ｒ−３２ｂ）、（Ｒ−３３ｂ）、（Ｒ−３４ｂ）、（Ｒ−３５ｂ）、（Ｒ−３６ｂ）を得た。
【０３９６】
［赤感性ハロゲン化銀乳剤（Ｒ−３６ｃ）の調製］
前記赤感性ハロゲン化銀乳剤（Ｒ−３１ａ）の調製において、ハロゲン化銀乳剤（Ｒ−１）に代えて（Ｒ−６）を使用し、かつチオ硫酸ナトリウムの添加量を９．０×１０−６モル／モルＡｇＸに変更し、かつチオ硫酸ナトリウムの添加後にＮ，Ｎ−ジメチルセレノ尿素を３．０×１０−６モル／モルＡｇＸを添加した後に塩化金酸を添加し、かつ増感色素（ＲＳ−１）及び（ＲＳ−２）の添加前に本発明に関わる化合物（４−０）を１．６×１０−６モル／モルＡｇＸ添加すること以外は同様にして赤感性ハロゲン化銀乳剤（Ｒ−３６ｃ）を得た。
【０３９７】
［赤感性ハロゲン化銀乳剤（Ｒ−３６ｄ）の調製］
前記赤感性ハロゲン化銀乳剤（Ｒ−３６ａ）の調製において、チオ硫酸ナトリウムの添加から化合物（Ｓ−２−５）の添加までの化学熟成時間の９０％終了時点で、さらに本発明に関わる化合物（４−０）を１．０×１０−５モル／モルＡｇＸ添加すること以外は同様にして赤感性ハロゲン化銀乳剤（Ｒ−３６ｄ）を得た。
【０３９８】
［赤感性ハロゲン化銀乳剤（Ｒ−３６ｅ）の調製］
前記赤感性ハロゲン化銀乳剤（Ｒ−３６ｂ）の調製において、チオ硫酸ナトリウムの添加から化合物（Ｓ−２−５）の添加までの化学熟成時間の９０％終了時点で、さらに本発明に関わる化合物（４−０）を１．０×１０−５モル／モルＡｇＸ添加すること以外は同様にして赤感性ハロゲン化銀乳剤（Ｒ−３６ｅ）を得た。
【０３９９】
尚、赤感光性ハロゲン化銀乳剤の調製では、前記ＳＳ−１を２．０×１０−３モル／モルＡｇＸ添加した。
【０４００】
［緑感性ハロゲン化銀乳剤（Ｇ−３１ａ）の調製］
実施例１で調製したハロゲン化銀乳剤（Ｇ−１）に対し、６０℃、ｐＨ５．８、ｐＡｇ７．５にて増感色素（ＧＳ−１）を添加し、引き続き下記チオ硫酸ナトリウム及び塩化金酸を順次添加し、分光増感及び化学増感を施した。化学増感剤の添加後、最適に熟成したところで、化合物（Ｓ−２−５）を添加し、熟成を停止させ、緑感性ハロゲン化銀乳剤（Ｇ−３１ａ）を得た。
【０４０１】
増感色素（ＧＳ−１）            ４．０×１０−４モル／モルＡｇＸ
チオ硫酸ナトリウム              ４．０×１０−６モル／モルＡｇＸ
塩化金酸                        １．２×１０−５モル／モルＡｇＸ
化合物（Ｓ−２−５）            １．７×１０−４モル／モルＡｇＸ
［緑感性ハロゲン化銀乳剤（Ｇ−３１ｂ）の調製］
前記緑感性ハロゲン化銀乳剤（Ｇ−３１ａ）の調製において、チオ硫酸ナトリウムの添加量を１．５×１０−６モル／モルＡｇＸに変更し、かつチオ硫酸ナトリウムの添加後にトリフェニルフォスフィンセレニドを２．５×１０−６モル／モルＡｇＸを添加した後に塩化金酸を添加すること以外は同様にして緑感性ハロゲン化銀乳剤（Ｇ−３１ｂ）を得た。
【０４０２】
［緑感性ハロゲン化銀乳剤（Ｇ−３１ｃ）の調製］
前記緑感性ハロゲン化銀乳剤（Ｇ−３１ａ）の調製において、チオ硫酸ナトリウムの添加量を１．５×１０−６モル／モルＡｇＸに変更し、かつチオ硫酸ナトリウムの添加後にトリフリルフォスフィンセレニドを２．５×１０−６モル／モルＡｇＸ添加した後に塩化金酸を添加すること以外は同様にして緑感性ハロゲン化銀乳剤（Ｇ−３１ｃ）を得た。
【０４０３】
［緑感性ハロゲン化銀乳剤（Ｇ−３１ｄ）の調製］
前記緑感性ハロゲン化銀乳剤（Ｇ−３１ｃ）の調製において、増感色素（ＧＳ−１）の添加前に本発明に関わる化合物（４−６）を１．２×１０−５モル／モルＡｇＸ添加すること以外は同様にして緑感性ハロゲン化銀乳剤（Ｇ−３１ｄ）を得た。
【０４０４】
［緑感性ハロゲン化銀乳剤（Ｇ−３１ｅ）の調製］
前記緑感性ハロゲン化銀乳剤（Ｇ−３１ｃ）の調製において、増感色素（ＧＳ−１）の添加前に本発明に関わる化合物（４−０）を１．５×１０−６モル／モルＡｇＸ添加すること以外は同様にして緑感性ハロゲン化銀乳剤（Ｇ−３１ｅ）を得た。
【０４０５】
［緑感性ハロゲン化銀乳剤（Ｇ−３２ａ）、（Ｇ−３３ａ）、（Ｇ−３４ａ）、（Ｇ−３５ａ）、（Ｇ−３６ａ）の調製］
前記緑感性ハロゲン化銀乳剤（Ｇ−３１ｄ）の調製において、ハロゲン化銀乳剤（Ｇ−１）に代えて順次実施例１で調製した（Ｇ−２）、（Ｇ−３）、（Ｇ−４）、（Ｇ−５）、（Ｇ−６）をそれぞれ用いること以外は同様にして緑感性ハロゲン化銀乳剤（Ｇ−３２ａ）、（Ｇ−３３ａ）、（Ｇ−３４ａ）、（Ｇ−３５ａ）、（Ｇ−３６ａ）を得た。
【０４０６】
［緑感性ハロゲン化銀乳剤（Ｇ−３２ｂ）、（Ｇ−３３ｂ）、（Ｇ−３４ｂ）、（Ｇ−３５ｂ）、（Ｇ−３６ｂ）の調製］
前記緑感性ハロゲン化銀乳剤（Ｇ−３１ｅ）の調製において、ハロゲン化銀乳剤（Ｇ−１）に代えて順次実施例１で調製した（Ｇ−２）、（Ｇ−３）、（Ｇ−４）、（Ｇ−５）、（Ｇ−６）をそれぞれ用いること以外は同様にして緑感性ハロゲン化銀乳剤（Ｇ−３２ｂ）、（Ｇ−３３ｂ）、（Ｇ−３４ｂ）、（Ｇ−３５ｂ）、（Ｇ−３６ｂ）を得た。
【０４０７】
［緑感性ハロゲン化銀乳剤（Ｇ−３６ｃ）の調製］
前記緑感性ハロゲン化銀乳剤（Ｇ−３１ａ）の調製において、ハロゲン化銀乳剤（Ｇ−１）に代えて（Ｇ−６）を用い、かつチオ硫酸ナトリウムの添加量を１．５×１０−６モル／モルＡｇＸに変更し、かつチオ硫酸ナトリウムの添加後にＮ，Ｎ−ジメチルセレノ尿素を２．５×１０−６モル／モルＡｇＸを添加した後に塩化金酸を添加し、かつ増感色素（ＧＳ−１）の添加前に本発明に関わる化合物（４−０）を１．５×１０−６モル／モルＡｇＸ添加すること以外は同様にして緑感性ハロゲン化銀乳剤（Ｇ−３６ｃ）を得た。
【０４０８】
［緑感性ハロゲン化銀乳剤（Ｇ−３６ｄ）の調製］
前記緑感性ハロゲン化銀乳剤（Ｇ−３６ａ）の調製において、チオ硫酸ナトリウムの添加から化合物（Ｓ−２−５）の添加までの化学熟成時間の９０％終了時点で、さらに本発明に関わる化合物（４−０）を７．０×１０−６モル／モルＡｇＸ添加すること以外は同様にして緑感性ハロゲン化銀乳剤（Ｇ−３６ｄ）を得た。
【０４０９】
［緑感性ハロゲン化銀乳剤（Ｇ−３６ｅ）の調製］
前記緑感性ハロゲン化銀乳剤（Ｇ−３６ｂ）の調製において、チオ硫酸ナトリウムの添加から化合物（Ｓ−２−５）の添加までの化学熟成時間の９０％終了時点で、さらに本発明に関わる化合物（４−０）を７．０×１０−６モル／モルＡｇＸ添加すること以外は同様にして緑感性ハロゲン化銀乳剤（Ｇ−３６ｅ）を得た。
【０４１０】
［青感性ハロゲン化銀乳剤（Ｂ−３１ａ）の調製］
実施例１で調製したハロゲン化銀乳剤（Ｂ−１）に対し、６０℃、ｐＨ５．８、ｐＡｇ７．５にて増感色素（ＢＳ−１）及び（ＢＳ−２）を添加し、引き続き下記チオ硫酸ナトリウム及び塩化金酸を順次添加し、分光増感及び化学増感を施した。化学増感剤の添加後、最適に熟成したところで、化合物（Ｓ−２−５）、（Ｓ−２−２）、（Ｓ−２−３）を順次添加し、熟成を停止させ、青感性ハロゲン化銀乳剤（Ｂ−３１ａ）を得た。
【０４１１】
チオ硫酸ナトリウム                      ５．０×１０−６モル／モルＡｇＸ
塩化金酸                                １．９×１０−５モル／モルＡｇＸ
化合物Ｓ−２−５                        ２．０×１０−４モル／モルＡｇＸ
化合物Ｓ−２−２                        ２．０×１０−４モル／モルＡｇＸ
化合物Ｓ−２−３                        ２．０×１０−４モル／モルＡｇＸ
増感色素  ＢＳ−１                      ４．０×１０−４モル／モルＡｇＸ
増感色素  ＢＳ−２                      １．０×１０−４モル／モルＡｇＸ
［青感性ハロゲン化銀乳剤（Ｂ−３１ｂ）の調製］
前記青感性ハロゲン化銀乳剤（Ｂ−３１ａ）の調製において、チオ硫酸ナトリウムの添加量を３．０×１０−６モル／モルＡｇＸに変更し、かつチオ硫酸ナトリウムの添加後にトリフェニルフォスフィンセレニドを２．０×１０−６モル／モルＡｇＸを添加した後に塩化金酸を添加すること以外は同様にして青感性ハロゲン化銀乳剤（Ｂ−３１ｂ）を得た。
【０４１２】
［青感性ハロゲン化銀乳剤（Ｂ−３１ｃ）の調製］
前記青感性ハロゲン化銀乳剤（Ｂ−３１ａ）の調製において、チオ硫酸ナトリウムの添加量を３．０×１０−６モル／モルＡｇＸに変更し、かつチオ硫酸ナトリウムの添加後にトリフリルフォスフィンセレニドを２．０×１０−６モル／モルＡｇＸ添加した後に塩化金酸を添加すること以外は同様にして青感性ハロゲン化銀乳剤（Ｂ−３１ｃ）を得た。
【０４１３】
［青感性ハロゲン化銀乳剤（Ｂ−３１ｄ）の調製］
前記青感性ハロゲン化銀乳剤（Ｂ−３１ｃ）の調製において、増感色素（ＢＳ−１）及び（ＢＳ−２）の添加前に本発明に関わる化合物（４−６）を８．０×１０−６モル／モルＡｇＸ添加すること以外は同様にして青感性ハロゲン化銀乳剤（Ｂ−３１ｄ）を得た。
【０４１４】
［青感性ハロゲン化銀乳剤（Ｂ−３１ｅ）の調製］
前記青感性ハロゲン化銀乳剤（Ｂ−３１ｃ）の調製において、増感色素（ＢＳ−１）及び（ＢＳ−２）の添加前に本発明に関わる化合物（４−０）を７．０×１０−６モル／モルＡｇＸ添加すること以外は同様にして青感性ハロゲン化銀乳剤（Ｂ−３１ｅ）を得た。
【０４１５】
［青感性ハロゲン化銀乳剤（Ｂ−３２ａ）、（Ｂ−３３ａ）、（Ｂ−３４ａ）、（Ｂ−３５ａ）、（Ｂ−３６ａ）の調製］
前記青感性ハロゲン化銀乳剤（Ｂ−３１ｄ）の調製において、ハロゲン化銀乳剤（Ｂ−１）に代えて順次実施例１で調製した（Ｂ−２）、（Ｂ−３）、（Ｂ−４）、（Ｂ−５）、（Ｂ−６）をそれぞれ用いること以外は同様にして青感性ハロゲン化銀乳剤（Ｂ−３２ａ）、（Ｂ−３３ａ）、（Ｂ−３４ａ）、（Ｂ−３５ａ）、（Ｂ−３６ａ）を得た。
【０４１６】
［青感性ハロゲン化銀乳剤（Ｂ−３２ｂ）、（Ｂ−３３ｂ）、（Ｂ−３４ｂ）、（Ｂ−３５ｂ）、（Ｂ−３６ｂ）の調製］
前記青感性ハロゲン化銀乳剤（Ｂ−３１ｅ）の調製において、ハロゲン化銀乳剤（Ｂ−１）に代えて順次実施例１で調製した（Ｂ−２）、（Ｂ−３）、（Ｂ−４）、（Ｂ−５）、（Ｂ−６）をそれぞれ用いること以外は同様にして青感性ハロゲン化銀乳剤（Ｂ−３２ｂ）、（Ｂ−３３ｂ）、（Ｂ−３４ｂ）、（Ｂ−３５ｂ）、（Ｂ−３６ｂ）を得た。
【０４１７】
［青感性ハロゲン化銀乳剤（Ｂ−３６ｃ）の調製］
前記青感性ハロゲン化銀乳剤（Ｂ−３１ａ）の調製において、ハロゲン化銀乳剤（Ｂ−１）に代えて（Ｂ−６）を用い、かつチオ硫酸ナトリウムの添加量を３．０×１０−６モル／モルＡｇＸに変更し、かつチオ硫酸ナトリウムの添加後にＮ，Ｎ−ジメチルセレノ尿素を２．０×１０−６モル／モルＡｇＸを添加した後に塩化金酸を添加し、かつ増感色素（ＢＳ−１）及び（ＢＳ−２）の添加前に本発明に関わる化合物（４−０）を７．０×１０−６モル／モルＡｇＸ添加することすること以外は同様にして青感性ハロゲン化銀乳剤（Ｂ−３６ｃ）を得た。
【０４１８】
［青感性ハロゲン化銀乳剤（Ｂ−３６ｄ）の調製］
前記青感性ハロゲン化銀乳剤（Ｂ−３６ａ）の調製において、チオ硫酸ナトリウムの添加から化合物（Ｓ−２−５）の添加までの化学熟成時間の９０％終了時点で、さらに本発明に関わる化合物（４−０）を１．０×１０−６モル／モルＡｇＸ添加すること以外は同様にして青感性ハロゲン化銀乳剤（Ｂ−３６ｄ）を得た。
【０４１９】
［青感性ハロゲン化銀乳剤（Ｂ−３６ｅ）の調製］
前記青感性ハロゲン化銀乳剤（Ｂ−３６ｂ）の調製において、チオ硫酸ナトリウムの添加から化合物（Ｓ−２−５）の添加までの化学熟成時間の９０％終了時点で、さらに本発明に関わる化合物（４−０）を１．０×１０−６モル／モルＡｇＸ添加すること以外は同様にして青感性ハロゲン化銀乳剤（Ｂ−３６ｅ）を得た。
【０４２０】
実施例１における試料１００１において、第１層のハロゲン化銀乳剤（Ｂ−１ａ）、第３層のハロゲン化銀乳剤（Ｇ−１ａ）、第５層のハロゲン化銀乳剤（Ｒ−１ａ）に代えて表１５の構成のハロゲン化銀乳剤をそれぞれ用いて試料１３０１〜１３１８を作製し、同様に評価した。結果を表１６に示す。
【０４２１】
【表１５】
2004240182.tif 000047
【０４２２】
【表１６】
2004240182.tif 000048
【０４２３】
表１６より明らかなように、本発明に係わるハロゲン化銀乳剤を用いた各試料は、比較試料に対し、高照度露光時に高感度で高γ、かつ潜像安定性及び塗布液停滞安定性も良好な結果が得られた。
【０４２４】
実施例１１
実施例１０で作製した試料１３０１〜１３１８を用いて実施例２と同様の評価を行った。結果を表１７に示す。比較試料に対し本発明の試料では、優れた効果が得られた。
【０４２５】
【表１７】
2004240182.tif 000049
【０４２６】
実施例１２
実施例１０で作製した試料１３０１〜１３１８を用いて実施例３と同様の評価を行った。結果を表１８に示す。比較試料に対し本発明の試料では、優れた効果が得られた。
【０４２７】
【表１８】
2004240182.tif 000050
【０４２８】
【発明の効果】
本発明により、高感度、高ガンマでかつ塗布液停滞安定性が向上し、かつ潜像安定性に優れ、常に安定した高品質のプリントが得られ、特に高照度短時間の露光がなされるデジタル露光において潜像安定性に優れたハロゲン化銀乳剤の製造方法、ハロゲン化銀乳剤、ハロゲン化銀写真感光材料及び画像形成方法を提供することができた。